(57)【特許請求の範囲】
【請求項１】
光出射面と、上記光出射面の反対側に設けられ、正反射以外の方向に指向反射する凹凸面とを有する第１の光学層と、
上記第１の光学層の上記凹凸面上に形成された波長選択反射層と、
上記波長選択反射層上に形成された、光入射面を有する第２の光学層とを備え、
上記波長選択反射層の膜厚は、上記凹凸面を構成する傾斜面に対して垂直な方向の膜厚であり、
上記波長選択反射層は、高屈折率層と金属層とが交互に積層された、５層構成とされ、
上記第１の光学層側および上記第２の光学層側のいずれか一方から見て、１層目および５層目の上記高屈折率層の膜厚が略等しく、かつ、２層目および４層目の上記金属層の膜厚が略等しく、
上記波長選択反射層全体の幾何膜厚Ｌが８０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ａ）〜式（４ａ）で囲まれた第１の領域に含まれ、
上記波長選択反射層全体の幾何膜厚Ｌが９０ｎｍである場合に、上記比率αおよび上記比率βが下記式（５ａ）〜式（８ａ）で囲まれた第２の領域に含まれ、
上記波長選択反射層全体の幾何膜厚Ｌが８０ｎｍ＜Ｌ＜９０ｎｍである場合に、上記比率αおよび上記比率βが下記式（９ａ）〜式（１１ａ）で囲まれる領域に含まれる光学体であって、
上記高屈折率層および上記金属層の屈折率は、光の波長が５５０ｎｍである場合の屈折率であり、
上記高屈折率層は、上記金属層に対して高屈折率を有する光学体。
α＝-0.0004β2+0.0053β+0.0065  ・・・（１ａ）
α＝-1×10-5β2+0.0007β+0.0066  ・・・（２ａ）
α＝-1×10-5β2+0.0005β+0.0119  ・・・（３ａ）
α＝0.012114  ・・・（４ａ）
α＝-0.0002β2+0.0039β+0.0087  ・・・（５ａ）
α＝-3×10-5β2+0.0014β+0.0038  ・・・（６ａ）
α＝-2×10-5β2+0.0006β+0.0112  ・・・（７ａ）
α＝0.010589  ・・・（８ａ）
α＝0.012114  ・・・（９ａ）
α＝-3×10-5β2+0.0014β+0.0038  ・・・（１０ａ）
α＝-2×10-5β2+0.0006β+0.0112  ・・・（１１ａ）
【請求項２】
光出射面と、上記光出射面の反対側に設けられ、正反射以外の方向に指向反射する凹凸面とを有する第１の光学層と、
上記第１の光学層の上記凹凸面上に形成された波長選択反射層と、
上記波長選択反射層上に形成された、光入射面を有する第２の光学層とを備え、
上記波長選択反射層の膜厚は、上記凹凸面を構成する傾斜面に対して垂直な方向の膜厚であり、
上記波長選択反射層は、高屈折率層と金属層とが交互に積層された、５層構成とされ、
上記第１の光学層側および上記第２の光学層側のいずれか一方から見て、１層目および５層目の上記高屈折率層の膜厚が略等しく、かつ、２層目および４層目の上記金属層の膜厚が略等しく、
上記波長選択反射層全体の幾何膜厚Ｌが９０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｂ）〜式（４ｂ）で囲まれた第１の領域に含まれ、
上記波長選択反射層全体の幾何膜厚Ｌが１００ｎｍである場合に、上記比率αおよび上記比率βが下記式（５ｂ）〜式（８ｂ）で囲まれた第２の領域に含まれ、
上記波長選択反射層全体の幾何膜厚Ｌが９０ｎｍ＜Ｌ＜１００ｎｍである場合に、上記比率αおよび上記比率βが下記式（９ｂ）〜式（１３ｂ）で囲まれる領域に含まれる光学体であって、
上記高屈折率層および上記金属層の屈折率は、光の波長が５５０ｎｍである場合の屈折率であり、
上記高屈折率層は、上記金属層に対して高屈折率を有する光学体。
α＝-0.0002β2+0.0039β+0.0087  ・・・（１ｂ）
α＝-3×10-5β2+0.0014β+0.0038  ・・・（２ｂ）
α＝-2×10-5β2+0.0006β+0.0112  ・・・（３ｂ）
α＝0.010589  ・・・（４ｂ）
α＝-0.0002β2+0.0055β+0.0057  ・・・（５ｂ）
α＝-0.0002β2+0.0045β-0.0067  ・・・（６ｂ）
α＝-4×10-5β2+0.001β+0.0099  ・・・（７ｂ）
α＝0.009403  ・・・（８ｂ）
α＝-2×10-5β2+0.0006β+0.0112  ・・・（９ｂ）
α＝0.010589  ・・・（１０ｂ）
α＝-0.0002β2+0.0055β+0.0057  ・・・（１１ｂ）
α＝-0.0002β2+0.0045β-0.0067  ・・・（１２ｂ）
α＝-4×10-5β2+0.001β+0.0099  ・・・（１３ｂ）
【請求項３】
光出射面と、上記光出射面の反対側に設けられ、正反射以外の方向に指向反射する凹凸面とを有する第１の光学層と、
上記第１の光学層の上記凹凸面上に形成された波長選択反射層と、
上記波長選択反射層上に形成された、光入射面を有する第２の光学層とを備え、
上記波長選択反射層の膜厚は、上記凹凸面を構成する傾斜面に対して垂直な方向の膜厚であり、
上記波長選択反射層は、高屈折率層と金属層とが交互に積層された、５層構成とされ、  上記第１の光学層側および上記第２の光学層側のいずれか一方から見て、１層目および５層目の上記高屈折率層の膜厚が略等しく、かつ、２層目および４層目の上記金属層の膜厚が略等しく、
上記波長選択反射層全体の幾何膜厚Ｌが１００ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｃ）〜式（４ｃ）で囲まれた第１の領域に含まれ、
上記波長選択反射層全体の幾何膜厚Ｌが１２０ｎｍである場合に、上記比率αおよび上記比率βが下記式（５ｃ）〜式（８ｃ）で囲まれた第２の領域に含まれ、
上記波長選択反射層全体の幾何膜厚Ｌが１００ｎｍ＜Ｌ＜１２０ｎｍである場合に、上記比率αおよび上記比率βが下記式（９ｃ）〜式（１３ｃ）で囲まれる領域に含まれる光学体であって、
上記高屈折率層および上記金属層の屈折率は、光の波長が５５０ｎｍである場合の屈折率であり、
上記高屈折率層は、上記金属層に対して高屈折率を有する光学体。
α＝-0.0002β2+0.0055β+0.0057  ・・・（１ｃ）
α＝-0.0002β2+0.0045β-0.0067  ・・・（２ｃ）
α＝-4×10-5β2+0.001β+0.0099  ・・・（３ｃ）
α＝0.009403  ・・・（４ｃ）
α＝-0.0003β2+0.0074β+0.0033  ・・・（５ｃ）
α＝-0.0014β2+0.0191β-0.0422  ・・・（６ｃ）
α＝-9×10-5β2+0.0015β+0.0084  ・・・（７ｃ）
α＝0.007709  ・・・（８ｃ）
α＝-4×10-5β2+0.001β+0.0099  ・・・（９ｃ）
α＝0.009403  ・・・（１０ｃ）
α＝-0.0003β2+0.0074β+0.0033  ・・・（１１ｃ）
α＝-0.0014β2+0.0191β-0.0422  ・・・（１２ｃ）
α＝-9×10-5β2+0.0015β+0.0084  ・・・（１３ｃ）
【請求項４】
光出射面と、上記光出射面の反対側に設けられ、正反射以外の方向に指向反射する凹凸面とを有する第１の光学層と、
上記第１の光学層の上記凹凸面上に形成された波長選択反射層と、
上記波長選択反射層上に形成された、光入射面を有する第２の光学層と
を備え、
上記波長選択反射層の膜厚は、上記凹凸面を構成する傾斜面に対して垂直な方向の膜厚であり、
上記波長選択反射層は、高屈折率層と金属層とが交互に積層された、５層構成とされ、  上記第１の光学層側および上記第２の光学層側のいずれか一方から見て、１層目および５層目の上記高屈折率層の膜厚が略等しく、かつ、２層目および４層目の上記金属層の膜厚が略等しく、
上記波長選択反射層全体の幾何膜厚Ｌが１２０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｄ）〜式（４ｄ）で囲まれた第１の領域に含まれ、
上記波長選択反射層全体の幾何膜厚Ｌが１４０ｎｍである場合に、上記比率αおよび上記比率βが下記式（５ｄ）〜式（８ｄ）で囲まれた第２の領域に含まれ、
上記波長選択反射層全体の幾何膜厚Ｌが１２０ｎｍ＜Ｌ＜１４０ｎｍである場合に、上記比率αおよび上記比率βが下記式（９ｄ）〜式（１２ｄ）で囲まれる領域に含まれる光学体であって、
上記高屈折率層および上記金属層の屈折率は、光の波長が５５０ｎｍである場合の屈折率であり、
上記高屈折率層は、上記金属層に対して高屈折率を有し、
前記凹凸面は、傾斜角が４５°以上の平面、または曲面を有し、
前記第２の光学層は樹脂である光学体。
α＝-0.0003β2+0.0074β+0.0033  ・・・（１ｄ）
α＝-0.0014β2+0.0191β-0.0422  ・・・（２ｄ）
α＝-9×10-5β2+0.0015β+0.0084  ・・・（３ｄ）
α＝0.007709  ・・・（４ｄ）
α＝-0.0014β2+0.0136β-0.0027  ・・・（５ｄ）
β＝10132α2-241.39α+4.747  ・・・（６ｄ）
α＝-0.0001β2+0.002β+0.0074  ・・・（７ｄ）
α＝0.006523  ・・・（８ｄ）
α＝0.007709  ・・・（９ｄ）
α＝-0.0014β2+0.0136β-0.0027  ・・・（１０ｄ）
β＝10132α2-241.39α+4.747  ・・・（１１ｄ）
α＝-0.0001β2+0.002β+0.0074  ・・・（１２ｄ）
【請求項５】
光出射面と、上記光出射面の反対側に設けられ、正反射以外の方向に指向反射する凹凸面とを有する第１の光学層と、
上記第１の光学層の上記凹凸面上に形成された波長選択反射層と、
上記波長選択反射層上に形成された、光入射面を有する第２の光学層とを備え、
上記波長選択反射層の膜厚は、上記凹凸面を構成する傾斜面に対して垂直な方向の膜厚であり、
上記波長選択反射層は、高屈折率層と金属層とが交互に積層された、５層構成とされ、
上記第１の光学層側および上記第２の光学層側のいずれか一方から見て、１層目および５層目の上記高屈折率層の膜厚が略等しく、かつ、２層目および４層目の上記金属層の膜厚が略等しく、
上記波長選択反射層全体の幾何膜厚Ｌが１４０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｅ）〜式（４ｅ）で囲まれた第１の領域に含まれ、
上記波長選択反射層全体の幾何膜厚Ｌが１４０ｎｍ＜Ｌ＜１６０ｎｍである場合に、上記比率αおよび上記比率βが下記式（１０ｅ）〜式（１５ｅ）で囲まれる領域に含まれる光学体であって、
上記高屈折率層および上記金属層の屈折率は、光の波長が５５０ｎｍである場合の屈折率であり、
上記高屈折率層は、上記金属層に対して高屈折率を有し、
前記凹凸面は、傾斜角が４５°以上の平面、または曲面を有し、
前記第２の光学層は樹脂である光学体。
α＝-0.0014β2+0.0136β-0.0027  ・・・（１ｅ）
β＝10132α2-241.39α+4.747  ・・・（２ｅ）
α＝-0.0001β2+0.002β+0.0074  ・・・（３ｅ）
α＝0.006523  ・・・（４ｅ）
α＝-0.0001β2+0.002β+0.0074  ・・・（１０ｅ）
α＝0.006523  ・・・（１１ｅ）
α＝-0.005β2+0.0273β-0.0145  ・・・（１２ｅ）
α＝0.0043β2-0.0332β+0.07  ・・・（１３ｅ）
β＝2.875  ・・・（１４ｅ）
α＝-0.0001β2+0.0025β+0.0062  ・・・（１５ｅ）
【請求項６】
上記波長選択反射層全体の幾何膜厚Ｌが９０ｎｍである場合に、上記比率αおよび上記比率βが下記式（１ｂb）〜式（４ｂb）および下記式（１４ｂ）の全ての条件を満足する第１の領域に含まれ、
上記波長選択反射層全体の幾何膜厚Ｌが１００ｎｍである場合に、上記比率αおよび上記比率βが下記式（５ｂb）〜式（８ｂb）および下記式（１５ｂ）の全ての条件を満足する第２の領域に含まれ、
上記波長選択反射層全体の幾何膜厚Ｌが９０ｎｍ＜Ｌ＜１００ｎｍである場合に、上記比率αおよび上記比率βが下記式（１６ｂ）〜式（１９ｂ）の全ての条件を満足する領域に含まれる請求項２に記載の光学体。
α＜-0.0002β2+0.0039β+0.0087  ・・・（１ｂb）
α＞-3×10-5β2+0.0014β+0.0038  ・・・（２ｂb）
α＜-2×10-5β2+0.0006β+0.0112  ・・・（３ｂb）
α＞0.010589  ・・・（４ｂb）
α＜-0.0002β2+0.0055β+0.0057  ・・・（５ｂb）
α＞-0.0002β2+0.0045β-0.0067  ・・・（６ｂb）
α＜-4×10-5β2+0.001β+0.0099  ・・・（７ｂb）
α＞0.009403  ・・・（８ｂb）
α＞-1×10-5β2+0.0002β+0.0125  ・・・（１４ｂ）
α＞-3×10-5β2+0.0004β+0.0113  ・・・（１５ｂ）
α＜-2×10-5β2+0.0006β+0.0112  ・・・（１６ｂ）
α＞-0.0002β2+0.0045β-0.0067  ・・・（１７ｂ）
α＜-4×10-5β2+0.001β+0.0099  ・・・（１８ｂ）
α＞-1×10-5β2+0.0002β+0.0125  ・・・（１９ｂ）
【請求項７】
上記波長選択反射層全体の幾何膜厚Ｌが１００ｎｍである場合に、上記比率αおよび上記比率βが下記式（１ｃc）〜式（４ｃc）および下記式（１４ｃ）の全ての条件を満足する第１の領域に含まれ、
上記波長選択反射層全体の幾何膜厚Ｌが１２０ｎｍである場合に、上記比率αおよび上記比率βが下記式（５ｃc）〜式（８ｃc）および下記式（１５ｃ）の全ての条件を満足する第２の領域に含まれ、
上記波長選択反射層全体の幾何膜厚Ｌが１００ｎｍ＜Ｌ＜１２０ｎｍである場合に、上記比率αおよび上記比率βが下記式（１６ｃ）〜式（１９ｃ）の全ての条件を満足する領域に含まれる請求項３に記載の光学体。
α＜-0.0002β2+0.0055β+0.0057  ・・・（１ｃc）
α＞-0.0002β2+0.0045β-0.0067  ・・・（２ｃc）
α＜-4×10-5β2+0.001β+0.0099  ・・・（３ｃc）
α＞0.009403  ・・・（４ｃc）
α＜-0.0003β2+0.0074β+0.0033  ・・・（５ｃc）
α＞-0.0014β2+0.0191β-0.0422  ・・・（６ｃc）
α＜-9×10-5β2+0.0015β+0.0084  ・・・（７ｃc）
α＞0.007709  ・・・（８ｃc）
α＞-3×10-5β2+0.0004β+0.0113  ・・・（１４ｃ）
α＞-7×10-5β2+0.0007β+0.0097  ・・・（１５ｃ）
α＜-4×10-5β2+0.001β+0.0099  ・・・（１６ｃ）
α＞-0.0014β2+0.0191β-0.0422  ・・・（１７ｃ）
α＜-9×10-5β2+0.0015β+0.0084  ・・・（１８ｃ）
α＞-3×10-5β2+0.0004β+0.0113  ・・・（１９ｃ）
【請求項８】
上記波長選択反射層全体の幾何膜厚Ｌが１２０ｎｍである場合に、上記比率αおよび上記比率βが下記式（１ｄd）〜式（４ｄd）および下記式（１３ｄ）の全ての条件を満足する第１の領域に含まれ、
上記波長選択反射層全体の幾何膜厚Ｌが１４０ｎｍである場合に、上記比率αおよび上記比率βが下記式（５ｄd）〜式（８ｄd）および下記式（１４ｄ）の全ての条件を満足する第２の領域に含まれ、
上記波長選択反射層全体の幾何膜厚Ｌが１２０ｎｍ＜Ｌ＜１４０ｎｍである場合に、上記比率αおよび上記比率βが下記式（１５ｄ）〜式（１８ｄ）の全ての条件を満足する領域に含まれる請求項４に記載の光学体。
α＜-0.0003β2+0.0074β+0.0033  ・・・（１ｄd）
α＞-0.0014β2+0.0191β-0.0422  ・・・（２ｄd）
α＜-9×10-5β2+0.0015β+0.0084  ・・・（３ｄd）
α＞0.007709  ・・・（４ｄd）
α＜-0.0014β2+0.0136β-0.0027  ・・・（５ｄd）
β＜10132α2-241.39α+4.747  ・・・（６ｄd）
α＜-0.0001β2+0.002β+0.0074  ・・・（７ｄd）
α＞0.006523  ・・・（８ｄd）
α＞-7×10-5β2+0.0007β+0.0097  ・・・（１３ｄ）
α＜-0.0001β2+0.0011β+0.0083  ・・・（１４ｄ）
α＜-9×10-5β2+0.0015β+0.0084  ・・・（１５ｄ）
β＜10132α2-241.39α+4.747  ・・・（１６ｄ）
α＜-0.0001β2+0.002β+0.0074  ・・・（１７ｄ）
α＞-7×10-5β2+0.0007β+0.0097  ・・・（１８ｄ）
【請求項９】
上記波長選択反射層全体の幾何膜厚Ｌが１４０ｎｍである場合に、上記比率αおよび上記比率βが上記式（１ｅ）〜式（４ｅ）および下記式（１６ｅ）で囲まれた第１の領域に含まれ、
上記波長選択反射層全体の幾何膜厚Ｌが１４０ｎｍ＜Ｌ＜１６０ｎｍである場合に、上記比率αおよび上記比率βが下記式（１８ｅ）〜式（２２ｅ）で囲まれる領域に含まれる請求項５に記載の光学体。
α＝-0.0001β2+0.0011β+0.0083  ・・・（１６ｅ）
α＝-0.0001β2+0.002β+0.0074  ・・・（１８ｅ）
α＝0.0043β2-0.0332β+0.07  ・・・（１９ｅ）
α＝-0.0001β2+0.0025β+0.0062  ・・・（２０ｅ）
β＝2.875  ・・・（２１ｅ）
α＝-0.0001β2+0.0011β+0.0083  ・・・（２２ｅ）
【請求項１０】
上記第２の光学層は、上記凹凸面を埋めるように上記波長選択反射層上に形成される請求項１〜４のいずれかに記載の光学体。
【請求項１１】
上記高屈折率層の屈折率が、１．７以上２．６以下である請求項１〜４のいずれかに記載の光学体。
【請求項１２】
上記高屈折率層は、酸化ニオブ、酸化亜鉛、酸化チタンおよび酸化タンタルからなる群より選ばれる少なくとも１種を含み、
上記金属層は、Ａｇ合金からなる請求項１〜６のいずれかに記載の光学体。
【請求項１３】
請求項１〜７のいずれか１項に記載の光学体を備える窓材。
【請求項１４】
請求項１〜７のいずれか１項に記載の光学体を採光部に備える建具。
【請求項１５】
日射を遮蔽する１または複数の日射遮蔽部材を備え、
上記日射遮蔽部材が、請求項１〜７のいずれか１項に記載の光学体を備える日射遮蔽装置。
【発明の詳細な説明】
【技術分野】
【０００１】
この発明は、色調変化を抑制できる光学体、窓材、建具および日射遮蔽装置に関する。
【背景技術】
【０００２】
近年、高層ビル、住居などの建築用ガラスや車窓ガラスに太陽光の一部を吸収、または反射させる層が設けられるケースが増加している。これは地球温暖化防止を目的とした省エネルギー対策のひとつであり、太陽から注がれる光エネルギーが窓から屋内に入り、屋内温度が上昇することによりかかる冷房設備の負荷を軽減することを目的としている。太陽光から注がれる光エネルギーは、波長３８０〜７８０ｎｍの可視領域と７８０〜２１００ｎｍの近赤外領域とが大きな比率を占めている。このうち後者の波長域における窓の透過率は、人間の視認性と無関係であるため、高透明性かつ高熱遮蔽性を有する窓としての性能を左右する重要な要素となる。
【０００３】
可視領域の透明性を維持しながら近赤外線を遮蔽する方法としては、近赤外領域に高い反射率を有する光学体を窓ガラスに設ける方法がある。この方法については、反射層として光学多層膜を用いる技術が開示されている（例えば特許文献１参照）。しかしながら、このような反射層は平面状のフィルムや窓ガラスに設けられるため、入射した太陽光を正反射させることしかできない。このため、上空から照射されて正反射された光は、屋外の別な建物や地面に到達し、吸収されて熱に変わり周囲の気温を上昇させる。これにより、このような反射層が窓全体に貼られたビルの周辺では、局所的な温度上昇が起こり、都市部ではヒートアイランドが増長されたり、反射光の照射面のみ芝生が生長しないなどの問題が生じている。
【先行技術文献】
【特許文献】
【０００４】
【特許文献１】特開２００７−１５２７７３号公報
【発明の概要】
【発明が解決しようとする課題】
【０００５】
しかしながら、従来は、平板上に多層膜を成膜することで熱線遮断膜の設計が行われていた。この従来の手法による多層膜設計を行った場合、多層膜界面における屈折率や、入射光線の界面に対する入射角が変化することで、設計スペクトルが最適値から逸脱して色調が変化し、青みや赤みを帯びてしまうという問題があった。
【０００６】
したがって、本発明の目的は、入射角の変化による色調変化を抑制することができる光学体、窓材、建具および日射遮蔽装置を提供することにある。
【課題を解決するための手段】
【０００７】
上述の課題を解決するために、本発明は、光出射面と、上記光出射面の反対側に設けられ、正反射以外の方向に指向反射する凹凸面とを有する第１の光学層と、上記第１の光学層の上記凹凸面上に形成された波長選択反射層と、上記波長選択反射層上に形成された、光入射面を有する第２の光学層とを備え、上記波長選択反射層の膜厚は、上記凹凸面を構成する傾斜面に対して垂直な方向の膜厚であり、上記波長選択反射層は、高屈折率層と金属層とが交互に積層された、５層構成とされ、上記第１の光学層側および上記第２の光学層側のいずれか一方から見て、１層目および５層目の上記高屈折率層の膜厚が略等しく、かつ、２層目および４層目の上記金属層の膜厚が略等しく、上記波長選択反射層全体の幾何膜厚Ｌが８０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ａ）〜式（４ａ）で囲まれた第１の領域に含まれ、上記波長選択反射層全体の幾何膜厚Ｌが９０ｎｍである場合に、上記比率αおよび上記比率βが下記式（５ａ）〜式（８ａ）で囲まれた第２の領域に含まれ、上記波長選択反射層全体の幾何膜厚Ｌが８０ｎｍ＜Ｌ＜９０ｎｍである場合に、上記比率αおよび上記比率βが下記式（９ａ）〜式（１１ａ）で囲まれる領域に含まれる光学体であって、上記高屈折率層および上記金属層の屈折率は、光の波長が５５０ｎｍである場合の屈折率であり、上記高屈折率層は、上記金属層に対して高屈折率を有する光学体である。
α＝-0.0004β2+0.0053β+0.0065  ・・・（１ａ）
α＝-1×10-5β2+0.0007β+0.0066  ・・・（２ａ）
α＝-1×10-5β2+0.0005β+0.0119  ・・・（３ａ）
α＝0.012114  ・・・（４ａ）
α＝-0.0002β2+0.0039β+0.0087  ・・・（５ａ）
α＝-3×10-5β2+0.0014β+0.0038  ・・・（６ａ）
α＝-2×10-5β2+0.0006β+0.0112  ・・・（７ａ）
α＝0.010589  ・・・（８ａ）
α＝0.012114  ・・・（９ａ）
α＝-3×10-5β2+0.0014β+0.0038  ・・・（１０ａ）
α＝-2×10-5β2+0.0006β+0.0112  ・・・（１１ａ）
本発明は、光出射面と、上記光出射面の反対側に設けられ、正反射以外の方向に指向反射する凹凸面とを有する第１の光学層と、上記第１の光学層の上記凹凸面上に形成された波長選択反射層と、上記波長選択反射層上に形成された、光入射面を有する第２の光学層とを備え、上記波長選択反射層の膜厚は、上記凹凸面を構成する傾斜面に対して垂直な方向の膜厚であり、上記波長選択反射層は、高屈折率層と金属層とが交互に積層された、５層構成とされ、上記第１の光学層側および上記第２の光学層側のいずれか一方から見て、１層目および５層目の上記高屈折率層の膜厚が略等しく、かつ、２層目および４層目の上記金属層の膜厚が略等しく、上記波長選択反射層全体の幾何膜厚Ｌが９０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｂ）〜式（４ｂ）で囲まれた第１の領域に含まれ、上記波長選択反射層全体の幾何膜厚Ｌが１００ｎｍである場合に、上記比率αおよび上記比率βが下記式（５ｂ）〜式（８ｂ）で囲まれた第２の領域に含まれ、上記波長選択反射層全体の幾何膜厚Ｌが９０ｎｍ＜Ｌ＜１００ｎｍである場合に、上記比率αおよび上記比率βが下記式（９ｂ）〜式（１３ｂ）で囲まれる領域に含まれる光学体であって、上記高屈折率層および上記金属層の屈折率は、光の波長が５５０ｎｍである場合の屈折率であり、上記高屈折率層は、上記金属層に対して高屈折率を有する光学体である。
α＝-0.0002β2+0.0039β+0.0087  ・・・（１ｂ）
α＝-3×10-5β2+0.0014β+0.0038  ・・・（２ｂ）
α＝-2×10-5β2+0.0006β+0.0112  ・・・（３ｂ）
α＝0.010589  ・・・（４ｂ）
α＝-0.0002β2+0.0055β+0.0057  ・・・（５ｂ）
α＝-0.0002β2+0.0045β-0.0067  ・・・（６ｂ）
α＝-4×10-5β2+0.001β+0.0099  ・・・（７ｂ）
α＝0.009403  ・・・（８ｂ）
α＝-2×10-5β2+0.0006β+0.0112  ・・・（９ｂ）
α＝0.010589  ・・・（１０ｂ）
α＝-0.0002β2+0.0055β+0.0057  ・・・（１１ｂ）
α＝-0.0002β2+0.0045β-0.0067  ・・・（１２ｂ）
α＝-4×10-5β2+0.001β+0.0099  ・・・（１３ｂ）
本発明は、光出射面と、上記光出射面の反対側に設けられ、正反射以外の方向に指向反射する凹凸面とを有する第１の光学層と、上記第１の光学層の上記凹凸面上に形成された波長選択反射層と、上記波長選択反射層上に形成された、光入射面を有する第２の光学層とを備え、上記波長選択反射層の膜厚は、上記凹凸面を構成する傾斜面に対して垂直な方向の膜厚であり、上記波長選択反射層は、高屈折率層と金属層とが交互に積層された、５層構成とされ、上記第１の光学層側および上記第２の光学層側のいずれか一方から見て、１層目および５層目の上記高屈折率層の膜厚が略等しく、かつ、２層目および４層目の上記金属層の膜厚が略等しく、上記波長選択反射層全体の幾何膜厚Ｌが１００ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｃ）〜式（４ｃ）で囲まれた第１の領域に含まれ、上記波長選択反射層全体の幾何膜厚Ｌが１２０ｎｍである場合に、上記比率αおよび上記比率βが下記式（５ｃ）〜式（８ｃ）で囲まれた第２の領域に含まれ、上記波長選択反射層全体の幾何膜厚Ｌが１００ｎｍ＜Ｌ＜１２０ｎｍである場合に、上記比率αおよび上記比率βが下記式（９ｃ）〜式（１３ｃ）で囲まれる領域に含まれる光学体であって、上記高屈折率層および上記金属層の屈折率は、光の波長が５５０ｎｍである場合の屈折率であり、上記高屈折率層は、上記金属層に対して高屈折率を有する光学体である。
α＝-0.0002β2+0.0055β+0.0057  ・・・（１ｃ）
α＝-0.0002β2+0.0045β-0.0067  ・・・（２ｃ）
α＝-4×10-5β2+0.001β+0.0099  ・・・（３ｃ）
α＝0.009403  ・・・（４ｃ）
α＝-0.0003β2+0.0074β+0.0033  ・・・（５ｃ）
α＝-0.0014β2+0.0191β-0.0422  ・・・（６ｃ）
α＝-9×10-5β2+0.0015β+0.0084  ・・・（７ｃ）
α＝0.007709  ・・・（８ｃ）
α＝-4×10-5β2+0.001β+0.0099  ・・・（９ｃ）
α＝0.009403  ・・・（１０ｃ）
α＝-0.0003β2+0.0074β+0.0033  ・・・（１１ｃ）
α＝-0.0014β2+0.0191β-0.0422  ・・・（１２ｃ）
α＝-9×10-5β2+0.0015β+0.0084  ・・・（１３ｃ）
本発明は、光出射面と、上記光出射面の反対側に設けられ、正反射以外の方向に指向反射する凹凸面とを有する第１の光学層と、上記第１の光学層の上記凹凸面上に形成された波長選択反射層と、上記波長選択反射層上に形成された、光入射面を有する第２の光学層とを備え、上記波長選択反射層の膜厚は、上記凹凸面を構成する傾斜面に対して垂直な方向の膜厚であり、上記波長選択反射層は、高屈折率層と金属層とが交互に積層された、５層構成とされ、上記第１の光学層側および上記第２の光学層側のいずれか一方から見て、１層目および５層目の上記高屈折率層の膜厚が略等しく、かつ、２層目および４層目の上記金属層の膜厚が略等しく、上記波長選択反射層全体の幾何膜厚Ｌが１２０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｄ）〜式（４ｄ）で囲まれた第１の領域に含まれ、上記波長選択反射層全体の幾何膜厚Ｌが１４０ｎｍである場合に、上記比率αおよび上記比率βが下記式（５ｄ）〜式（８ｄ）で囲まれた第２の領域に含まれ、上記波長選択反射層全体の幾何膜厚Ｌが１２０ｎｍ＜Ｌ＜１４０ｎｍである場合に、上記比率αおよび上記比率βが下記式（９ｄ）〜式（１２ｄ）で囲まれる領域に含まれる光学体であって、上記高屈折率層および上記金属層の屈折率は、光の波長が５５０ｎｍである場合の屈折率であり、上記高屈折率層は、上記金属層に対して高屈折率を有し、前記凹凸面は、傾斜角が４５°以上の平面、または曲面を有し、前記第２の光学層は樹脂である光学体である。
α＝-0.0003β2+0.0074β+0.0033  ・・・（１ｄ）
α＝-0.0014β2+0.0191β-0.0422  ・・・（２ｄ）
α＝-9×10-5β2+0.0015β+0.0084  ・・・（３ｄ）
α＝0.007709  ・・・（４ｄ）
α＝-0.0014β2+0.0136β-0.0027  ・・・（５ｄ）
β＝10132α2-241.39α+4.747  ・・・（６ｄ）
α＝-0.0001β2+0.002β+0.0074  ・・・（７ｄ）
α＝0.006523  ・・・（８ｄ）
α＝0.007709  ・・・（９ｄ）
α＝-0.0014β2+0.0136β-0.0027  ・・・（１０ｄ）
β＝10132α2-241.39α+4.747  ・・・（１１ｄ）
α＝-0.0001β2+0.002β+0.0074  ・・・（１２ｄ）
本発明は、光出射面と、上記光出射面の反対側に設けられ、正反射以外の方向に指向反射する凹凸面とを有する第１の光学層と、上記第１の光学層の上記凹凸面上に形成された波長選択反射層と、上記波長選択反射層上に形成された、光入射面を有する第２の光学層とを備え、上記波長選択反射層の膜厚は、上記凹凸面を構成する傾斜面に対して垂直な方向の膜厚であり、上記波長選択反射層は、高屈折率層と金属層とが交互に積層された、５層構成とされ、上記第１の光学層側および上記第２の光学層側のいずれか一方から見て、１層目および５層目の上記高屈折率層の膜厚が略等しく、かつ、２層目および４層目の上記金属層の膜厚が略等しく、上記波長選択反射層全体の幾何膜厚Ｌが１４０ｎｍである場合に、（上記金属層全体の光学膜厚）／（上記高屈折率層全体の光学膜厚）で規定される比率αと、上記第１の光学層側および上記第２の光学層側のいずれか一方から見て、（３層目の上記高屈折率層の光学膜厚）／（１層目の上記高屈折率層の光学膜厚）で規定される比率βとが下記式（１ｅ）〜式（４ｅ）で囲まれた第１の領域に含まれ、上記波長選択反射層全体の幾何膜厚Ｌが１４０ｎｍ＜Ｌ＜１６０ｎｍである場合に、上記比率αおよび上記比率βが下記式（１０ｅ）〜式（１５ｅ）で囲まれる領域に含まれる光学体であって、上記高屈折率層および上記金属層の屈折率は、光の波長が５５０ｎｍである場合の屈折率であり、上記高屈折率層は、上記金属層に対して高屈折率を有し、前記凹凸面は、傾斜角が４５°以上の平面、または曲面を有し、前記第２の光学層は樹脂である光学体である。
α＝-0.0014β2+0.0136β-0.0027  ・・・（１ｅ）
β＝10132α2-241.39α+4.747  ・・・（２ｅ）
α＝-0.0001β2+0.002β+0.0074  ・・・（３ｅ）
α＝0.006523  ・・・（４ｅ）
α＝-0.0001β2+0.002β+0.0074  ・・・（１０ｅ）
α＝0.006523  ・・・（１１ｅ）
α＝-0.005β2+0.0273β-0.0145  ・・・（１２ｅ）
α＝0.0043β2-0.0332β+0.07  ・・・（１３ｅ）
β＝2.875  ・・・（１４ｅ）
α＝-0.0001β2+0.0025β+0.0062  ・・・（１５ｅ）
本発明は、上記波長選択反射層全体の幾何膜厚Ｌが９０ｎｍである場合に、上記比率αおよび上記比率βが下記式（１ｂb）〜式（４ｂb）および下記式（１４ｂ）の全ての条件を満足する第１の領域に含まれ、上記波長選択反射層全体の幾何膜厚Ｌが１００ｎｍである場合に、上記比率αおよび上記比率βが下記式（５ｂb）〜式（８ｂb）および下記式（１５ｂ）の全ての条件を満足する第２の領域に含まれ、上記波長選択反射層全体の幾何膜厚Ｌが９０ｎｍ＜Ｌ＜１００ｎｍである場合に、上記比率αおよび上記比率βが下記式（１６ｂ）〜式（１９ｂ）の全ての条件を満足する領域に含まれる光学体である。
α＜-0.0002β2+0.0039β+0.0087  ・・・（１ｂb）
α＞-3×10-5β2+0.0014β+0.0038  ・・・（２ｂb）
α＜-2×10-5β2+0.0006β+0.0112  ・・・（３ｂb）
α＞0.010589  ・・・（４ｂb）
α＜-0.0002β2+0.0055β+0.0057  ・・・（５ｂb）
α＞-0.0002β2+0.0045β-0.0067  ・・・（６ｂb）
α＜-4×10-5β2+0.001β+0.0099  ・・・（７ｂb）
α＞0.009403  ・・・（８ｂb）
α＞-1×10-5β2+0.0002β+0.0125  ・・・（１４ｂ）
α＞-3×10-5β2+0.0004β+0.0113  ・・・（１５ｂ）
α＜-2×10-5β2+0.0006β+0.0112  ・・・（１６ｂ）
α＞-0.0002β2+0.0045β-0.0067  ・・・（１７ｂ）
α＜-4×10-5β2+0.001β+0.0099  ・・・（１８ｂ）
α＞-1×10-5β2+0.0002β+0.0125  ・・・（１９ｂ）
本発明は、上記波長選択反射層全体の幾何膜厚Ｌが１００ｎｍである場合に、上記比率αおよび上記比率βが下記式（１ｃc）〜式（４ｃc）および下記式（１４ｃ）の全ての条件を満足する第１の領域に含まれ、上記波長選択反射層全体の幾何膜厚Ｌが１２０ｎｍである場合に、上記比率αおよび上記比率βが下記式（５ｃc）〜式（８ｃc）および下記式（１５ｃ）の全ての条件を満足する第２の領域に含まれ、上記波長選択反射層全体の幾何膜厚Ｌが１００ｎｍ＜Ｌ＜１２０ｎｍである場合に、上記比率αおよび上記比率βが下記式（１６ｃ）〜式（１９ｃ）の全ての条件を満足する領域に含まれる光学体である。
α＜-0.0002β2+0.0055β+0.0057  ・・・（１ｃc）
α＞-0.0002β2+0.0045β-0.0067  ・・・（２ｃc）
α＜-4×10-5β2+0.001β+0.0099  ・・・（３ｃc）
α＞0.009403  ・・・（４ｃc）
α＜-0.0003β2+0.0074β+0.0033  ・・・（５ｃc）
α＞-0.0014β2+0.0191β-0.0422  ・・・（６ｃc）
α＜-9×10-5β2+0.0015β+0.0084  ・・・（７ｃc）
α＞0.007709  ・・・（８ｃc）
α＞-3×10-5β2+0.0004β+0.0113  ・・・（１４ｃ）
α＞-7×10-5β2+0.0007β+0.0097  ・・・（１５ｃ）
α＜-4×10-5β2+0.001β+0.0099  ・・・（１６ｃ）
α＞-0.0014β2+0.0191β-0.0422  ・・・（１７ｃ）
α＜-9×10-5β2+0.0015β+0.0084  ・・・（１８ｃ）
α＞-3×10-5β2+0.0004β+0.0113  ・・・（１９ｃ）
本発明は、上記波長選択反射層全体の幾何膜厚Ｌが１２０ｎｍである場合に、上記比率αおよび上記比率βが下記式（１ｄd）〜式（４ｄd）および下記式（１３ｄ）の全ての条件を満足する第１の領域に含まれ、上記波長選択反射層全体の幾何膜厚Ｌが１４０ｎｍである場合に、上記比率αおよび上記比率βが下記式（５ｄd）〜式（８ｄd）および下記式（１４ｄ）の全ての条件を満足する第２の領域に含まれ、上記波長選択反射層全体の幾何膜厚Ｌが１２０ｎｍ＜Ｌ＜１４０ｎｍである場合に、上記比率αおよび上記比率βが下記式（１５ｄ）〜式（１８ｄ）の全ての条件を満足する領域に含まれる光学体である。
α＜-0.0003β2+0.0074β+0.0033  ・・・（１ｄd）
α＞-0.0014β2+0.0191β-0.0422  ・・・（２ｄd）
α＜-9×10-5β2+0.0015β+0.0084  ・・・（３ｄd）
α＞0.007709  ・・・（４ｄd）
α＜-0.0014β2+0.0136β-0.0027  ・・・（５ｄd）
β＜10132α2-241.39α+4.747  ・・・（６ｄd）
α＜-0.0001β2+0.002β+0.0074  ・・・（７ｄd）
α＞0.006523  ・・・（８ｄd）
α＞-7×10-5β2+0.0007β+0.0097  ・・・（１３ｄ）
α＜-0.0001β2+0.0011β+0.0083  ・・・（１４ｄ）
α＜-9×10-5β2+0.0015β+0.0084  ・・・（１５ｄ）
β＜10132α2-241.39α+4.747  ・・・（１６ｄ）
α＜-0.0001β2+0.002β+0.0074  ・・・（１７ｄ）
α＞-7×10-5β2+0.0007β+0.0097  ・・・（１８ｄ）
本発明は、上記波長選択反射層全体の幾何膜厚Ｌが１４０ｎｍである場合に、上記比率αおよび上記比率βが上記式（１ｅ）〜式（４ｅ）および下記式（１６ｅ）で囲まれた第１の領域に含まれ、上記波長選択反射層全体の幾何膜厚Ｌが１４０ｎｍ＜Ｌ＜１６０ｎｍである場合に、上記比率αおよび上記比率βが下記式（１８ｅ）〜式（２２ｅ）で囲まれる領域に含まれる光学体である。
α＝-0.0001β2+0.0011β+0.0083  ・・・（１６ｅ）
α＝-0.0001β2+0.002β+0.0074  ・・・（１８ｅ）
α＝0.0043β2-0.0332β+0.07  ・・・（１９ｅ）
α＝-0.0001β2+0.0025β+0.0062  ・・・（２０ｅ）
β＝2.875  ・・・（２１ｅ）
α＝-0.0001β2+0.0011β+0.0083  ・・・（２２ｅ）
本発明は、上記第２の光学層は、上記凹凸面を埋めるように上記波長選択反射層上に形成される光学体である。
本発明は、上記高屈折率層の屈折率が、１．７以上２．６以下である光学体である。
本発明は、上記高屈折率層は、酸化ニオブ、酸化亜鉛、酸化チタンおよび酸化タンタルからなる群より選ばれる少なくとも１種を含み、上記金属層は、Ａｇ合金からなる光学体である。
本発明は、上記いずれかに記載の光学体を備える窓材である。
本発明は、上記いずれかに記載の光学体を採光部に備える建具である。
本発明は、日射を遮蔽する１または複数の日射遮蔽部材を備え、上記日射遮蔽部材が、上記いずれかに記載の光学体を備える日射遮蔽装置である。
参考となる第１の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが８０ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（１）〜式（４）で囲まれた第１の領域に含まれ、
波長選択反射層全体の幾何膜厚Ｌが９０ｎｍである場合に、比率αおよび比率βが下記式（５）〜式（８）で囲まれた第２の領域に含まれ、
波長選択反射層全体の幾何膜厚Ｌが８０ｎｍ以上９０ｎｍ以下である場合に、比率αおよび比率βが第１の領域、第２の領域および下記式（９）〜式（１２）により内包される空間に含まれる光学体である。
α = -0.0004β2+0.0053β+0.0065  ・・・（１）
α = -1×10-5β2+0.0007β+0.0066  ・・・（２）
α = -1×10-5β2+0.0005β+0.0119  ・・・（３）
α = 0.012114  ・・・（４）
α = -0.0002β2+0.0039β+0.0087  ・・・（５）
α = -3×10-5β2+0.0014β+0.0038  ・・・（６）
α = -2×10-5β2+0.0006β+0.0112  ・・・（７）
α = 0.010589  ・・・（８）
(β-0.5)/0.67 = (α-0.01059)/0.00152478 = (90-L)/10  ・・・（９）
(β-5.5)/3.75 = (α-0.01059)/0.00152478 = (90-L)/10  ・・・（１０）
(β-10.4)/10.6 = (α-0.01516)/0.00067768 = (90-L)/10  ・・・（１１）
(β-0.8)/0.45 = (α-0.01161)/0.0008471 = (90-L)/10  ・・・（１２）
【０００８】
参考となる第２の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが９０ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（５）〜式（８）で囲まれた第１の領域に含まれ、
波長選択反射層全体の幾何膜厚Ｌが１００ｎｍである場合に、比率αおよび比率βが下記式（１３）〜式（１６）で囲まれた第２の領域に含まれ、
波長選択反射層全体の幾何膜厚Ｌが９０ｎｍ以上１００ｎｍ以下である場合に、比率αおよび比率βが第１の領域、第２の領域および下記式（１７）〜式（２０）により内包される空間に含まれる光学体である。
α = -0.0002β2+0.0039β+0.0087  ・・・（５）
α = -3×10-5β2+0.0014β+0.0038  ・・・（６）
α = -2×10-5β2+0.0006β+0.0112  ・・・（７）
α = 0.010589  ・・・（８）
α = -0.0002β2+0.0055β+0.0057  ・・・（１３）
α = -0.0002β2+0.0045β-0.0067  ・・・（１４）
α = -4×10-5β2+0.001β+0.0099  ・・・（１５）
α = 0.009403  ・・・（１６）
(0.7-β)/0.2 = (α-0.0094)/0.00118594 = (100-L)/10  ・・・（１７）
(β-4.4)/1.1 = (α-0.0094)/0.00118594 = (100-L)/10  ・・・（１８）
(β-6.5)/3.9 = (α-0.01432)/0.0008471 = (100-L)/10  ・・・（１９）
(1-β)/0.2 = (α-0.01093)/0.00067768 = (100-L)/10  ・・・（２０）
【０００９】
参考となる第３の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが１００ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（１３）〜式（１６）で囲まれた第１の領域に含まれ、
波長選択反射層全体の幾何膜厚Ｌが１２０ｎｍである場合に、比率αおよび比率βが下記式（２１）〜式（２４）で囲まれた第２の領域に含まれ、
波長選択反射層全体の幾何膜厚Ｌが１００ｎｍ以上１２０ｎｍ以下である場合に、比率αおよび比率βが第１の領域、第２の領域および下記式（２５）〜式（２８）により内包される空間に含まれる光学体である。
α = -0.0002β2+0.0055β+0.0057  ・・・（１３）
α = -0.0002β2+0.0045β-0.0067  ・・・（１４）
α = -4×10-5β2+0.001β+0.0099  ・・・（１５）
α = 0.009403  ・・・（１６）
α = -0.0003β2+0.0074β+0.0033  ・・・（２１）
α = -0.0014β2+0.0191β-0.0422  ・・・（２２）
α = -9×10-5β2+0.0015β+0.0084  ・・・（２３）
α = 0.007709  ・・・（２４）
(β-0.6)/0.1 = (α-0.00771)/0.0016942 = (120-L)/20  ・・・（２５）
(β-3.6)/0.8 = (α-0.00771)/0.0016942 = (120-L)/20  ・・・（２６）
(β-4.25)/2.25 = (α-0.0133)/0.00101652 = (120-L)/20  ・・・（２７）
(β-0.9)/0.1 = (α-0.00974)/0.00118594 = (120-L)/20  ・・・（２８）
【００１０】
参考となる第４の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが１２０ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（２１）〜式（２４）で囲まれた第１の領域に含まれ、
波長選択反射層全体の幾何膜厚Ｌが１４０ｎｍである場合に、比率αおよび比率βが下記式（２９）〜式（３２）で囲まれた第２の領域に含まれ、
波長選択反射層全体の幾何膜厚Ｌが１２０ｎｍ以上１４０ｎｍ以下である場合に、比率αおよび比率βが第１の領域、第２の領域および下記式（３３）〜式（３６）により内包される空間に含まれる光学体である。
α = -0.0003β2+0.0074β+0.0033  ・・・（２１）
α = -0.0014β2+0.0191β-0.0422  ・・・（２２）
α = -9×10-5β2+0.0015β+0.0084  ・・・（２３）
α = 0.007709  ・・・（２４）
α = -0.0014β2+0.0136β-0.0027  ・・・（２９）
β = 10132α2-241.39α+4.747  ・・・（３０）
α = -0.0001β2+0.002β+0.0074  ・・・（３１）
α = 0.006523  ・・・（３２）
(0.75-β)/0.15 = (α-0.00652)/0.00118594 = (140-L)/20  ・・・（３３）
(3.65-β)/0.05 = (α-0.00652)/0.00118594 = (140-L)/20  ・・・（３４）
(β-3.3)/0.95 = (α-0.01245)/0.0008471 = (140-L)/20  ・・・（３５）
(3.47-β)/2.57 = (α-0.00754)/0,00220246 = (140-L)/20  ・・・（３６）
【００１１】
参考となる第５の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが１４０ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（２９）〜式（３２）で囲まれた第１の領域に含まれ、
波長選択反射層全体の幾何膜厚Ｌが１６０ｎｍである場合に、比率αおよび比率βが下記式（３７）〜式（４１）で囲まれた第２の領域に含まれ、
波長選択反射層全体の幾何膜厚Ｌが１４０ｎｍ以上１６０ｎｍ以下である場合に、比率αおよび比率βが第１の領域、第２の領域および下記式（４２）〜式（４５）により内包される空間に含まれる光学体である。
α = -0.0014β2+0.0136β-0.0027  ・・・（２９）
β = 10132α2-241.39α+4.747  ・・・（３０）
α = -0.0001β2+0.002β+0.0074  ・・・（３１）
α = 0.006523  ・・・（３２）
α = -0.005β2+0.0273β-0.0145  ・・・（３７）
α = 0.0043β2-0.0332β+0.07  ・・・（３８）
β = 2.875  ・・・（３９）
α = -0.0001β2+0.0025β+0.0062  ・・・（４０）
α = 0.005676  ・・・（４１）
(0.9-β)/0.15 = (α-0.00568)/0.0008471 = (160-L)/20  ・・・（４２）
(3.8-β)/0.15 = (α-0.00568)/0.0008471 = (160-L)/20  ・・・（４３）
(β-2.85)/0.45 = (α-0.01203)/0.00042355 = (160-L)/20  ・・・（４４）
(β-1.05)/2.42 = (0.00864-α)/0.00110123 = (160-L)/20  ・・・（４５）
【００１２】
参考となる第６の発明は、光出射面を有する第１の光学層と、
第１の光学層上に形成された波長選択反射層と、
波長選択反射層上に形成された、光入射面を有する第２の光学層と
を備え、
波長選択反射層は、高屈折率層と金属層とが交互に積層された、少なくとも５層構成とされ、
波長選択反射層全体の幾何膜厚Ｌが１６０ｎｍである場合に、金属層全体の光学膜厚および高屈折率層全体の光学膜厚の比率αと、第１の光学層側および第２の光学層側のいずれか一方から見て３層目の高屈折率層の光学膜厚および１層目の高屈折率層の光学膜厚の比率βとが下記式（３７）〜式（４１）で囲まれた第１の領域に含まれ、
波長選択反射層全体の幾何膜厚Ｌが１８０ｎｍである場合に、比率αおよび比率βが下記式（４６）〜式（４９）で囲まれた第２の領域に含まれ、
波長選択反射層全体の幾何膜厚Ｌが１６０ｎｍ以上１８０ｎｍ以下である場合に、比率αおよび比率βが第１の領域、第２の領域および下記式（５０）〜式（５３）により内包される空間に含まれる光学体である。
α = -0.005β2+0.0273β-0.0145  ・・・（３７）
α = 0.0043β2-0.0332β+0.07  ・・・（３８）
β = 2.875  ・・・（３９）
α = -0.0001β2+0.0025β+0.0062  ・・・（４０）
α = 0.005676  ・・・（４１）
α = -0.0103β2+0.047β-0.0322  ・・・（４６）
α = 0.0093β2-0.0677β+0.1212  ・・・（４７）
α = -0.0003β2+0.0036β+0.0046  ・・・（４８）
α = 0.00498  ・・・（４９）
(1.05-β)/0.15 = (α-0.005)/0.00067768 = (180-L)/20  ・・・（５０）
(β-2.75)/1.05 = (α-0.005)/0.00067768 = (180-L)/20  ・・・（５１）
(β-2.4)/0.45 = (α-0.01177)/0.00025413 = (180-L)/20  ・・・（５２）
(1.2-β)/0.15 = (α-0.00856)/0.00008471= (180-L)/20  ・・・（５３）
【００１３】
参考となる第１〜第６の発明では、比率αおよび比率βが所定の領域内に含まれるように、波長選択反射層における各層の膜厚を設定することにより、色調変化が抑制される。
【発明の効果】
【００１４】
以上説明したように、本発明によれば、入射角による色調変化を抑制することができる。
【図面の簡単な説明】
【００１５】
【図１】図１Ａは、本発明の第１の実施形態に係る光学フィルムの一構成例を示す断面図である。図１Ｂは、本発明の第１の実施形態に係る光学フィルムを被着体に貼り合わせた例を示す断面図である。
【図２】図２は、光学フィルムに対して入射する入射光と、光学フィルムにより反射された反射光との関係を示す斜視図である。
【図３】図３Ａ〜図３Ｃは、第１の光学層に形成された構造体の形状例を示す斜視図である。
【図４】図４Ａは、第１の光学層に形成された構造体の形状例を示す斜視図である。図４Ｂは、図４Ａに示す構造体が形成された第１の光学層を備える光学フィルムの一構成例を示す断面図である。
【図５】図５は、波長選択反射層の層構成の一例を示す略線図である。
【図６】図６Ａは、３層目および５層目の高屈折率層が２層に分離した波長選択反射層の一例を示す略線図である。図６Ｂは、３層目の高屈折率層が３層に分離し、５層目の高屈折率層が２層に分離した波長選択反射層の一例を示す略線図である。図６Ｃは、３層目の高屈折率層が２層に分離し、５層目の高屈折率層が３層に分離した波長選択反射層の一例を示す略線図である。図６Ｄは、１層目、３層目および５層目の高屈折率層が２層に分離した波長選択反射層の一例を示す略線図である。図６Ｅは、１層目および５層目の高屈折率層が２層に分離し、３層目の高屈折率層が３層に分離した波長選択反射層の一例を示す略線図である。図６Ｆは、１層目の高屈折率層が２層に分離し、３層目および５層目の高屈折率層が３層に分離した波長選択反射層の一例を示す略線図である。
【図７】図７Ａ、図７Ｂは、光学フィルムの機能の一例を説明するための断面図である。
【図８】図８Ａ、図８Ｂは、光学フィルムの機能の一例を説明するための断面図である。
【図９】図９Ａは、光学フィルムの機能の一例を説明するための断面図である。図９Ｂは、光学フィルムの機能の一例を説明するための平面図である。
【図１０】図１０は、本発明の第１の実施形態に係る光学フィルムを製造するための製造装置の一構成例を示す概略図である。
【図１１】図１１Ａ〜図１１Ｃは、本発明の第１の実施形態に係る光学フィルムの製造方法の一例を説明するための工程図である。
【図１２】図１２Ａ〜図１２Ｃは、本発明の第１の実施形態に係る光学フィルムの製造方法の一例を説明するための工程図である。
【図１３】図１３Ａ〜図１３Ｃは、本発明の第１の実施形態に係る光学フィルムの製造方法の一例を説明するための工程図である。
【図１４】図１４は、反射層の膜厚について説明するための図である。
【図１５】図１５は、各パラメータの条件を満足する膜厚を決定する処理の流れの一例を示すフローチャートである。
【図１６】図１６Ａは、比率αおよび比率βに対する可視光線透過率の分布を示すα−β相関図である。図１６Ｂは、比率αおよび比率βに対する遮蔽係数の分布を示すα−β相関図である。図１６Ｃは、比率αおよび比率βに対する青み指標の分布を示すα−β相関図である。図１６Ｄは、比率αおよび比率βに対する赤み指標の分布を示すα−β相関図である。図１６Ｅは、図１６Ａ〜図１６Ｄに示すα−β相関図をそれぞれ重ね合わせた状態のα−β相関図を示す。
【図１７】図１７は、総膜厚Ｌが８０ｎｍの場合に、可視光線透過率、青み指標および赤み指標をパラメータとしたα−β相関図である。
【図１８】図１８は、総膜厚Ｌが９０ｎｍの場合に、可視光線透過率、青み指標および赤み指標をパラメータとしたα−β相関図である。
【図１９】図１９は、総膜厚Ｌが１００ｎｍの場合に、可視光線透過率、青み指標および赤み指標をパラメータとしたα−β相関図である。
【図２０】図２０は、総膜厚Ｌが１２０ｎｍの場合に、可視光線透過率、青み指標および赤み指標をパラメータとしたα−β相関図である。
【図２１】図２１は、総膜厚Ｌが１４０ｎｍの場合に、可視光線透過率、青み指標および赤み指標をパラメータとしたα−β相関図である。
【図２２】図２２は、総膜厚Ｌが１６０ｎｍの場合に、可視光線透過率、青み指標および赤み指標をパラメータとしたα−β相関図である。
【図２３】図２３は、総膜厚Ｌが１８０ｎｍの場合に、可視光線透過率、青み指標および赤み指標をパラメータとしたα−β相関図である。
【図２４】図２４は、総膜厚Ｌが８０ｎｍの場合に、可視光線透過率、青み指標、赤み指標および遮蔽係数をパラメータとしたα−β相関図である。
【図２５】図２５は、総膜厚Ｌが９０ｎｍの場合に、可視光線透過率、青み指標、赤み指標および遮蔽係数をパラメータとしたα−β相関図である。
【図２６】図２６は、総膜厚Ｌが１００ｎｍの場合に、可視光線透過率、青み指標、赤み指標および遮蔽係数をパラメータとしたα−β相関図である。
【図２７】図２７は、総膜厚Ｌが１２０ｎｍの場合に、可視光線透過率、青み指標、赤み指標および遮蔽係数をパラメータとしたα−β相関図である。
【図２８】図２８は、総膜厚Ｌが１４０ｎｍの場合に、可視光線透過率、青み指標、赤み指標および遮蔽係数をパラメータとしたα−β相関図である。
【図２９】図２９は、総膜厚Ｌが１６０ｎｍの場合に、可視光線透過率、青み指標、赤み指標および遮蔽係数をパラメータとしたα−β相関図である。
【図３０】図３０は、総膜厚Ｌが１８０ｎｍの場合に、可視光線透過率、青み指標、赤み指標および遮蔽係数をパラメータとしたα−β相関図である。
【図３１】図３１は、可視光線透過率、青み指標および赤み指標をパラメータとした場合の、各パラメータの条件を満足する領域を３次元平面上にマッピングした略線図である。
【図３２】図３２Ａは、可視光線透過率、青み指標および赤み指標をパラメータとした場合の、各パラメータの条件を満足する領域を同一平面上にマッピングした略線図である。図３２Ｂは、可視光線透過率、青み指標、赤み指標および遮蔽係数をパラメータとした場合の、各パラメータの条件を満足する領域を同一平面上にマッピングした略線図である。
【図３３】図３３Ａは、本発明の第１の実施形態の第１の変形例を示す断面図である。図３３Ｂは、本発明の第１の実施形態の第２の変形例を示す断面図である。
【図３４】図３４Ａは、本発明の第２の実施形態に係る光学フィルムにおける第１の光学層の第１の構成例を示す斜視図である。図３４Ｂは、本発明の第２の実施形態に係る光学フィルムにおける第１の光学層の第２の構成例を示す斜視図である。図３４Ｃは、本発明の第２の実施形態に係る光学フィルムにおける第１の光学層の第３の構成例を示す斜視図である。
【図３５】図３５Ａは、本発明の第２の実施形態に係る光学フィルムにおける第１の光学層の第３の構成例を示す平面図である。図３５Ｂは、図３５Ａに示した第１の光学層のＢ−Ｂ線に沿った断面図である。図３５Ｃは、図３５Ａに示した第１の光学層のＣ−Ｃ線に沿った断面図である。
【図３６】図３６Ａは、本発明の第２の実施形態に係る光学フィルムにおける第１の光学層の第４の構成例を示す平面図である。図３６Ｂは、図３６Ａに示した第１の光学層のＢ−Ｂ線に沿った断面図である。図３６Ｃは、図３６Ａに示した第１の光学層のＣ−Ｃ線に沿った断面図である。
【図３７】図３７Ａは、本発明の第２の実施形態に係る光学フィルムにおける第１の光学層の第５の構成例を示す平面図である。図３７Ｂは、図３７Ａに示した第１の光学層のＢ−Ｂ線に沿った断面図である。
【図３８】図３８Ａは、本発明の第３の実施形態に係る光学フィルムの一構成例を示す断面図である。図３８Ｂは、本発明の第３の実施形態に係る光学フィルムが備える第１の光学層の一構成例を示す斜視図である。
【図３９】図３９Ａは、本発明の第４の実施形態に係る光学フィルムの第１の構成例を示す断面図である。図３９Ｂは、本発明の第４の実施形態に係る光学フィルムの第２の構成例を示す断面図である。図３９Ｃは、本発明の第４の実施形態に係る光学フィルムの第３の構成例を示す断面図である。
【図４０】図４０Ａは、本発明の第５の実施形態に係る光学フィルムの一構成例を示す断面図である。図４０Ｂは、本発明の第５の実施形態に係る光学フィルムを被着体に貼り合わせた例を示す断面図である。
【図４１】図４１は、本発明の第６の実施形態に係る光学フィルムの一構成例を示す断面図である。
【図４２】図４２は、第７の実施形態に係るブラインド装置の一構成例を示す斜視図である。
【図４３】図４３Ａは、スラットの第１の構成例を示す断面図である。図４３Ｂは、スラットの第２の構成例を示す断面図である。
【図４４】図４４Ａは、第８の実施形態に係るロールスクリーン装置の一構成例を示す斜視図である。図４４Ｂは、スクリーン３０２の一構成例を示す断面図である。
【図４５】図４５Ａは、第９の実施形態に係る障子の一構成例を示す斜視図である。図４５Ｂは、障子の一構成例を示す断面図である。
【発明を実施するための形態】
【００１６】
本発明の実施形態について図面を参照しながら以下の順序で説明する。
１．第１の実施形態（構造体を１次元配列した例）
２．第２の実施形態（構造体を２次元配列した例）
３．第３の実施形態（ルーバ型の反射層の例）
４．第４の実施形態（光学フィルムに光散乱体を設けた例）
５．第５の実施形態（反射層を露出させた例）
６．第６の実施形態（自己洗浄効果層を備えた例）
７．第７の実施形態（ブラインド装置に光学フィルムを適用した例）
８．第８の実施形態（ロールスクリーン装置に光学フィルムを適用した例）
９．第９の実施形態（建具に光学フィルムを適用した例）
【００１７】
＜１．第１の実施形態＞
［光学フィルムの構成］
図１Ａは、本発明の第１の実施形態に係る光学フィルムの一構成例を示す断面図である。図１Ｂは、本発明の第１の実施形態に係る光学フィルムを被着体に貼り合わせた例を示す断面図である。光学体としての光学フィルム１は、いわゆる指向反射性能を有する光学フィルムである。図１Ａに示すように、この光学フィルム１は、凹凸形状の界面を内部に有する光学層２と、この光学層２の界面に設けられた反射層３とを備える。光学層２は、凹凸形状の第１の面を有する第１の光学層４と、凹凸形状の第２の面を有する第２の光学層５とを備える。光学層内部の界面は、対向配置された凹凸形状の第１の面と第２の面とにより形成されている。具体的には、光学フィルムは、凹凸面を有する第１の光学層４と、第１の光学層の凹凸面上に形成された反射層３と、反射層３が形成された凹凸面を埋めるように、反射層３上に形成された第２の光学層５とを備える。光学フィルム１は、太陽光などの光が入射する入射面Ｓ１と、この入射面Ｓ１より入射した光のうち、光学フィルム１を透過した光が出射される出射面Ｓ２とを有する。光学フィルム１は、内壁部材、外壁部材、窓材、壁材などに適用して好適なものである。また、光学フィルム１は、ブラインド装置のスラット（日射遮蔽部材）、およびロールスクリーン装置のスクリーン（日射遮蔽部材）として用いても好適なものである。さらに、光学フィルム１は、障子などの建具（内装部材または外装部材）の採光部に設けられる光学体として用いても好適なものである。
【００１８】
光学フィルム１が、必要に応じて、光学層２の出射面Ｓ２に第１の基材４ａをさらに備えるようにしてもよい。また、光学フィルム１が、必要に応じて、光学層２の入射面Ｓ１に第２の基材５ａをさらに備えるようにしてもよい。なお、このように第１の基材４ａ、および／または第２の基材５ａを光学フィルム１に備える場合には、第１の基材４ａ、および／または第２の基材５ａを光学フィルム１に備えた状態において、以下に示す透明性、および透過色などの光学特性を満たすことが好ましい。
【００１９】
光学フィルム１が、必要に応じて貼合層６をさらに備えるようにしてもよい。この貼合層６は、光学フィルム１の入射面Ｓ１および出射面Ｓ２のうち、窓材１０に貼り合わされる面に形成される。この貼合層６を介して、光学フィルム１は被着体である窓材１０の屋内側または屋外側に貼り合わされる。貼合層６としては、例えば、接着剤を主成分とする接着層（例えば、ＵＶ硬化型樹脂、２液混合型樹脂）、または粘着剤を主成分とする粘着層（例えば、感圧粘着材（ＰＳＡ：Pressure Sensitive Adhesive））を用いることができる。貼合層６が粘着層である場合、貼合層６上に形成された剥離層７をさらに備えることが好ましい。このような構成にすることで、剥離層７を剥離するだけで、貼合層６を介して窓材１０などの被着体に対して光学フィルム１を容易に貼り合わせることができるからである。
【００２０】
光学フィルム１が、第２の基材５ａと、貼合層６および／または第２の光学層５の接合性を向上させる観点から、第２の基材５ａと、貼合層６および／または第２の光学層５との間に、プライマー層（図示せず）をさらに備えるようにしてもよい。また、同様の箇所の接合性を向上させる観点から、プライマー層に代えて、またはプライマー層と共に、公知の物理的前処理を施すことが好ましい。公知の物理的前処理としては、例えば、プラズマ処理、コロナ処理などが挙げられる。
【００２１】
光学フィルム１が、窓材１０などの被着体に貼り合わされる入射面Ｓ１または出射面Ｓ２上、またはその面と反射層３との間に、バリア層（図示せず）をさらに備えるようにしてもよい。このようにバリア層を備えることで、入射面Ｓ１または出射面Ｓ２から反射層３への水分の拡散を低減し、反射層３に含まれる金属などの劣化を抑制することができる。したがって、光学フィルム１の耐久性を向上させることができる。
【００２２】
光学フィルム１は、表面に耐擦傷性などを付与する観点から、ハードコート層８をさらに備えるようにしてもよい。このハードコート層８は、光学フィルム１の入射面Ｓ１および出射面Ｓ２のうち、窓材１０などの被着体に貼り合わされる面とは反対側の面に形成することが好ましい。光学フィルム１の入射面Ｓ１に、防汚性などを付与する観点から、撥水性または親水性を有する層をさらに備えてもよい。このような機能を有する層は、例えば、光学層２上に直接備える、またはハードコート層８などの各種機能層上に備えるようにしてもよい。
【００２３】
光学フィルム１は、光学フィルム１を窓材１０などの被着体に容易に貼り合わせ可能にする観点からすると、可撓性を有することが好ましい。ここで、フィルムにはシートが含まれるものとする。すなわち、光学フィルム１には光学シートも含まれものとする。
【００２４】
光学フィルム１は、透明性を有している。透明性としては、後述する透過像鮮明度の範囲を有するものであることが好ましい。第１の光学層４と第２の光学層５との屈折率差が、好ましくは０．０１０以下、より好ましくは０．００８以下、さらに好ましくは０．００５以下である。屈折率差が０．０１０を超えると、透過像がぼけて見える傾向がある。０．００８を超え０．０１０以下の範囲であると、外の明るさにも依存するが日常生活には問題がない。０．００５を超え０．００８以下の範囲であると、光源のように非常に明るい物体のみ回折パターンが気になるが、外の景色を鮮明に見ることができる。０．００５以下であれば、回折パターンは殆ど気にならない。第１の光学層４および第２の光学層５のうち、窓材１０などと貼り合わせる側となる光学層は、粘着剤を主成分としてもよい。このような構成とすることで、粘着材を主成分とする第１の光学層４、または第２の光学層５により光学フィルム１を窓材１０などに貼り合わせることができる。なお、このような構成にする場合、粘着剤の屈折率差が上記範囲内であることが好ましい。
【００２５】
第１の光学層４と第２の光学層５とは、屈折率などの光学特性が同じであることが好ましい。より具体的には、第１の光学層４と第２の光学層５とが、可視領域において透明性を有する同一材料、例えば同一樹脂材料からなることが好ましい。第１の光学層４と第２の光学層５とを同一材料により構成することで、両者の屈折率が等しくなるので、可視光の透明性を向上させることができる。ただし、同一材料を出発源としても、成膜工程における硬化条件などにより最終的に生成する層の屈折率が異なることがあるので、注意が必要である。これに対して、第１の光学層４と第２の光学層５とを異なる材料により構成すると、両者の屈折率が異なるので、反射層３を境界として光が屈折し、透過像がぼやける傾向がある。特に、遠くの電灯など点光源に近い物を観察すると回折パターンが顕著に観察される傾向がある。なお、屈折率の値を調整するために、第１の光学層４および／または第２の光学層５に添加剤を混入させてもよい。
【００２６】
第１の光学層４と第２の光学層５は、可視領域において透明性を有することが好ましい。ここで、透明性の定義には２種類の意味があり、光の吸収がないことと、光の散乱がないことである。一般的に透明と言った場合に前者だけを指すことがあるが、第１の実施形態に係る光学フィルム１では両者を備えることが好ましい。現在利用されている再帰反射体は、道路標識や夜間作業者の衣服など、その表示反射光を視認することを目的としているため、例えば散乱性を有していても、下地反射体と密着していれば、その反射光を視認することができる。例えば、画像表示装置の前面に、防眩性の付与を目的として散乱性を有するアンチグレア処理をしても、画像は視認できるのと同一の原理である。しかしながら、第１の実施形態に係る光学フィルム１は、指向反射する特定の波長以外の光を透過する点に特徴を有しており、この透過波長を主に透過する透過体に接着し、その透過光を観察するため、光の散乱がないことが好ましい。但し、その用途によっては、第２の光学層５に意図的に散乱性を持たせることも可能である。
【００２７】
光学フィルム１は、好ましくは、透過した特定波長以外の光に対して主に透過性を有する剛体、例えば、窓材１０に粘着剤などを介して貼り合わせて使用される。窓材１０としては、高層ビルや住宅などの建築用窓材、車両用の窓材などが挙げられる。建築用窓材に光学フィルム１を適用する場合、特に東〜南〜西向きの間のいずれかの向き（例えば南東〜南西向き）に配置された窓材１０に光学フィルム１を適用することが好ましい。このような位置の窓材１０に適用することで、より効果的に熱線を反射することができるからである。光学フィルム１は、単層の窓ガラスのみならず、複層ガラスなどの特殊なガラスにも用いることができる。また、窓材１０は、ガラスからなるものに限定されるものではなく、透明性を有する高分子材料からなるものを用いてもよい。光学層２が、可視領域において透明性を有することが好ましい。このように透明性を有することで、光学フィルム１を窓ガラスなどの窓材１０に貼り合せた場合、可視光を透過し、太陽光による採光を確保することができるからである。また、貼り合わせる面としてはガラスの内面のみならず、外面にも使用することができる。
【００２８】
また、光学フィルム１は他の熱線カットフィルムと併用して用いることができ、例えば空気と光学フィルム１との界面（すなわち、光学フィルム１の最表面）に光吸収塗膜を設けることもできる。また、光学フィルム１は、ハードコート層、紫外線カット層、表面反射防止層などとも併用して用いることができる。これらの機能層を併用する場合、これらの機能層を光学フィルム１と空気との間の界面に設けることが好ましい。ただし、紫外線カット層については、光学フィルム１よりも太陽側に配置する必要があるため、特に室内の窓ガラス面に内貼り用として用いる場合には、該窓ガラス面と光学フィルム１の間に紫外線カット層を設けることが望ましい。この場合、窓ガラス面と光学フィルム１の間の貼合層中に、紫外線吸収剤を練りこんでおいてもよい。
【００２９】
また、光学フィルム１の用途に応じて、光学フィルム１に対して着色を施し、意匠性を付与するようにしてもよい。このように意匠性を付与する場合、透明性を損なわない範囲で第１の光学層４および第２の光学層５の少なくとも一方が、可視領域における特定の波長帯の光を主として吸収する構成とすることが好ましい。
【００３０】
図２は、光学フィルム１に対して入射する入射光と、光学フィルム１により反射された反射光との関係を示す斜視図である。光学フィルム１は、光Ｌが入射する入射面Ｓ１を有する。光学フィルム１は、入射角（θ、φ）で入射面Ｓ１に入射した光Ｌのうち、特定波長帯の光Ｌ1を選択的に正反射（−θ、φ＋１８０°）以外の方向に指向反射するのに対して、特定波長帯以外の光Ｌ2を透過することが好ましい。また、光学フィルム１は、上記特定波長帯以外の光に対して透明性を有する。透明性としては、後述する透過像鮮明度の範囲を有するものであることが好ましい。但し、θ：入射面Ｓ１に対する垂線ｌ1と、入射光Ｌまたは反射光Ｌ1とのなす角である。φ：入射面Ｓ１内の特定の直線ｌ2と、入射光Ｌまたは反射光Ｌ1を入射面Ｓ１に射影した成分とのなす角である。ここで、入射面内の特定の直線ｌ2とは、入射角（θ、φ）を固定し、光学フィルム１の入射面Ｓ１に対する垂線ｌ1を軸として光学フィルム１を回転したときに、φ方向への反射強度が最大になる軸である（図３および図４参照）。但し、反射強度が最大となる軸（方向）が複数ある場合、そのうちの１つを直線ｌ2として選択するものとする。なお、垂線ｌ1を基準にして時計回りに回転した角度θを「＋θ」とし、反時計回りに回転した角度θを「−θ」とする。直線ｌ2を基準にして時計回りに回転した角度φを「＋φ」とし、反時計回りに回転した角度φを「−φ」とする。
【００３１】
選択的に指向反射する特定の波長帯の光、および透過させる特定の光は、光学フィルム１の用途により異なる。例えば、窓材１０に対して光学フィルム１を適用する場合、選択的に指向反射する特定の波長帯の光は近赤外光であり、透過させる特定の波長帯の光は可視光であることが好ましい。具体的には、選択的に指向反射する特定の波長帯の光が、主に波長帯域７８０ｎｍ〜２１００ｎｍの近赤外線であることが好ましい。近赤外線を反射することで、光学体をガラス窓などの窓材に貼り合わせた場合に、建物内の温度上昇を抑制することができる。したがって、冷房負荷を軽減し、省エネルギー化を図ることができる。ここで、指向反射とは、正反射以外のある特定の方向への反射を有し、かつ、指向性を持たない拡散反射強度よりも十分に強いことを意味する。ここで、反射するとは、特定の波長帯域、例えば近赤外域における反射率が好ましくは３０％以上、より好ましくは５０％以上、更に好ましくは８０％以上であることを示す。透過するとは、特定の波長帯域、例えば可視光域における透過率が好ましくは３０％以上、より好ましくは５０％以上、更に好ましくは７０％以上であることを示す。
【００３２】
光学フィルム１において、指向反射する方向φｏが−９０°以上、９０°以下であることが好ましい。光学フィルム１を窓材１０に貼った場合、上空から入射する光のうち、特定波長帯の光を上空方向に戻すことができるからである。周辺に高い建物がない場合にはこの範囲の光学フィルム１が有用である。また、指向反射する方向が（θ、−φ）近傍であることが好ましい。近傍とは、好ましく（θ、−φ）から５度以内、より好ましくは３度以内であり、さらに好ましくは２度以内の範囲内のずれのことをいう。この範囲にすることで、光学フィルム１を窓材１０に貼った場合、同程度の高さが立ち並ぶ建物の上空から入射する光のうち、特定波長帯の光を他の建物の上空に効率良く戻すことができるからである。このような指向反射を実現するためには、例えば球面や双曲面の一部や三角錐、四角錘、円錐などの３次元構造体を用いることが好ましい。（θ、φ）方向（−９０°＜φ＜９０°）から入射した光は、その形状に基づいて（θｏ、φｏ）方向（０°＜θｏ＜９０°、−９０°＜φｏ＜９０°）に反射させることができる。または、一方向に伸びた柱状体にすることが好ましい。（θ、φ）方向（−９０°＜φ＜９０°）から入射した光は、柱状体の傾斜角に基づいて（θｏ、−φ）方向（０°＜θｏ＜９０°）に反射させることができる。
【００３３】
光学フィルム１において、特定波長体の光の指向反射が、再帰反射近傍方向、すなわち、入射角（θ、φ）で入射面Ｓ１に入射した光に対する、特定波長体の光の反射方向が、（θ、φ）近傍であることが好ましい。光学フィルム１を窓材１０に貼った場合、上空から入射する光のうち、特定波長帯の光を上空に戻すことができるからである。ここで近傍とは５度以内が好ましく、より好ましくは３度以内であり、さらに好ましくは２度以内である。この範囲にすることで、光学フィルム１を窓材１０に貼った場合、上空から入射する光のうち、特定波長帯の光を上空に効率良く戻すことができるからである。また、赤外線センサーや赤外線撮像のように、赤外光照射部と受光部が隣接している場合は、再帰反射方向は入射方向と等しくなければならないが、本発明のように特定の方向からセンシングする必要がない場合は、厳密に同一方向とする必要はない。
【００３４】
光学フィルム１において、透過性を持つ波長帯に対する透過像鮮明度に関し、０．５ｍｍの光学くしを用いたときの値が、好ましくは５０以上、より好ましくは６０以上、さらに好ましくは７５以上である。透過像鮮明度の値が５０未満であると、透過像がぼけて見える傾向がある。５０以上６０未満であると、外の明るさにも依存するが日常生活には問題がない。６０以上７５未満であると、光源のように非常に明るい物体のみ回折パターンが気になるが、外の景色を鮮明に見ることができる。７５以上であれば、回折パターンは殆ど気にならない。更に０．１２５ｍｍ、０．５ｍｍ、１．０ｍｍ、２．０ｍｍの光学くしを用いて測定した透過像鮮明度の値の合計値が、好ましくは２３０以上、より好ましくは２７０以上、さらに好ましくは３５０以上である。透過像鮮明度の合計値が２３０未満であると、透過像がぼけて見える傾向がある。２３０以上２７０未満であると、外の明るさにも依存するが日常生活には問題がない。２７０以上３５０未満であると、光源のように非常に明るい物体のみ回折パターンが気になるが、外の景色を鮮明に見ることができる。３５０以上であれば、回折パターンは殆ど気にならない。ここで、透過像鮮明度の値は、スガ試験機製ＩＣＭ−１Ｔを用いて、ＪＩＳ  Ｋ７１０５に準じて測定したものである。ただし、透過させたい波長がＤ６５光源波長と異なる場合は、透過したい波長のフィルターを用いて校正した後に測定することが好ましい。
【００３５】
光学フィルム１において、透過性を持つ波長帯に対するヘイズが、好ましくは６％以下、より好ましくは４％以下、さらに好ましくは２％以下である。ヘイズが６％を超えると、透過光が散乱され、曇って見えるためである。ここで、ヘイズは、村上色彩製ＨＭ−１５０を用いて、ＪＩＳ  Ｋ７１３６で規定される測定方法により測定したものである。ただし、透過させたい波長がＤ６５光源波長と異なる場合は、透過したい波長のフィルターを用いて校正した後に測定することが好ましい。光学フィルム１の入射面Ｓ１、好ましくは入射面Ｓ１および出射面Ｓ２は、透過像鮮明度を低下させない程度の平滑性を有する。具体的には、入射面Ｓ１および出射面Ｓ２の算術平均粗さＲａは、好ましくは０．０８μｍ以下、より好ましくは０．０６μｍ以下、さらに好ましくは０．０４μｍ以下である。なお、上記算術平均粗さＲａは、入射面の表面粗さを測定し、２次元断面曲線から粗さ曲線を取得し、粗さパラメータとして算出したものである。なお、測定条件はＪＩＳ  Ｂ０６０１：２００１に準拠している。以下に測定装置および測定条件を示す。
測定装置：全自動微細形状測定機  サーフコーダーＥＴ４０００Ａ（株式会社小坂研究所）
λｃ＝０．８ｍｍ、評価長さ４ｍｍ、カットオフ×５倍
データサンプリング間隔０．５μｍ
【００３６】
光学フィルム１の透過色はなるべくニュートラルに近く、色付きがあるとしても涼しい印象を与える青、青緑、緑色などの薄い色調が好ましい。このような色調を得る観点からすると、入射面Ｓ１から入射し、光学層２および反射層３を透過し、出射面Ｓ２から出射される透過光および反射光の色度座標ｘ、ｙは、例えばＤ６５光源の照射に対しては、好ましくは０．２０＜ｘ＜０．３５かつ０．２０＜ｙ＜０．４０、より好ましくは、０．２５＜ｘ＜０．３２かつ０．２５＜ｙ＜０．３７、更に好ましくは０．３０＜ｘ＜０．３２かつ０．３０＜ｙ＜０．３５の範囲を満たすのが望ましい。更に、色調が赤みを帯びないためには、好ましくはｙ＞ｘ−０．０２、より好ましくはｙ＞ｘの関係を満たすのが望ましい。また、反射色調が入射角度によって変化すると、例えばビルの窓に適用された場合に、場所によって色調が異なったり、歩くと色が変化して見えるため好ましくない。このような色調の変化を抑制する観点からすると、５°以上６０°以下の入射角度θで入射面Ｓ１または出射面Ｓ２から入射し、光学フィルム１により反射された正反射光の色座標ｘの差の絶対値、および色座標ｙの差の絶対値が、光学フィルム１の両主面のいずれにおいても、好ましくは０．０５以下、より好ましくは０．０３以下、さらに好ましくは０．０１以下である。このような反射光に対する色座標ｘ、ｙに関する数値範囲の限定は、入射面Ｓ１、および出射面Ｓ２の両方の面において満たされることが望ましい。
【００３７】
以下、光学フィルム１を構成する第１の光学層４、第２の光学層５、および反射層３について順次説明する。
【００３８】
（第１の光学層、第２の光学層）
第１の光学層４は、例えば、反射層３を支持し、かつ保護するためのものである。第１の光学層４は、光学フィルム１に可撓性を付与する観点から、例えば、樹脂を主成分とする層からなる。第１の光学層４の両主面のうち、例えば、一方の面は平滑面であり、他方の面は凹凸面（第１の面）である。反射層３は該凹凸面上に形成される。
【００３９】
第２の光学層５は、反射層３が形成された第１の光学層４の第１の面（凹凸面）を包埋することにより、反射層３を保護するためのものである。第２の光学層５は、光学フィルム１に可撓性を付与する観点から、例えば、樹脂を主成分とする層からなる。第２の光学層５の両主面のうち、例えば、一方の面は平滑面であり、他方の面は凹凸面（第２の面）である。第１の光学層４の凹凸面と第２の光学層５の凹凸面とは、互いに凹凸を反転した関係にある。
【００４０】
第１の光学層４の凹凸面は、例えば、１次元配列された複数の構造体４ｃにより形成されている。第２の光学層５の凹凸面は、例えば、１次元配列された複数の構造体５ｃにより形成されている（図３、図４参照）。第１の光学層４の構造体４ｃと第２の光学層５の構造体５ｃとは、凹凸が反転している点のみが異なるので、以下では第１の光学層４の構造体４ｃについて説明する。
【００４１】
光学フィルム１において、構造体４ｃのピッチＰは、好ましくは５μｍ以上５ｍｍ以下、より好ましくは５μｍ以上２５０μｍ未満、さらに好ましくは２０μｍ以上２００μｍ以下である。構造体４ｃのピッチが５μｍ未満であると、構造体４ｃの形状を所望のものとすることが難しい上、反射層３の波長選択特性は一般的には急峻にすることが困難であるため、透過波長の一部を反射することがある。このような反射が起こると回折が生じて高次の反射まで視認されるため、透明性が悪く感じられる傾向がある。一方、構造体４ｃのピッチが５ｍｍを超えると、指向反射に必要な構造体４ｃの形状を考慮した場合、必要な膜厚が厚くなりフレキシブル性が失われ、窓材１０などの剛体に貼りあわせることが困難になる。また、構造体４ｃのピッチを２５０μｍ未満にすることにより、さらにフレキシブル性が増し、ロール・ツー・ロールでの製造が容易となり、バッチ生産が不要となる。窓などの建材に本発明の光学フィルム１を適用するためには、数ｍ程度の長さが必要であり、バッチ生産よりもロール・ツー・ロールでの製造が適している。さらに、ピッチを２０μｍ以上２００μｍ以下とした場合には、より生産性が向上する。
【００４２】
また、第１の光学層４の表面に形成される構造体４ｃの形状は１種類に限定されるものではなく、複数種類の形状の構造体４ｃを第１の光学層４の表面に形成するようにしてもよい。複数種類の形状の構造体４ｃを表面に設ける場合、複数種類の形状の構造体４ｃからなる所定のパターンが周期的に繰り返されるようにしてもよい。また、所望とする特性によっては、複数種類の構造体４ｃがランダム（非周期的）に形成されるようにしてもよい。
【００４３】
図３Ａ〜図３Ｃは、第１の光学層に形成された構造体の形状例を示す斜視図である。構造体４ｃは、一方向に延在された柱状の凹部であり、この柱状の構造体４ｃが一方向に向かって一次元配列されている。反射層３はこの構造体４ｃ上に成膜させるため、反射層３の形状は、構造体４ｃの表面形状と同様の形状を有することになる。
【００４４】
構造体４ｃの形状としては、例えば、図３Ａに示すプリズム形状、図３Ｂに示す、プリズムの稜線部に丸みを付与した形状、図３Ｃに示すレンチキュラー形状の反転形状、またはこれらの反転形状を挙げることができる。ここで、レンチキュラー形状とは、凸部の稜線に垂直な断面形状が円弧状もしくはほぼ円弧状、楕円弧状もしくはほぼ楕円弧、または放物線状もしくはほぼ放物線状の一部となっているものをいう。したがって、シリンドリカル形状もレンチキュラー形状に含まれる。なお、図３Ｂに示すように、稜線部分にはＲがあっても良く、好ましくは曲率半径Ｒと構造体４ｃのピッチＰの比Ｒ／Ｐが７％以下、より好ましくは５％以下、さらに好ましくは３％以下が好ましい。また、構造体４ｃの形状は、図３Ａ〜図３Ｃに示した形状、またはこれらの反転形状に限定されるものではなく、トロイダル形状、双曲柱状、楕円柱状、多角柱状、自由曲面状としてもよい。また、プリズム形状、およびレンチキュラー形状の頂部を多角形状（例えば五角形状）の形状としてもよい。構造体４ｃをプリズム形状とする場合、プリズム形状の構造体４ｃの傾斜角度θは、例えば４５°である。構造体４ｃは、窓材１０に適用した場合に、上空から入射した光を反射して上空に多く戻す観点からは、傾斜角が４５°以上傾斜した平面または曲面を有することが好ましい。このような形状にすることで、入射光はほぼ１回の反射で上空へ戻るため、反射層３の反射率がそれ程高く無くとも効率的に上空方向へ入射光を反射できると共に、反射層３における光の吸収を低減できるからである。
【００４５】
また、図４Ａに示すように、構造体４ｃの形状を、光学フィルム１の入射面Ｓ１または出射面Ｓ２に垂直な垂線ｌ1に対して非対称な形状としてもよい。この場合、構造体４ｃの主軸ｌmが、垂線ｌ1を基準にして構造体４ｃの配列方向ａに傾くことになる。ここで、構造体４ｃの主軸ｌmとは、構造体断面の底辺の中点と構造体の頂点とを通る直線を意味する。地面に対して略垂直に配置された窓材１０に光学フィルム１を貼る場合には、図４Ｂに示すように、構造体４ｃの主軸ｌmが、垂線ｌ1を基準にして窓材１０の下方（地面側）に傾いていることが好ましい。一般に窓を介した熱の流入が多いのは昼過ぎ頃の時間帯であり、太陽の高度が４５°より高いことが多いため、上記形状を採用することで、これら高角度から入射する光を効率的に上方に反射できるからである。図４Ａおよび図４Ｂでは、プリズム形状の構造体４ｃを垂線ｌ1に対して非対称な形状とした例が示されている。なお、プリズム形状以外の構造体４ｃを垂線ｌ1に対して非対称な形状としてもよい。例えば、コーナーキューブ体を垂線ｌ1に対して非対称な形状としてもよい。
【００４６】
第１の光学層４が、１００℃での貯蔵弾性率の低下が少なく、２５℃と１００℃とでの貯蔵弾性率が著しく異ならない樹脂を主成分としていることが好ましい。具体的には、２５℃での貯蔵弾性率が３×１０9Ｐａ以下であり、１００℃での貯蔵弾性率が３×１０7Ｐａ以上である樹脂を含んでいることが好ましい。なお、第１の光学層４は、１種類の樹脂で構成されているのが好ましいが、２種類以上の樹脂を含んでいてもよい。また、必要に応じて、添加剤が混入されていてもよい。
【００４７】
このように１００℃での貯蔵弾性率の低下が少なく、２５℃と１００℃とでの貯蔵弾性率が著しく異ならない樹脂を主成分としていると、熱、または熱と加圧とを伴うプロセスが第１の光学層４の凹凸面（第１の面）を形成後に存在する場合でも、設計した界面形状をほぼ保つことができる。これに対して、１００℃での貯蔵弾性率の低下が大きく、２５℃と１００℃とでの貯蔵弾性率が著しく異なる樹脂を主成分としていると、設計した界面形状からの変形が大きくなり、光学フィルム１にカールが生じたりする。
【００４８】
ここで、熱を伴うプロセスには、アニール処理などのように直接的に光学フィルム１またはその構成部材に対して熱を加えるようなプロセスのみならず、薄膜の成膜時、および樹脂組成物の硬化時などに、成膜面が局所的に温度上昇して間接的にそれらに対して熱を加えるようなプロセスや、エネルギー線照射により金型の温度が上昇し、間接的に光学フィルムに熱を加えるようなプロセスも含まれる。また、上述した貯蔵弾性率の数値範囲を限定することにより得られる効果は、樹脂の種類に特に限定されず、熱可塑性樹脂、熱硬化型樹脂、およびエネルギー線照射型樹脂のいずれでも得ることができる。
【００４９】
第１の光学層４の貯蔵弾性率は、例えば以下のようにして確認することができる。第１の光学層４の表面が露出している場合には、その露出面の貯蔵弾性率を微小硬度計を用いて測定することにより確認することができる。また、第１の光学層４の表面に第１の基材４ａなどが形成されている場合には、第１の基材４ａなどを剥離して、第１の光学層４の表面を露出させた後、その露出面の貯蔵弾性率を微小硬度計を用いて測定することにより確認することができる。
【００５０】
高温下での弾性率の低下を抑制する方法としては、例えば、熱可塑性樹脂にあっては、側鎖の長さおよび種類などを調整する方法が挙げられ、熱硬化型樹脂、およびエネルギー線照射型樹脂にあっては、架橋点の量および架橋材の分子構造などを調整する方法が挙げられる。但し、このような構造変更によって樹脂材料そのものに求められる特性が損なわれないようにすることが好ましい。例えば、架橋剤の種類によっては室温付近での弾性率が高くなり、脆くなってしまったり、収縮が大きくなりフィルムが湾曲したり、カールしたりすることがあるので、架橋剤の種類を所望とする特性に応じて適宜選択することが好ましい。
【００５１】
第１の光学層４が、結晶性高分子材料を主成分として含んでいる場合には、ガラス転移点が、製造プロセス中の最高温度より大きく、製造プロセス中の最高温度下での貯蔵弾性率の低下が少ない樹脂を主成分としていることが好ましい。これに対して、ガラス転移点が、室温２５℃以上、製造プロセス中の最高温度以下の範囲内にあり、製造プロセス中の最高温度下での貯蔵弾性率の低下が大きい樹脂を用いると、製造プロセス中に、設計した理想的な界面形状を保持することが困難になる。
【００５２】
第１の光学層４が、非晶性高分子材料を主成分として含んでいる場合には、融点が、製造プロセス中の最高温度より大きく、製造プロセス中の最高温度下での貯蔵弾性率の低下が少ない樹脂を主成分としていることが好ましい。これに対して、融点が、室温２５℃以上、製造プロセス中の最高温度以下の範囲内にあり、製造プロセス中の最高温度下での貯蔵弾性率の低下が大きい樹脂を用いると、製造プロセス中に、設計した理想的な界面形状を保持することが困難になる。
【００５３】
ここで、製造プロセス中の最高温度とは、製造プロセス中における第１の光学層４の凹凸面（第１の面）の最高温度を意味している。上述した貯蔵弾性率の数値範囲、およびガラス転移点の温度範囲は、第２の光学層５も満たしていることが好ましい。
【００５４】
すなわち、第１の光学層４、および第２の光学層５の少なくとも一方が、２５℃での貯蔵弾性率が３×１０9Ｐａ以下である樹脂を含んでいることが好ましい。室温２５℃において光学フィルム１に可撓性を付与することができるので、ロール・ツー・ロールでの光学フィルム１の製造が可能となるからである。
【００５５】
第１の基材４ａ、および第２の基材５ａは、例えば、透明性を有している。基材の形状としては、光学フィルム１に可撓性を付与する観点から、フィルム状を有することが好ましいが、特にこの形状に限定されるものではない。第１の基材４ａ、および第２の基材５ａの材料としては、例えば、公知の高分子材料を用いることができる。公知の高分子材料としては、例えば、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂などが挙げられるが、特にこれらの材料に限定されるものではない。第１の基材４ａ、および第２の基材５ａの厚さは、生産性の観点から３８〜１００μｍであることが好ましいが、この範囲に特に限定されるものではない。第１の基材４ａ、および第２の基材５ａは、エネルギー線透過性を有することが好ましい。これにより、後述するように、第１の基材４ａ、または第２の基材５ａと反射層３との間に介在させたエネルギー線硬化型樹脂に対して、第１の基材４ａ、または第２の基材５ａ側からエネルギー線を照射し、エネルギー線硬化型樹脂を硬化させることができるからである。
【００５６】
第１の光学層４、および第２の光学層５は、例えば、透明性を有する。第１の光学層４、および第２の光学層５は、例えば、樹脂組成物を硬化することにより得られる。樹脂組成物としては、製造の容易性の観点からすると、光または電子線などにより硬化するエネルギー線硬化型樹脂、または熱により硬化する熱硬化型樹脂を用いることが好ましい。エネルギー線硬化型樹脂としては、光により硬化する感光性樹脂組成物が好ましく、紫外線により硬化する紫外線硬化型樹脂組成物が最も好ましい。樹脂組成物は、第１の光学層４、または第２の光学層５と反射層３との密着性を向上させる観点から、リン酸を含有する化合物、コハク酸を含有する化合物、ブチロラクトンを含有する化合物をさらに含有することが好ましい。リン酸を含有する化合物としては、例えばリン酸を含有する（メタ）アクリレート、好ましくはリン酸を官能基に有する（メタ）アクリルモノマーまたはオリゴマーを用いることができる。コハク酸を含有する化合物としては、例えば、コハク酸を含有する（メタ）アクリレート、好ましくはコハク酸を官能基に有する（メタ）アクリルモノマーまたはオリゴマーを用いることができる。ブチロラクトンを含有する化合物としては、例えば、ブチロラクトンを含有する（メタ）アクリレート、好ましくはブチロラクトンを官能基に有する（メタ）アクリルモノマーまたはオリゴマーを用いることができる。
【００５７】
紫外線硬化型樹脂組成物は、例えば、（メタ）アクリレートと、光重合開始剤とを含有している。また、紫外線硬化型樹脂組成物が、必要に応じて、光安定剤、難燃剤、レベリング剤および酸化防止剤などをさらに含有するようにしてもよい。
【００５８】
アクリレートとしては、２個以上の（メタ）アクリロイル基を有するモノマーおよび／またはオリゴマーを用いることが好ましい。このモノマーおよび／またはオリゴマーとしては、例えば、ウレタン（メタ）アクリレート、エポキシ（メタ）アクリレート、ポリエステル（メタ）アクリレート、ポリオール（メタ）アクリレート、ポリエーテル（メタ）アクリレート、メラミン（メタ）アクリレートなどを用いることができる。ここで、（メタ）アクリロイル基とは、アクリロイル基およびメタアクリロイル基のいずれかを意味するものである。ここで、オリゴマーとは、分子量５００以上６００００以下の分子をいう。
【００５９】
光重合開始剤としては、公知の材料から適宜選択したものを使用できる。公知の材料としては、例えば、ベンゾフェノン誘導体、アセトフェノン誘導体、アントラキノン誘導体などを単独で、または併用して用いることができる。重合開始剤の配合量は、固形分中０．１質量％以上１０質量％以下であることが好ましい。０．１質量％未満であると、光硬化性が低下し、実質的に工業生産に適さない。一方、１０質量％を超えると、照射光量が小さい場合に、塗膜に臭気が残る傾向にある。ここで、固形分とは、硬化後のハードコート層１２を構成する全ての成分をいう。具体的には例えば、アクリレート、および光重合開始剤などを固形分という。
【００６０】
樹脂はエネルギー線照射や熱などによって構造を転写できるものが好ましく、ビニル系樹脂、エポキシ系樹脂、熱可塑性樹脂など上述の屈折率の要求を満たすものであればどのような種類の樹脂を使用しても良い。
【００６１】
硬化収縮を低減するために、オリゴマーを添加してもよい。硬化剤としてポリイソシアネートなどを含んでもよい。また、第１の光学層４、および第２の光学層５との密着性を考慮して水酸基やカルボキシル基、リン酸基を有するような単量体、多価アルコール類、カルボン酸、シラン、アルミ、チタンなどのカップリング剤や各種キレート剤などを添加しても良い。
【００６２】
樹脂組成物が、架橋剤をさらに含んでいることが好ましい。この架橋剤としては、環状の架橋剤を用いることが特に好ましい。架橋剤を用いることで、室温での貯蔵弾性率を大きく変化させることなく、樹脂を耐熱化することができるからである。なお、室温での貯蔵弾性率が大きく変化すると、光学フィルム１が脆くなり、ロール・ツー・ロール工程などによる光学フィルム１の作製が困難となる。環状の架橋剤としては、例えば、ジオキサングリコールジアクリレート、トリシクロデカンジメタノールジアクリレート、トリシクロデカンジメタノールジメタクリレート、エチレンオキシド変性イソシアヌル酸ジアクリレート、エチレンオキシド変性イソシアヌル酸トリアクリレート、カプロラクトン変性トリス（アクリロキシエチル）イソシアヌレートなどを挙げることができる。
【００６３】
第１の基材４ａ、または第２の基材５ａは、第１の光学層４、または第２の光学層５より水蒸気透過率が低いことが好ましい。例えば、第１の光学層４をウレタンアクリレートのようなエネルギー線硬化型樹脂で形成する場合には、第１の基材４ａを第１の光学層４より水蒸気透過率が低く、かつ、エネルギー線透過性を有するポリエチレンテレフタレート（ＰＥＴ）などの樹脂により形成することが好ましい。これにより、入射面Ｓ１または出射面Ｓ２から反射層３への水分の拡散を低減し、反射層３に含まれる金属などの劣化を抑制することができる。したがって、光学フィルム１の耐久性を向上させることができる。なお、厚み７５μｍのＰＥＴの水蒸気透過率は、１０ｇ／ｍ2／ｄａｙ（４０℃、９０％ＲＨ）程度である。
【００６４】
第１の光学層４および第２の光学層５の少なくとも一方が、極性の高い官能基を含み、その含有量が第１の光学層４と第２の光学層５とで異なることが好ましい。第１の光学層４と第２の光学層５との両方が、リン酸化合物（例えば、リン酸エステル）を含み、第１の光学層４と第２の光学層５とにおける上記リン酸化合物の含有量が異なることが好ましい。リン酸化合物の含有量は、第１の光学層４と第２の光学層５とにおいて、好ましくは２倍以上、より好ましくは５倍以上、さらに好ましくは１０倍以上異なることが好ましい。
【００６５】
第１の光学層４、および第２の光学層５の少なくとも一方が、リン酸化合物を含む場合、反射層３は、リン酸化合物を含む第１の光学層４または第２の光学層５と接する面に、酸化物もしくは窒化物、酸窒化物を含むことが好ましい。反射層３は、リン酸化合物を含む第１の光学層４または第２の光学層５と接する面に、酸化亜鉛（ＺｎＯ）または酸化ニオブを含む層を有することが特に好ましい。これらの光学層と反射層３との密着性が向上するためである。また、反射層３がＡｇ等の金属を含む場合に、腐食防止効果が高いからである。また、この反射層３は、Ａｌ、Ｇａなどのドーパントを含有していても良い。金属酸化物層をスパッタ法等で形成する場合に、膜質や平滑性が向上するからである。
【００６６】
第１の光学層４、および第２の光学層５の少なくとも一方が、光学フィルム１や窓材１０などに意匠性を付与する観点からすると、可視領域における特定の波長帯の光を吸収する特性を有することが好ましい。樹脂中に分散させる顔料は、有機系顔料および無機系顔料のいずれであってもよいが、特に顔料自体の耐候性が高い無機系顔料とすることが好ましい。具体的には、ジルコングレー（Ｃｏ、ＮｉドープＺｒＳｉＯ4）、プラセオジムイエロー（ＰｒドープＺｒＳｉＯ4）、クロムチタンイエロー（Ｃｒ、ＳｂドープＴｉＯ2またはＣｒ、ＷドープＴｉＯ2）、クロムグリーン（Ｃｒ2Ｏ3など）、ピーコックブルー（（ＣｏＺｎ）Ｏ（ＡｌＣｒ）2Ｏ3）、ビクトリアグリーン（（Ａｌ、Ｃｒ）2Ｏ3）、紺青（ＣｏＯ・Ａｌ2Ｏ3・ＳｉＯ2）、バナジウムジルコニウム青（ＶドープＺｒＳｉＯ4）、クロム錫ピンク（ＣｒドープＣａＯ・ＳｎＯ2・ＳｉＯ2）、陶試紅（ＭｎドープＡｌ2Ｏ3）、サーモンピンク（ＦｅドープＺｒＳｉＯ4）などの無機顔料、アゾ系顔料やフタロシアニン系顔料などの有機顔料が挙げられる。
【００６７】
（反射層）
反射層は、例えば、入射角（θ、φ）で入射面に入射した光のうち、特定波長帯の光を指向反射するのに対して、特定波長帯以外の光を透過する積層膜の波長選択反射層である。反射層３の平均層厚は、好ましくは２０μｍ、より好ましくは５μｍ以下、さらに好ましくは１μｍ以下である。反射層３の平均層厚が２０μｍを超えると、透過光が屈折する光路が長くなり、透過像が歪んで見える傾向がある。反射層の形成方法としては、例えば、スパッタ法、蒸着法、ディップコーティング法、ダイコーティング法などを用いることができる。
【００６８】
積層膜は、例えば、赤外領域において反射率の高い金属層と、可視領域において金属層に対して屈折率が高く反射防止層として機能する高屈折率層とを交互に積層してなる、少なくとも５層構成とされた積層膜である。高屈折率層としては、光学透明層、または透明導電層を用いることができる。
【００６９】
赤外領域において反射率の高い金属層は、例えば、Ａｕ、Ａｇ、Ｃｕ、Ａｌ、Ｎｉ、Ｃｒ、Ｔｉ、Ｐｄ、Ｃｏ、Ｓｉ、Ｔａ、Ｗ、Ｍｏ、Ｇｅなどの単体、またはこれらの単体を２種以上含む合金を主成分とする。そして、実用性の面を考慮すると、これらのうちのＡｇ系、Ｃｕ系、Ａｌ系、Ｓｉ系またはＧｅ系の材料が好ましい。また、金属層の材料として合金を用いる場合には、金属層は、ＡｌＣｕ、ＡｌＴｉ、ＡｌＣｒ、ＡｌＣｏ、ＡｌＮｄＣｕ、ＡｌＭｇＳｉ、ＡｇＢｉ、ＡｇＮｄＣｕ、ＡｇＰｄＣｕ、ＡｇＰｄＴｉ、ＡｇＣｕＴｉ、ＡｇＰｄＣａ、ＡｇＰｄＭｇ、ＡｇＰｄＦｅ、ＡｇまたはＳｉＢなどを主成分とすることが好ましい。また、金属層の腐食を抑えるために、金属層に対してＴｉ、Ｎｄなどの材料を添加することが好ましい。特に、金属層の材料としてＡｇを用いる場合には、上記材料を添加することが好ましい。
【００７０】
光学透明層は、可視領域において屈折率が高く反射防止層として機能する光学透明層である。光学透明層は、例えば酸化ニオブ、酸化タンタル、酸化チタンなどの高誘電体を主成分とする。透明導電層は、例えば、ＺｎＯ系酸化物、インジウムドープ酸化錫などの主成分とする。なお、ＺｎＯ系酸化物としては、例えば、酸化亜鉛（ＺｎＯ）、ガリウム（Ｇａ）およびアルミニウム（Ａｌ）をドープした酸化亜鉛（ＧＡＺＯ）、Ａｌをドープした酸化亜鉛（ＡＺＯ）、およびガリウム（Ｇａ）をドープした酸化亜鉛（ＧＺＯ）からなる群より選ばれる少なくとも１種を用いることができる。
【００７１】
また、積層膜に含まれる高屈折率層の屈折率は、１．７以上２．６以下の範囲内であることが好ましい。より好ましくは１．８以上２．６以下、更に好ましくは１．９以上２．６以下である。これにより、クラックが発生しない程度の薄い膜で可視光領域での反射防止が実現できるからである。ここで、屈折率は、波長５５０ｎｍにおけるものである。高屈折率層は、例えば、金属の酸化物を主成分とする層である。金属の酸化物としては、層の応力を緩和し、クラックの発生を抑制する観点からすると、酸化亜鉛以外の金属酸化物を用いることが好ましい場合もある。特に、酸化ニオブ（例えば、五酸化ニオブ）、酸化タンタル（例えば、五酸化タンタル）、および酸化チタンからなる群より選ばれる少なくとも１種を用いることが好ましい。高屈折率層の膜厚は、好ましくは１０ｎｍ以上１２０ｎｍ以下、より好ましくは１０ｎｍ以上１００ｎｍ以下、さらに好ましくは１０ｎｍ以上８０ｎｍ以下である。膜厚が１０ｎｍ未満であると、可視光が反射しやすくなる傾向がある。一方、膜厚が１２０を超えると、透過率の低下やクラックが発生しやすくなる傾向がある。
【００７２】
図５は、反射層３の層構成の一例を示す。以下では、反射層３の出射面側から順に１層目、２層目、３層目、４層目および５層目と適宜称して説明する。１層目、３層目および５層目は、例えばＧＡＺＯを主成分とする高屈折率層であり、１層目および５層目の膜厚が略等しく形成されている。１層目および５層目の膜厚の差分は、２つの層のうちいずれか一方の層の膜厚に対して、好ましくは１０％以内、より好ましくは５％以内、さらに好ましくは３％以内である。また、２層目および４層目は、例えばＡｇＮｄＣｕを主成分とする金属層であり、膜厚が略等しく形成されている。２層目および４層目の膜厚の差分は、２つの層のうちいずれか一方の層の膜厚に対して、好ましくは１０％以内、より好ましくは５％以内、さらに好ましくは３％以内である。
【００７３】
反射層３の層構成は、これに限られず、例えば、それぞれの高屈折率層が複数の層に分離して１つの層を形成するようにしてもよい。図６Ａ〜図６Ｆは、高屈折率層が複数の層に分離して形成された反射層３の層構成の一例を示す。図６Ａに示す例では、３層目および５層目の高屈折率層がＺｎＯおよびＮｂ2Ｏ5を主成分とした２層に分離している。図６Ｂに示す例では、３層目の高屈折率層がＧＡＺＯ、Ｎｂ2Ｏ5およびＧＡＺＯを主成分とした３層に分離し、５層目の高屈折率層がＧＡＺＯおよびＮｂ2Ｏ5を主成分とした２層に分離している。図６Ｃに示す例では、３層目の高屈折率層がＺｎＯおよびＮｂ2Ｏ5を主成分とした２層に分離し、５層目の高屈折率層がＺｎＯ、Ｎｂ2Ｏ5およびＺｎＯを主成分とした３層に分離している。
【００７４】
また、図６Ｄに示す例では、１層目、３層目および５層目の高屈折率層がＧＡＺＯおよびＮｂ2Ｏ5を主成分とした２層に分離している。図６Ｅに示す例では、１層目および５層目の高屈折率層がＧＡＺＯおよびＮｂ2Ｏ5を主成分とした２層に分離し、３層目の高屈折率層がＧＡＺＯ、Ｎｂ2Ｏ5およびＧＡＺＯを主成分とした３層に分離している。図６Ｆに示す例では、１層目の高屈折率層がＧＡＺＯおよびＮｂ2Ｏ5を主成分とした２層に分離し、３層目および５層目の高屈折率層がＧＡＺＯ、Ｎｂ2Ｏ5およびＧＡＺＯを主成分とした３層に分離している。
【００７５】
なお、積層膜は、無機材料からなる薄膜に限定されるものではなく、高分子材料からなる薄膜や高分子中に微粒子などを分散した層を積層して構成してもよい。また、これら光学透明層製膜時の下層金属の酸化劣化を防ぐ目的で、成膜する光学透明層の界面に数ｎｍ程度のＴｉなどの薄いバッファー層を設けてもよい。ここで、バッファー層とは、上層製膜時に、自らが酸化することで下層である金属層などの酸化を抑制するための層である。
【００７６】
（色調変化の抑制）
この発明の実施形態では、青みや赤みなどの色調を示す指標値を設定し、この指標値を満足するように積層膜を形成することで、色調の変化を抑制している。この例では、色調に対する指標値として、青み指標および赤み指標を設定している。
【００７７】
青み指標は、透過光が青みを帯びて見えるか否かを判断するための指標値である。青み指標値は、波長が６２０ｎｍ〜７５０ｎｍの範囲における光源スペクトルと反射率と視感度とをそれぞれ乗じたものを積分した値を、光源スペクトルと視感度とを乗じたものを積分した値で除することで算出される。
【００７８】
青み指標値は、好ましくは０．１５２未満、より好ましくは０．１１１未満であるのが望ましい。これは、青み指標値が０以上０．１１１未満の場合には、青みがほとんど気にならず、０．１１１以上０．１５２未満の場合には、外の明るさに依存するが、気にならない程度であるからである。一方、青み指標値が０．１５２以上０．２未満の場合には、特定の角度方向において、透過光がやや青みを帯びて見える傾向があり、０．２以上の場合には、特定の角度方向において、透過光が濃い青みを帯びて見える傾向がある。
【００７９】
赤み指標は、透過光が赤みを帯びて見えるか否かを判断するための指標値である。赤み指標値は、青み指標値と同様に、波長が６２０ｎｍ〜７５０ｎｍの範囲における光源スペクトルと反射率と視感度とをそれぞれ乗じたものを積分した値を、光源スペクトルと視感度とを乗じたものを積分した値で除することで算出される。
【００８０】
赤み指標値は、好ましくは０．２５８未満、より好ましくは０．１７５未満であるのが望ましい。これは、赤み指標値が０以上０．１７５未満の場合には、赤みがほとんど気にならず、０．１７５以上０．２５８未満の場合には、外の明るさに依存するが、気にならない程度であるからである。一方、赤み指標値が０．２５８以上０．３未満の場合には、特定の角度方向において、透過光がやや赤みを帯びて見える傾向があり、０．３以上の場合には、特定の角度方向において、透過光が濃い赤みを帯びて見える傾向がある。
【００８１】
（光学フィルムの機能）
図７Ａ、図７Ｂは、光学フィルムの機能の一例を説明するための断面図である。ここでは、例として、構造体の形状が傾斜角４５°のプリズム形状である場合を例として説明する。図７Ａに示すように、この光学フィルム１に入射した太陽光のうち近赤外線Ｌ1の一部は、入射した方向と同程度の上空方向に指向反射するのに対して、可視光Ｌ2は光学フィルム１を透過する。
【００８２】
また、図７Ｂに示すように、光学フィルム１に入射し、反射層３の反射層面で反射された光は、入射角度に応じた割合で、上空反射する成分ＬAと、上空反射しない成分ＬBとに分離する。そして、上空反射しない成分ＬBは、第２の光学層４と空気との界面で全反射した後、最終的に入射方向とは異なる方向に反射する。
【００８３】
光の入射角度をδ、第１の光学層４の屈折率をｎ、反射層３の反射率をＲとすると、全入射成分に対する上空反射成分ＬAの割合ｘは以下の式（１）で表される。
ｘ=(ｓｉｎ(４５−δ’)＋ｃｏｓ(４５−δ’)／ｔａｎ(４５＋δ’))／（ｓｉｎ(４５−δ’)＋ｃｏｓ(４５−δ’)）×Ｒ2        ・・・（１）
但し、δ’＝ｓｉｎ-1(ｓｉｎδ／ｎ)
【００８４】
上空反射しない成分ＬBの割合が多くなると、入射光が上空反射する割合が減少する。上空反射の割合を向上させるためには、反射層３の形状、すなわち、第１の光学層４の構造体４ｃの形状を工夫することが有効である。例えば、上空反射の割合を向上させるためには、構造体４ｃの形状は、図３Ｃに示すレンチキュラー形状、または図４に示す非対称な形状とすることが好ましい。このような形状にすることで、入射光と全く同じ方向に光を反射することはできなくても、建築用窓材などの上方向から入射した光を上方向に反射させる割合を多くすることが可能である。図３Ｃおよび図４に示す二つの形状は、図８Ａおよび図８Ｂに示すように、反射層３による入射光の反射回数が１回で済むため、図７に示すような２回（もしくは３回以上）反射させる形状よりも、最終的な反射成分を多くすることが可能である。例えば、２回反射を利用する場合、反射層３のある波長に対する反射率を８０％とすると、上空反射率は理論的には６４％となるが、１回反射で済めば上空反射率は８０％となる。
【００８５】
図９は、柱状の構造体４ｃの稜線ｌ3と、入射光Ｌおよび反射光Ｌ1との関係を示す。光学フィルム１は、入射角（θ、φ）で入射面Ｓ１に入射した光Ｌのうち、特定波長帯の光Ｌ1を選択的に（θｏ、−φ）の方向（０°＜θｏ＜９０°）に指向反射するのに対して、特定波長帯以外の光Ｌ2を透過することが好ましい。このような関係を満たすことで、特定波長帯の光を上空方向に反射できるからである。但し、θ：入射面Ｓ１に対する垂線ｌ1と、入射光Ｌまたは反射光Ｌ1とのなす角である。φ：入射面Ｓ１内において柱状の構造体４ｃの稜線ｌ3と直交する直線とｌ2と、入射光Ｌまたは反射光Ｌ1を入射面Ｓ１に射影した成分とのなす角である。なお、垂線ｌ1を基準にして時計回りに回転した角度θを「＋θ」とし、反時計回りに回転した角度θを「−θ」とする。直線ｌ2を基準にして時計回りに回転した角度φを「＋φ」とし、反時計回りに回転した角度φを「−φ」とする。
【００８６】
［光学フィルムの製造装置］
図１０は、本発明の第１の実施形態に係る光学フィルムを製造するための製造装置の一構成例を示す概略図である。図１０に示すように、この製造装置は、ラミネートロール４１、４２、ガイドロール４３、塗布装置４５、および照射装置４６を備える。
【００８７】
ラミネートロール４１、４２は、反射層付き光学層９と、第２の基材５ａとをニップ可能に構成されている。ここで、反射層付き光学層９は、第１の光学層４の一主面上に反射層３を成膜したものである。なお、反射層付き光学層９として、第１の光学層４の反射層３が成膜された面と反対側の他主面上に第１の基材４ａが形成されていてもよい。この例では、第１の光学層４の一主面上に反射層３が成膜され、他主面上に第１の基材４ａが形成された場合が示されている。ガイドロール４３は、帯状の光学フィルム１を搬送できるように、この製造装置内の搬送路に配置されている。ラミネートロール４１、４２およびガイドロール４３の材質は特に限定されるものではなく、所望とするロール特性に応じてステンレスなどの金属、ゴム、シリコーンなどを適宜選択して用いることができる。
【００８８】
塗布装置４５は、例えば、コーターなどの塗布手段を備える装置を用いることができる。コーターとしては、例えば、塗布する樹脂組成物の物性などを考慮して、グラビア、ワイヤバー、およびダイなどのコーターを適宜使用することができる。照射装置４６は、例えば、電子線、紫外線、可視光線、またはガンマ線などの電離線を照射する照射装置である。この例では、照射装置４６として紫外線を照射するＵＶランプを用いた場合が図示されている。
【００８９】
［光学フィルムの製造方法］
以下、図１０〜図１３を参照して、本発明の第１の実施形態に係る光学フィルムの製造方法の一例について説明する。なお、以下に示す製造プロセスの一部または全部は、生産性を考慮して、図１０に示すようなロール・ツー・ロールにより行われることが好ましい。但し、金型の作製工程は除くものとする。
【００９０】
まず、図１１Ａに示すように、例えばバイト加工またはレーザー加工などにより、構造体４ｃと同一の凹凸形状の金型、またはその金型の反転形状を有する金型（レプリカ）を形成する。次に、図１１Ｂに示すように、例えば溶融押し出し法または転写法などを用いて、上記金型の凹凸形状をフィルム状の樹脂材料に転写する。転写法としては、型にエネルギー線硬化型樹脂を流し込み、エネルギー線を照射して硬化させる方法、樹脂に熱や圧力を加え、形状を転写する方法、または樹脂フィルムをロールから供給し、熱を加えながら型の形状を転写する方法（ラミネート転写法）などが挙げられる。これにより、図１１Ｃに示すように、一主面に構造体４ｃを有する第１の光学層４が形成される。
【００９１】
また、図１１Ｃに示すように、第１の基材４ａ上に、第１の光学層４を形成するようにしてもよい。この場合には、例えば、フィルム状の第１の基材４ａをロールから供給し、該基材上にエネルギー線硬化型樹脂を塗布した後に型に押し当て、型の形状を転写し、エネルギー線を照射して樹脂を硬化させる方法が用いられる。なお、樹脂は、架橋剤をさらに含んでいることが好ましい。室温での貯蔵弾性率を大きく変化させることなく、樹脂を耐熱化することができるからである。
【００９２】
次に、図１２Ａに示すように、その第１の光学層４の一主面上に反射層３を成膜する。反射層３の成膜方法としては、例えば、スパッタリング法、蒸着法、ＣＶＤ（Chemical Vapor Deposition）法、ディップコーティング法、ダイコーティング法、ウェットコーティング法、スプレーコーティング法などが挙げられ、これらの成膜方法から、構造体４ｃの形状などに応じて適宜選択することが好ましい。次に、図１２Ｂに示すように、必要に応じて、反射層３に対してアニール処理３１を施す。アニール処理の温度は、例えば１００℃以上２５０℃以下の範囲内である。
【００９３】
次に、図１２Ｃに示すように、未硬化状態の樹脂２２を反射層３上に塗布する。樹脂２２としては、例えば、エネルギー線硬化型樹脂、または熱硬化型樹脂などを用いることができる。エネルギー線硬化型樹脂としては、紫外線硬化樹脂が好ましい。次に、図１３Ａのように、樹脂２２上に第２の基材５ａを被せることにより、積層体を形成する。次に、図１３Ｂに示すように、例えばエネルギー線３２または加熱３２により樹脂２２を硬化させるとともに、積層体に対して圧力３３を加える。エネルギー線としては、例えば、電子線、紫外線、可視光線、ガンマ線、電子線などを用いることができ、生産設備の観点から、紫外線が好ましい。積算照射量は、樹脂の硬化特性、樹脂や基材１１の黄変抑制などを考慮して適宜選択することが好ましい。積層体に加える圧力は、０．０１ＭＰａ以上１ＭＰａ以下の範囲内であることが好ましい。０．０１ＭＰａ未満であると、フィルムの走行性に問題が生じる。一方、１ＭＰａを超えると、ニップロールとして金属ロールを用いる必要があり、圧力ムラが生じ易く好ましくない。以上により、図１３Ｃに示すように、反射層３上に第２の光学層５が形成され、光学フィルム１が得られる。
【００９４】
ここで、図１０に示す製造装置を用いて、光学フィルム１の形成方法について具体的に説明する。まず、図示しない基材供給ロールから第２の基材５ａを送出し、送出された第２の基材５ａは、塗布装置４５の下を通過する。次に、塗布装置４５の下を通過する第２の基材５ａ状に、塗布装置４５により電離線硬化樹脂４４を塗布する。次に、電離線硬化樹脂４４が塗布された第２の基材５ａをラミネートロールに向けて搬送する。一方、図示しない光学層供給ロールから反射層付き光学層９を送出し、ラミネートロール４１、４２に向けて搬送する。
【００９５】
次に、第２の基材５ａと反射層付き光学層９との間に気泡が入らないように、搬入された第２の基材５ａと反射層付き光学層９とをラミネートロール４１、４２により挟み合わせ、第２の基材５ａに対して反射層付き光学層９をラミネートする。次に、反射層付き光学層９によりラミネートされた第２の基材５ａを、ラミネートロール４１の外周面に沿わせながら搬送するとともに、照射装置４６により第２の基材５ａ側から電離線硬化樹脂４４に電離線を照射し、電離線硬化樹脂４４を硬化させる。これにより、第２の基材５ａと反射層付き光学層９とが電離線硬化樹脂４４を介して貼り合わされ、目的とする長尺の光学フィルム１が作製される。次に、作製された帯状の光学フィルム１を図示しない巻き取りロールにより巻き取る。これにより、帯状の光学フィルム１が巻回された原反が得られる。
【００９６】
硬化した第１の光学層４は、上述の第２の光学層形成時のプロセス温度をｔ℃としたときに、（ｔ−２０）℃における貯蔵弾性率が３×１０7Ｐａ以上であることが好ましい。ここで、プロセス温度ｔとは、例えば、ラミネートロール４１の加熱温度である。第１の光学層４は、例えば、第１の基材４ａ上に設けられ、第１の基材４ａを介してラミネートロール４１に沿うように搬送されるため、実際に第１の光学層４にかかる温度は、経験的に（ｔ−２０）℃程度であることが分かっている。したがって、第１の光学層４の（ｔ−２０）℃における貯蔵弾性率を３×１０7Ｐａ以上にすることにより、熱、または熱と加圧とにより光学層内部の界面の凹凸形状が変形することを抑制することができる。
【００９７】
また、第１の光学層４は、２５℃での貯蔵弾性率が３×１０9Ｐａ以下であることが好ましい。これにより、室温において可撓性を光学フィルムに付与することができる。したがって、ロール・ツー・ロールなどの製造工程により光学フィルム１を作製することが可能となる。
【００９８】
なお、プロセス温度ｔは、光学層または基材の使用樹脂の耐熱性を考慮すると、２００℃以下であることが好ましい。ただし、耐熱性の高い樹脂を用いることにより、プロセス温度ｔを２００℃以上に設定することも可能である。
【００９９】
［反射層の膜厚の設定］
上述したように、青みおよび赤みの色調を示す青み指標値および赤み指標値は、反射層３の積層膜における各層の膜厚に応じて変化する。そこで、この発明の実施形態では、青み指標値および赤み指標値をパラメータとして、このパラメータの条件を満足するような積層膜の膜厚に設定する。
【０１００】
また、この例では、青み指標および赤み指標に加えて、可視光線透過率および遮蔽係数をパラメータとして、積層膜の膜厚を設定する。可視光線透過率は、光の透過率を示すパラメータであり、好ましくは７０％以上である。遮蔽係数は、熱を遮る効率を示すパラメータであり、好ましくは０．６以下である。可視光線透過率および遮蔽係数についても、青み指標および赤み指標と同様に、積層膜の膜厚に応じて変化する。
【０１０１】
各パラメータの条件を満足するような積層膜における各層の膜厚は、例えばシミュレーションにより算出することができる。例えば、膜厚に対する各パラメータの分布をシミュレーションにより求めることで、各パラメータの条件を満足する膜厚を設定することができる。
【０１０２】
シミュレーションを行う際には、反射層３の積層膜における各層の膜厚に応じて決定される比率αおよび比率βで規定する。比率αは、総高屈折率層の光学膜厚に対する総金属層の光学膜厚の比率を示す。比率βは、１層目の高屈折率層の光学膜厚に対する３層目の高屈折率層の光学膜厚の比率を示す。なお、光学膜厚は、幾何膜厚に対して屈折率を乗じることによって得られる膜厚を示す。
【０１０３】
積層膜の１層目および５層目の高屈折率層の光学膜厚をＸ１、３層目の高屈折率層の光学膜厚をＸ２とし、２層目および４層目の金属層の光学膜厚をＹとした場合、光学膜厚での総膜厚Ｌ、比率αおよび比率βは、以下の式（２）〜式（４）で算出される。
Ｌ＝Ｘ１＋Ｙ＋Ｘ２＋Ｙ＋Ｘ１  ・・・（２）
α＝２Ｙ／（２Ｘ１＋Ｘ２）  ・・・（３）
β＝Ｘ２／Ｘ１  ・・・（４）
【０１０４】
上述した式（２）〜式（４）に基づき、総膜厚Ｌ、比率αおよび比率βを求めることにより、反射層３の積層膜における各層の、各パラメータの条件を満足する膜厚を設定することができる。
【０１０５】
なお、この発明の実施形態では、図１４に示すように、第１の光学層４に形成された構造体４ｃの傾斜面に対して垂直な方向を、反射層３の積層膜の厚み方向と定義する。第１の光学層４の主面に対する構造体４ｃの傾斜面の角度をθとした場合、第１の光学層４の主面に対して垂直な方向の膜厚Ａと、構造体４ｃの傾斜面に対して垂直な方向の膜厚Ｂとの間には、「Ａ＝Ｂ／ｃｏｓθ」の関係が成立する。例えば、構造体４ｃの傾斜面の角度θが５４°の場合、「Ａ≒１．７Ｂ」となる。
【０１０６】
各パラメータの条件を満足する膜厚を決定する処理の流れの一例について、図１５に示すフローチャートを参照して説明する。先ず、反射層３の積層膜における各層の膜厚を変化させた場合のシミュレーションを行うために、ステップＳ１〜ステップＳ５に示す条件を設定する。ステップＳ１では、積層膜の総膜厚Ｌを設定する。ステップＳ２では、積層膜に形成された形状の傾斜角度を設定する。ステップＳ３では、積層膜における各層の膜厚分布を設定する。ステップＳ４では、第１の光学層（形状層）および第２の光学層（包埋層）の屈折率を設定する。ステップＳ５では、比率αおよび比率βを入力する。
【０１０７】
ステップＳ６において、ステップＳ１〜ステップＳ５で設定された条件に基づきシミュレーションを行い、設定された比率αおよび比率βにおける各パラメータの値をそれぞれ算出する。ステップＳ７では、設定された比率αおよび比率βにおける可視光線透過率が算出される。ステップＳ８では、設定された比率αおよび比率βにおける遮蔽係数が算出される。ステップＳ９では、設定された比率αおよび比率βにおける青み指標が算出される。ステップＳ１０では、設定された比率αおよび比率βにおける赤み指標が算出される。
【０１０８】
ステップＳ１１において、比率αおよび比率βを変化させることにより各層の膜厚を変化させ、ステップＳ６〜ステップＳ１０のシミュレーションを繰り返し行い、各パラメータの値をそれぞれ算出する。
【０１０９】
ステップＳ１２では、ステップＳ７〜ステップＳ１０で算出された各パラメータの値をα−β平面上にマッピングし、図１６Ａ〜図１６Ｄに示すように、比率αおよび比率βに対する各パラメータの分布を示すα−β相関図を作成する。図１６Ａは、比率αおよび比率βに対する可視光線透過率の分布を示す。図１６Ｂは、比率αおよび比率βに対する遮蔽係数の分布を示す。図１６Ｃは、比率αおよび比率βに対する青み指標の分布を示す。図１６Ｄは、比率αおよび比率βに対する赤み指標の分布を示す。
【０１１０】
次に、ステップＳ１３において、図１６Ａ〜図１６Ｄに示す各パラメータに対するα−β相関図に基づき、各パラメータの条件を満足する領域を抽出する。図１６Ｂにおいて、網掛けで示す領域は、遮蔽係数の条件を満足しない領域を示している。図１６Ｃにおいて、網掛けで示す領域は、青み指標の条件を満足しない領域を示している。図１６Ｄにおいて、網掛けで示す領域は、赤み指標の条件を満足しない領域を示している。
【０１１１】
このように作成された、図１６Ａ〜図１６Ｄに示すα−β相関図をそれぞれ重ね合わせることにより、各パラメータの条件を満足する領域が抽出される。図１６Ｅは、図１６Ａ〜図１６Ｄに示すα−β相関図をそれぞれ重ね合わせた状態を示す。図１６Ｅでは、網掛けされた領域以外の領域が抽出される。この領域が各パラメータの条件を全て満足する領域となる。すなわち、各パラメータの条件を満足する領域は、各パラメータの条件を満足する領域と満足しない領域との境界線に囲まれた領域である。
【０１１２】
ステップＳ１４では、この境界線を数式化する。例えば、境界線上の所定の値を抽出し、この値に基づき各パラメータの条件を満足する領域と満足しない領域との境界線の近似曲線を導出して、境界線を数式化する。これにより、各パラメータの条件を満足する領域を決定することができる。
【０１１３】
比率αおよび比率βに対する各パラメータの条件を満足する領域について、具体的に説明する。先ず、可視光線透過率、青み指標および赤み指標をパラメータとした場合について、反射層３の総膜厚Ｌ毎に説明する。
【０１１４】
（Ｌ＝８０ｎｍ）
図１７は、総膜厚Ｌが８０ｎｍの場合における、可視光線透過率、青み指標および赤み指標の条件に基づくα−β相関図である。図１７において、点「●」および点「▲」は、青み指標の条件を満足する領域と満足しない領域との境界線上の所定の点を示す。また、点「■」は、赤み指標の条件を満足する領域と満足しない領域との境界線上の所定の点を示す。図１７において、可視光線透過率の条件を満足する領域と満足しない領域との境界線上の所定の点（α，β）は、網掛けで示す領域の外側となるので、図示を省略している。なお、以下の説明で用いられる図１８〜図３０についても、同様に表記する。
【０１１５】
α−β相関図にプロットされた各パラメータの境界線上の点に基づき、以下の式（５）〜式（７）に示す各パラメータにおける境界線の近似曲線が導出される。
α＝−０．０００４β2＋０．００５３β＋０．００６５  ・・・（５）
α＝−１×１０-5β2＋０．０００７β＋０．００６６  ・・・（６）
α＝−１×１０-5β2＋０．０００５β＋０．０１１９  ・・・（７）
【０１１６】
この場合、式（５）〜式（７）に示す近似曲線と、以下の式（８）に示す直線とに囲まれた、網掛けで示す領域が各パラメータの条件を満足する領域となる。式（８）は、金属層の膜厚が５ｎｍ以下となるのを防ぐために設定される。これは、金属層の膜厚が５ｎｍ以下となると、金属層に用いられる材料の物性値が変化してしまい、シミュレーション値から乖離する可能性が増大してしまうからである。
α＝０．０１２１１４  ・・・（８）
【０１１７】
（Ｌ＝９０ｎｍ）
図１８は、総膜厚Ｌが９０ｎｍの場合における、可視光線透過率、青み指標および赤み指標の条件に基づくα−β相関図である。なお、図１８において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（９）〜式（１１）に示す各パラメータにおける境界線の近似曲線が導出される。
α＝−０．０００２β2＋０．００３９β＋０．００８７  ・・・（９）
α＝−３×１０-5β2＋０．００１４β＋０．００３８  ・・・（１０）
α＝−２×１０-5β2＋０．０００６β＋０．０１１２  ・・・（１１）
【０１１８】
この場合、式（９）〜式（１１）に示す近似曲線と、以下の式（１２）に示す直線とに囲まれた、網掛けで示す領域が各パラメータの条件を満足する領域となる。式（１２）は、金属層の膜厚が５ｎｍ以下となるのを防ぐために設定される。
α＝０．０１０５８９  ・・・（１２）
【０１１９】
（Ｌ＝１００ｎｍ）
図１９は、総膜厚Ｌが１００ｎｍの場合における、可視光線透過率、青み指標および赤み指標の条件に基づくα−β相関図である。なお、図１９において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（１３）〜式（１５）に示す各パラメータにおける境界線の近似曲線が導出される。
α＝−０．０００２β2＋０．００５５β＋０．００５７  ・・・（１３）
α＝−０．０００２β2＋０．００４５β−０．００６７  ・・・（１４）
α＝−４×１０-5β2＋０．００１β＋０．００９９  ・・・（１５）
【０１２０】
この場合、式（１３）〜式（１５）に示す近似曲線と、以下の式（１６）に示す直線とに囲まれた、網掛けで示す領域が各パラメータの条件を満足する領域となる。式（１６）は、金属層の膜厚が５ｎｍ以下となるのを防ぐために設定される。
α＝０．００９４０３  ・・・（１６）
【０１２１】
（Ｌ＝１２０ｎｍ）
図２０は、総膜厚Ｌが１２０ｎｍの場合における、可視光線透過率、青み指標および赤み指標の条件に基づくα−β相関図である。なお、図２０において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（１７）〜式（１９）に示す各パラメータにおける境界線の近似曲線が導出される。
α＝−０．０００３β2＋０．００７４β＋０．００３３  ・・・（１７）
α＝−０．００１４β2＋０．０１９１β−０．０４２２  ・・・（１８）
α＝−９×１０-5β2＋０．００１５β＋０．００８４  ・・・（１９）
【０１２２】
この場合、式（１７）〜式（１９）に示す近似曲線と、以下の式（２０）に示す直線とに囲まれた、網掛けで示す領域が各パラメータの条件を満足する領域となる。式（２０）は、金属層の膜厚が５ｎｍ以下となるのを防ぐために設定される。
α＝０．００７７０９  ・・・（２０）
【０１２３】
（Ｌ＝１４０ｎｍ）
図２１は、総膜厚Ｌが１４０ｎｍの場合における、可視光線透過率、青み指標および赤み指標の条件に基づくα−β相関図である。なお、図２１において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（２１）〜式（２３）に示す各パラメータにおける境界線の近似曲線が導出される。
α＝−０．００１４β2＋０．０１３６β−０．００２７  ・・・（２１）
β＝１０１３２α2−２４１．３９α＋４．７４７  ・・・（２２）
α＝−０．０００１β2＋０．００２β＋０．００７４  ・・・（２３）
【０１２４】
この場合、式（２１）〜式（２３）に示す近似曲線と、以下の式（２４）に示す直線とに囲まれた、網掛けで示す領域が各パラメータの条件を満足する領域となる。式（２４）は、金属層の膜厚が５ｎｍ以下となるのを防ぐために設定される。
α＝０．００６５２３  ・・・（２４）
【０１２５】
（Ｌ＝１６０ｎｍ）
図２２は、総膜厚Ｌが１６０ｎｍの場合における、可視光線透過率、青み指標および赤み指標の条件に基づくα−β相関図である。なお、図２２において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（２５）〜式（２８）に示す各パラメータにおける境界線の近似曲線が導出される。
α＝−０．００５β2＋０．０２７３β−０．０１４５  ・・・（２５）
α＝０．００４３β2−０．０３３２β＋０．０７  ・・・（２６）
β＝２．８７５  ・・・（２７）
α＝−０．０００１β2＋０．００２５β＋０．００６２  ・・・（２８）
【０１２６】
この場合、式（２５）〜式（２８）に示す近似曲線と、以下の式（２９）に示す直線とに囲まれた、網掛けで示す領域が各パラメータの条件を満足する領域となる。式（２９）は、金属層の膜厚が５ｎｍ以下となるのを防ぐために設定される。
α＝０．００５６７６  ・・・（２９）
【０１２７】
（Ｌ＝１８０ｎｍ）
図２３は、総膜厚Ｌが１８０ｎｍの場合における、可視光線透過率、青み指標および赤み指標の条件に基づくα−β相関図である。なお、図２３において、可視光線透過率の条件を満足する領域と満足しない領域との境界線上の所定の点（α，β）は、網掛けで示す領域の外側となるので、図示を省略している。α−β相関図にプロットされた各パラメータの境界線上の点に基づき、以下の式（３０）〜式（３２）に示す各パラメータにおける境界線の近似曲線が導出される。
α＝−０．０１０３β2＋０．０４７β−０．０３２２  ・・・（３０）
α＝０．００９３β2−０．０６７７β＋０．１２１２  ・・・（３１）
α＝−０．０００３β2＋０．００３６β＋０．００４６  ・・・（３２）
【０１２８】
この場合、式（３０）〜式（３２）に示す近似曲線と、以下の式（３３）に示す直線とに囲まれた、網掛けで示す領域が各パラメータの条件を満足する領域となる。式（３３）は、金属層の膜厚が５ｎｍ以下となるのを防ぐために設定される。
α＝０．００４９８  ・・・（３３）
【０１２９】
次に、上述した可視光線透過率、青み指標および赤み指標に加えて、遮蔽係数をパラメータとした場合について、反射層３の総膜厚Ｌ毎に説明する。
【０１３０】
（Ｌ＝８０ｎｍ）
図２４は、総膜厚Ｌが８０ｎｍの場合における、可視光線透過率、青み指標、赤み指標および遮蔽係数の条件に基づくα−β相関図である。図２４において、点「×」は、遮蔽係数の条件を満足する領域と満足しない領域との境界線上の所定の点を示す。図２４において、可視光線透過率の条件を満足する領域と満足しない領域との境界線上の所定の点（α，β）は、網掛けで示す領域の外側となるので、図示を省略している。なお、以下の説明で用いられる図２５〜図３０についても、同様に表記する。
【０１３１】
上述の式（５）〜式（７）に示す境界線の近似曲線に加えて、α−β相関図にプロットされた遮蔽係数の境界線上の点に基づき、以下の式（３４）に示す境界線の近似曲線が導出される。
α＝−６×１０-6β2＋０．０００２β＋０．０１４１  ・・・（３４）
【０１３２】
この場合、式（５）〜式（７）、および式（３４）に示す近似曲線に囲まれた、網掛けで示す領域が全てのパラメータの条件を満足する領域となる。
【０１３３】
（Ｌ＝９０ｎｍ）
図２５は、総膜厚Ｌが９０ｎｍの場合における、可視光線透過率、青み指標、赤み指標および遮蔽係数の条件に基づく場合のα−β相関図である。なお、図２５において、可視光線透過率の条件を満足する領域と満足しない領域との境界線上の所定の点（α，β）は、網掛けで示す領域の外側となるので、図示を省略している。上述の式（９）〜式（１１）に示す境界線の近似曲線に加えて、α−β相関図にプロットされた遮蔽係数の境界線上の点に基づき、以下の式（３５）に示す境界線の近似曲線が導出される。
α＝−１×１０-5β2＋０．０００２β＋０．０１２５  ・・・（３５）
【０１３４】
この場合、式（９）〜式（１１）、および式（３５）に示す近似曲線に囲まれた、網掛けで示す領域が全てのパラメータの条件を満足する領域となる。
【０１３５】
（Ｌ＝１００ｎｍ）
図２６は、総膜厚Ｌが１００ｎｍの場合における、可視光線透過率、青み指標、赤み指標および遮蔽係数の条件に基づく場合のα−β相関図である。なお、図２６において、可視光線透過率の条件を満足する領域と満足しない領域との境界線上の所定の点（α，β）は、網掛けで示す領域の外側となるので、図示を省略している。上述の式（１３）〜式（１５）に示す境界線の近似曲線に加えて、α−β相関図にプロットされた遮蔽係数の境界線上の点に基づき、以下の式（３６）に示す境界線の近似曲線が導出される。
α＝−３×１０-5β2＋０．０００４β＋０．０１１３  ・・・（３６）
【０１３６】
この場合、式（１３）〜式（１５）、および式（３６）に示す近似曲線に囲まれた、網掛けで示す領域が全てのパラメータの条件を満足する領域となる。
【０１３７】
（Ｌ＝１２０ｎｍ）
図２７は、総膜厚Ｌが１２０ｎｍの場合における、可視光線透過率、青み指標、赤み指標および遮蔽係数の条件に基づくα−β相関図である。なお、図２７において、可視光線透過率の条件を満足する領域と満足しない領域との境界線上の所定の点（α，β）は、網掛けで示す領域の外側となるので、図示を省略している。上述の式（１７）〜式（１９）に示す境界線の近似曲線に加えて、α−β相関図にプロットされた遮蔽係数の境界線上の点に基づき、以下の式（３７）に示す境界線の近似曲線が導出される。
α＝−７×１０-5β2＋０．０００７β＋０．００９７  ・・・（３７）
【０１３８】
この場合、式（１７）〜式（１９）、および式（３７）に示す近似曲線に囲まれた、網掛けで示す領域が全てのパラメータの条件を満足する領域となる。
【０１３９】
（Ｌ＝１４０ｎｍ）
図２８は、総膜厚Ｌが１４０ｎｍの場合における、可視光線透過率、青み指標、赤み指標および遮蔽係数の条件に基づくα−β相関図である。なお、図２８において、可視光線透過率の条件を満足する領域と満足しない領域との境界線上の所定の点（α，β）は、網掛けで示す領域の外側となるので、図示を省略している。上述の式（２１）〜式（２３）に示す境界線の近似曲線に加えて、α−β相関図にプロットされた遮蔽係数の境界線上の点に基づき、以下の式（３８）に示す境界線の近似曲線が導出される。
α＝−０．０００１β2＋０．００１１β＋０．００８３  ・・・（３８）
【０１４０】
この場合、式（２１）〜式（２３）、および式（３８）に示す近似曲線に囲まれた、網掛けで示す領域が全てのパラメータの条件を満足する領域となる。
【０１４１】
（Ｌ＝１６０ｎｍ）
図２９は、総膜厚Ｌが１６０ｎｍの場合における、可視光線透過率、青み指標、赤み指標および遮蔽係数の条件に基づくα−β相関図である。なお、図２９において、可視光線透過率の条件を満足する領域と満足しない領域との境界線上の所定の点（α，β）は、網掛けで示す領域の外側となるので、図示を省略している。上述の式（２５）〜式（２８）に示す境界線の近似曲線に加えて、α−β相関図にプロットされた遮蔽係数の境界線上の点に基づき、以下の式（３９）に示す境界線の近似曲線が導出される。
α＝−０．０００２β2＋０．００１６β＋０．００６７  ・・・（３９）
【０１４２】
この場合、式（２５）〜式（２８）、および式（３９）に示す近似曲線に囲まれた、網掛けで示す領域が全てのパラメータの条件を満足する領域となる。
【０１４３】
（Ｌ＝１８０ｎｍ）
図３０は、総膜厚Ｌが１８０ｎｍの場合における、可視光線透過率、青み指標、赤み指標および遮蔽係数の条件に基づくα−β相関図である。なお、図３０において、可視光線透過率の条件を満足する領域と満足しない領域との境界線上の所定の点（α，β）は、網掛けで示す領域の外側となるので、図示を省略している。上述の式（３０）〜式（３２）に示す境界線の近似曲線に加えて、α−β相関図にプロットされた遮蔽係数の境界線上の点に基づき、以下の式（４０）に示す境界線の近似曲線が導出される。
α＝−０．０００３β2＋０．００２１β＋０．００５５  ・・・（４０）
【０１４４】
この場合、式（３０）〜式（３２）、および式（４０）に示す近似曲線に囲まれた、網掛けで示す領域が全てのパラメータの条件を満足する領域となる。
【０１４５】
次に、総膜厚Ｌが特定の膜厚以外の場合における、各パラメータの条件を満足する領域を決定する方法について説明する。図３１は、図１７〜図２３に示すα−β相関図に基づき決定された各パラメータの条件を満足する領域を、比率α、比率βおよび総膜厚Ｌを軸とした３次元平面上にマッピングしたものである。この例では、可視光線透過率、青み指標および赤み指標をパラメータとした場合における、各パラメータの条件を満足する領域を示す。なお、各Ｌの値における、可視光線透過率の条件を満足する領域と満足しない領域との境界線上の所定の点（α，β）およびこれらの点の群から導出される近似曲線は、図３１に各Ｌの値についてそれぞれ網掛けで示す領域の外側となるので、図示を省略している。
【０１４６】
図３１に示すように、各パラメータの条件を満足する領域は、総膜厚Ｌに対して連続的であると考えられる。そこで、特定の総膜厚Ｌ以外の場合には、隣り合う特定の総膜厚Ｌにおける領域と、隣り合うそれぞれの領域の頂点を互いに結ぶ直線とに内包される領域を、各パラメータの条件を満足する領域とする。
【０１４７】
先ず、可視光線透過率、青み指標および赤み指標をパラメータとし、総膜厚Ｌを特定の総膜厚Ｌの間の値に設定した場合について説明する。
【０１４８】
（８０ｎｍ≦Ｌ≦９０ｎｍ）
総膜厚Ｌが８０ｎｍ以上９０ｎｍ以下である場合、図１７および図１８に示す各パラメータの条件を満足する領域における頂点の情報に基づき、以下の式（４１）〜式（４４）が導出される。
(β-0.5)/0.67 = (α-0.01059)/0.00152478 = (90-L)/10  ・・・（４１）
(β-5.5)/3.75 = (α-0.01059)/0.00152478 = (90-L)/10  ・・・（４２）
(β-10.4)/10.6 = (α-0.01516)/0.00067768 = (90-L)/10  ・・・（４３）
(β-0.8)/0.45 = (α-0.01161)/0.0008471 = (90-L)/10  ・・・（４４）
【０１４９】
この場合、図１７および図１８に示す領域と、式（４１）〜式（４４）に示す直線とに内包される空間が、各パラメータの条件を満足する領域となる。
【０１５０】
（９０ｎｍ≦Ｌ≦１００ｎｍ）
総膜厚Ｌが９０ｎｍ以上１００ｎｍ以下である場合、図１８および図１９に示す各パラメータの条件を満足する領域における頂点の情報に基づき、以下の式（４５）〜式（４８）が導出される。
(0.7-β)/0.2 = (α-0.0094)/0.00118594 = (100-L)/10  ・・・（４５）
(β-4.4)/1.1 = (α-0.0094)/0.00118594 = (100-L)/10  ・・・（４６）
(β-6.5)/3.9 = (α-0.01432)/0.0008471 = (100-L)/10  ・・・（４７）
(1-β)/0.2 = (α-0.01093)/0.00067768 = (100-L)/10  ・・・（４８）
【０１５１】
この場合、図１８および図１９に示す領域と、式（４５）〜式（４８）に示す直線とに内包される空間が、各パラメータの条件を満足する領域となる。
【０１５２】
（１００ｎｍ≦Ｌ≦１２０ｎｍ）
総膜厚Ｌが１００ｎｍ以上１２０ｎｍ以下である場合、図１９および図２０に示す各パラメータの条件を満足する領域における頂点の情報に基づき、以下の式（４９）〜式（５２）が導出される。
(β-0.6)/0.1 = (α-0.00771)/0.0016942 = (120-L)/20  ・・・（４９）
(β-3.6)/0.8 = (α-0.00771)/0.0016942 = (120-L)/20  ・・・（５０）
(β-4.25)/2.25 = (α-0.0133)/0.00101652 = (120-L)/20  ・・・（５１）
(β-0.9)/0.1 = (α-0.00974)/0.00118594 = (120-L)/20  ・・・（５２）
【０１５３】
この場合、図１９および図２０に示す領域と、式（４９）〜式（５２）に示す直線とに内包される空間が、各パラメータの条件を満足する領域となる。
【０１５４】
（１２０ｎｍ≦Ｌ≦１４０ｎｍ）
総膜厚Ｌが１２０ｎｍ以上１４０ｎｍ以下である場合、図２０および図２１に示す各パラメータの条件を満足する領域における頂点の情報に基づき、以下の式（５３）〜式（５６）が導出される。
(0.75-β)/0.15 = (α-0.00652)/0.00118594 = (140-L)/20  ・・・（５３）
(3.65-β)/0.05 = (α-0.00652)/0.00118594 = (140-L)/20  ・・・（５４）
(β-3.3)/0.95 = (α-0.01245)/0.0008471 = (140-L)/20  ・・・（５５）
(3.47-β)/2.57 = (α-0.00754)/0,00220246 = (140-L)/20  ・・・（５６）
【０１５５】
この場合、図２０および図２１に示す領域と、式（５３）〜式（５６）に示す直線とに内包される空間が、各パラメータの条件を満足する領域となる。
【０１５６】
（１４０ｎｍ≦Ｌ≦１６０ｎｍ）
総膜厚Ｌが１４０ｎｍ以上１６０ｎｍ以下である場合、図２１および図２２に示す各パラメータの条件を満足する領域における頂点の情報に基づき、以下の式（５７）〜式（６０）が導出される。
(0.9-β)/0.15 = (α-0.00568)/0.0008471 = (160-L)/20  ・・・（５７）
(3.8-β)/0.15 = (α-0.00568)/0.0008471 = (160-L)/20  ・・・（５８）
(β-2.85)/0.45 = (α-0.01203)/0.00042355 = (160-L)/20  ・・・（５９）
(β-1.05)/2.42 = (0.00864-α)/0.00110123 = (160-L)/20  ・・・（６０）
【０１５７】
この場合、図２１および図２２に示す領域と、式（５７）〜式（６０）に示す直線とに内包される空間が、各パラメータの条件を満足する領域となる。
【０１５８】
（１６０ｎｍ≦Ｌ≦１８０ｎｍ）
総膜厚Ｌが１６０ｎｍ以上１８０ｎｍ以下である場合、図２２および図２３に示す各パラメータの条件を満足する領域における頂点の情報に基づき、以下の式（６１）〜式（６４）が導出される。
(1.05-β)/0.15 = (α-0.005)/0.00067768 = (180-L)/20  ・・・（６１）
(β-2.75)/1.05 = (α-0.005)/0.00067768 = (180-L)/20  ・・・（６２）
(β-2.4)/0.45 = (α-0.01177)/0.00025413 = (180-L)/20  ・・・（６３）
(1.2-β)/0.15 = (α-0.00856)/0.00008471= (180-L)/20  ・・・（６４）
【０１５９】
この場合、図２２および図２３に示す領域と、式（６１）〜式（６４）に示す直線とに内包される空間が、各パラメータの条件を満足する領域となる。
【０１６０】
次に、可視光線透過率、青み指標および赤み指標に加えて、遮蔽係数をパラメータとし、総膜厚Ｌを特定の総膜厚Ｌの間の値に設定した場合について説明する。
【０１６１】
可視光線透過率、青み指標、赤み指標および遮蔽係数をパラメータとした場合についても同様に、各パラメータの条件を満足する領域が総膜厚Ｌに対して連続的であると考えられる。したがって、隣り合う特定の総膜厚Ｌの値における領域と、隣り合うそれぞれの領域の頂点を互いに結ぶ直線とに内包される領域を、各パラメータの条件を満足する領域とする。
【０１６２】
（８０ｎｍ≦Ｌ≦９０ｎｍ）
総膜厚Ｌが８０ｎｍ以上９０ｎｍ以下である場合、図２４および図２５に示す各パラメータの条件を満足する領域における頂点の情報に基づき、以下の式（６５）〜式（６９）が導出される。
(β-0.8)/11.6 = (α-0.01161)/0.00398137 = (90-L)/10  ・・・（６５）
(β-8.9)/10.4 = (α-0.01398)/0.00152478 = (90-L)/10  ・・・（６６）
(β-10.4)/10.6 = (α-0.01516)/0.00067768 = (90-L)/10  ・・・（６７）
(β-4.9)/16.1 = (α−0.01347)/0.00237188 = (90-L)/10  ・・・（６８）
(β-4.9)/7.5 = (α−0.01347)/0.00211775 = (90-L)/10  ・・・（６９）
【０１６３】
この場合、図２４および図２５に示す領域と、式（６５）〜式（６９）に示す直線とに内包される空間が、各パラメータの条件を満足する領域となる。
【０１６４】
（９０ｎｍ≦Ｌ≦１００ｎｍ）
総膜厚Ｌが９０ｎｍ以上１００ｎｍ以下である場合、図２５および図２６に示す各パラメータの条件を満足する領域における頂点の情報に基づき、以下の式（７０）〜式（７３）が導出される。
(1-β)/0.2 = (α-0.01093)/0.0067768 = (100-L)/10  ・・・（７０）
(β-5.8)/3.1 = (α-0.01262)/0.00135536 = (100-L)/10  ・・・（７１）
(β-6.5)/3.9 = (α-0.01432)/0.0008471 = (100-L)/10  ・・・（７２）
(β-2.8)/2.1 = (α-0.0122)/0.00127065 = (100-L)/10  ・・・（７３）
【０１６５】
この場合、図２５および図２６に示す領域と、式（７０）〜式（７３）に示す直線とに内包される空間が、各パラメータの条件を満足する領域となる。
【０１６６】
（１００ｎｍ≦Ｌ≦１２０ｎｍ）
総膜厚Ｌが１００ｎｍ以上１２０ｎｍ以下である場合、図２６および図２７に示す各パラメータの条件を満足する領域における頂点の情報に基づき、以下の式（７４）〜式（７７）が導出される。
(β-0.9)/0.1 = (α-0.00974)/0.00118594 = (120-L)/20  ・・・（７４）
(β-4)/1.8 = (α-0.01144)/0.00118594 = (120-L)/20  ・・・（７５）
(β-4.25)/2.25 = (α-0.0133)/0.00101652 = (120-L)/20  ・・・（７６）
(β-1.7)/1.1 = (α-0.01076)/0.00144007 = (120-L)/20  ・・・（７７）
【０１６７】
この場合、図２６および図２７に示す領域と、式（７４）〜式（７７）に示す直線とに内包される空間が、各パラメータの条件を満足する領域となる。
【０１６８】
（１２０ｎｍ≦Ｌ≦１４０ｎｍ）
総膜厚Ｌが１２０ｎｍ以上１４０ｎｍ以下である場合、図２７および図２８に示す各パラメータの条件を満足する領域における頂点の情報に基づき、以下の式（７８）〜式（８１）が導出される。
(1-β)/0.1 = (α-0.00923)/0.00050826 = (140-L)/20  ・・・（７８）
(β-3.3)/0.7 = (α-0.01042)/0.00101652 = (140-L)/20  ・・・（７９）
(β-3.3)/0.95 = (α-0.01245)/0.0008471 = (140-L)/20  ・・・（８０）
(β-1.1)/0.6 = (α-0.0094)/0.00135536 = (140-L)/20  ・・・（８１）
【０１６９】
この場合、図２７および図２８に示す領域と、式（７８）〜式（８１）に示す直線とに内包される空間が、各パラメータの条件を満足する領域となる。
【０１７０】
（１４０ｎｍ≦Ｌ≦１６０ｎｍ）
総膜厚Ｌが１４０ｎｍ以上１６０ｎｍ以下である場合、図２８および図２９に示す各パラメータの条件を満足する領域における頂点の情報に基づき、以下の式（８２）〜式（８５）が導出される。
(1.05-β)/0.05 = (α-0.00822)/0.00101652 = (160-L)/20  ・・・（８２）
(β-2.85)/0.45 = (α-0.00991)/0.00050826 = (160-L)/20  ・・・（８３）
(β-2.85)/0.45 = (α-0.01203)/0.00042355 = (160-L)/20  ・・・（８４）
(β-1.05)/0.05 = (α-0.00864)/0.00076239 = (160-L)/20  ・・・（８５）
【０１７１】
この場合、図２８および図２９に示す領域と、式（８２）〜式（８５）に示す直線とに内包される空間が、各パラメータの条件を満足する領域となる。
【０１７２】
（１６０ｎｍ≦Ｌ≦１８０ｎｍ）
総膜厚Ｌが１６０ｎｍ以上１８０ｎｍ以下である場合、図２９および図３０に示す各パラメータの条件を満足する領域における頂点の情報に基づき、以下の式（８６）〜式（８９）が導出される。
(1.15-β)/0.1 = (α-0.00754)/0.00067768 = (180-L)/20  ・・・（８６）
(β-2.55)/0.3 = (α-0.00889)/0.00101652 = (180-L)/20  ・・・（８７）
(β-2.4)/0.45 = (α-0.01177)/0.00025413 = (180-L)/20  ・・・（８８）
(1.2-β)/0.15 = (α-0.00856)/0.00008471 = (180-L)/20  ・・・（８９）
【０１７３】
この場合、図２９および図３０に示す領域と、式（８６）〜式（８９）に示す直線とに内包される空間が、各パラメータの条件を満足する領域となる。
【０１７４】
このように、総膜厚Ｌを設定し、網掛けで示す領域内の比率αおよび比率βとなるように各層の膜厚を設定することで、各パラメータの条件を満足する積層膜を作製することができる。
【０１７５】
上述では、特定の総膜厚Ｌ以外の場合における各パラメータの条件を満足する領域を、隣り合う特定の総膜厚Ｌにおける領域と、それぞれの頂点を互いに結ぶ直線とに内包される領域とするようにしているが、これはこの例に限られない。例えば、総膜厚Ｌが特定の値以外である場合における各パラメータの条件を満足する領域は、隣り合う特定の総膜厚Ｌの値における領域同士が重なり合う領域としてもよい。
【０１７６】
先ず、可視光線透過率、青み指標および赤み指標をパラメータとした場合について説明する。図３２Ａは、可視光線透過率、青み指標および赤み指標をパラメータとした場合の、各パラメータの条件を満足する領域を同一平面上にマッピングしたものである。この例では、総膜厚Ｌが１６０ｎｍおよび１８０ｎｍの場合の領域を示す。
【０１７７】
図３２Ａに示すように、隣り合う特定の総膜厚Ｌにおける領域を同一平面上にマッピングすることにより、２つの領域が重なる領域が形成される。このとき、重なる領域を各パラメータの条件を満足する領域とすることができる。互いに重なる領域は、それぞれの領域を形成する近似曲線に基づき決定することができる。
【０１７８】
（８０ｎｍ＜Ｌ＜９０ｎｍ）
総膜厚Ｌが８０ｎｍを超え９０ｎｍ未満である場合、図１７および図１８に示す各パラメータの条件を満足する領域に基づき、以下の式（８）、式（１０）および式（１１）で囲まれる領域が、各パラメータの条件を満足する領域となる。
α＝０．０１２１１４  ・・・（８）
α＝−３×１０-5β2＋０．００１４β＋０．００３８  ・・・（１０）
α＝−２×１０-5β2＋０．０００６β＋０．０１１２  ・・・（１１）
【０１７９】
（９０ｎｍ＜Ｌ＜１００ｎｍ）
総膜厚Ｌが９０ｎｍを超え１００ｎｍ未満である場合、図１８および図１９に示す各パラメータの条件を満足する領域に基づき、以下の式（１１）〜式（１５）で囲まれる領域が、各パラメータの条件を満足する領域となる。
α＝−２×１０-5β2＋０．０００６β＋０．０１１２  ・・・（１１）
α＝０．０１０５８９  ・・・（１２）
α＝−０．０００２β2＋０．００５５β＋０．００５７  ・・・（１３）
α＝−０．０００２β2＋０．００４５β−０．００６７  ・・・（１４）
α＝−４×１０-5β2＋０．００１β＋０．００９９  ・・・（１５）
【０１８０】
（１００ｎｍ＜Ｌ＜１２０ｎｍ）
総膜厚Ｌが１００ｎｍを超え１２０ｎｍ未満である場合、図１９および図２０に示す各パラメータの条件を満足する領域に基づき、以下の式（１５）〜式（１９）で囲まれる領域が、各パラメータの条件を満足する領域となる。
α＝−４×１０-5β2＋０．００１β＋０．００９９  ・・・（１５）
α＝０．００９４０３  ・・・（１６）
α＝−０．０００３β2＋０．００７４β＋０．００３３  ・・・（１７）
α＝−０．００１４β2＋０．０１９１β−０．０４２２  ・・・（１８）
α＝−９×１０-5β2＋０．００１５β＋０．００８４  ・・・（１９）
【０１８１】
（１２０ｎｍ＜Ｌ＜１４０ｎｍ）
総膜厚Ｌが１２０ｎｍを超え１４０ｎｍ未満である場合、図２０および図２１に示す各パラメータの条件を満足する領域に基づき、以下の式（２０）〜式（２３）で囲まれる領域が、各パラメータの条件を満足する領域となる。
α＝０．００７７０９  ・・・（２０）
α＝−０．００１４β2＋０．０１３６β−０．００２７  ・・・（２１）
β＝１０１３２α2−２４１．３９α＋４．７４７  ・・・（２２）
α＝−０．０００１β2＋０．００２β＋０．００７４  ・・・（２３）
【０１８２】
（１４０ｎｍ＜Ｌ＜１６０ｎｍ）
総膜厚Ｌが１４０ｎｍを超え１６０ｎｍ未満である場合、図２１および図２２に示す各パラメータの条件を満足する領域に基づき、以下の式（２３）〜式（２８）で囲まれる領域が、各パラメータの条件を満足する領域となる。
α＝−０．０００１β2＋０．００２β＋０．００７４  ・・・（２３）
α＝０．００６５２３  ・・・（２４）
α＝−０．００５β2＋０．０２７３β−０．０１４５  ・・・（２５）
α＝０．００４３β2−０．０３３２β＋０．０７  ・・・（２６）
β＝２．８７５  ・・・（２７）
α＝−０．０００１β2＋０．００２５β＋０．００６２  ・・・（２８）
【０１８３】
（１６０ｎｍ＜Ｌ＜１８０ｎｍ）
総膜厚Ｌが１６０ｎｍを超え１８０ｎｍ未満である場合、図２２および図２３に示す各パラメータの条件を満足する領域に基づき、以下の式（２８）〜式（３２）で囲まれる領域が、各パラメータの条件を満足する領域となる。
α＝−０．０００１β2＋０．００２５β＋０．００６２  ・・・（２８）
α＝０．００５６７６  ・・・（２９）
α＝−０．０１０３β2＋０．０４７β−０．０３２２  ・・・（３０）
α＝０．００９３β2−０．０６７７β＋０．１２１２  ・・・（３１）
α＝−０．０００３β2＋０．００３６β＋０．００４６  ・・・（３２）
【０１８４】
次に、可視光線透過率、青み指標および赤み指標に加えて、遮蔽係数をパラメータとした場合について説明する。図３２Ｂは、可視光線透過率、青み指標、赤み指標および遮蔽係数をパラメータとした場合の、各パラメータの条件を満足する領域を同一平面上にマッピングしたものである。この例では、総膜厚Ｌが１６０ｎｍおよび１８０ｎｍの場合の領域を示す。
【０１８５】
図３２Ｂに示すように、隣り合う特定の総膜厚Ｌにおける領域を同一平面上にマッピングすることにより、２つの領域が重なる領域が形成される。このとき、重なる領域を各パラメータの条件を満足する領域とすることができる。互いに重なる領域は、それぞれの領域を形成する近似曲線に基づき決定することができる。
【０１８６】
なお、総膜厚Ｌが８０ｎｍを超え９０ｎｍ未満である場合には、図２４および図２５に示す各パラメータの条件を満足する領域を同一平面上にマッピングしても、互いに重なる領域が存在しないため、この方法による各パラメータの条件を満足する領域の決定を行うことができない。
【０１８７】
（９０ｎｍ＜Ｌ＜１００ｎｍ）
総膜厚Ｌが９０ｎｍを超え１００ｎｍ未満である場合、図２５および図２６に示す各パラメータの条件を満足する領域に基づき、以下の式（１１）、式（１４）、式（１５）および式（３５）で囲まれる領域が、各パラメータの条件を満足する領域となる。
α＝−２×１０-5β2＋０．０００６β＋０．０１１２  ・・・（１１）
α＝−０．０００２β2＋０．００４５β−０．００６７  ・・・（１４）
α＝−４×１０-5β2＋０．００１β＋０．００９９  ・・・（１５）
α＝−１×１０-5β2＋０．０００２β＋０．０１２５  ・・・（３５）
【０１８８】
（１００ｎｍ＜Ｌ＜１２０ｎｍ）
総膜厚Ｌが１００ｎｍを超え１２０ｎｍ未満である場合、図２６および図２７に示す各パラメータの条件を満足する領域に基づき、以下の式（１５）、式（１８）、式（１９）および式（３６）で囲まれる領域が、各パラメータの条件を満足する領域となる。
α＝−４×１０-5β2＋０．００１β＋０．００９９  ・・・（１５）
α＝−０．００１４β2＋０．０１９１β−０．０４２２  ・・・（１８）
α＝−９×１０-5β2＋０．００１５β＋０．００８４  ・・・（１９）
α＝−３×１０-5β2＋０．０００４β＋０．０１１３  ・・・（３６）
【０１８９】
（１２０ｎｍ＜Ｌ＜１４０ｎｍ）
総膜厚Ｌが１２０ｎｍを超え１４０ｎｍ未満である場合、図２７および図２８に示す各パラメータの条件を満足する領域に基づき、以下の式（１９）、式（２２）、式（２３）および式（３７）で囲まれる領域が、各パラメータの条件を満足する領域となる。
α＝−９×１０-5β2＋０．００１５β＋０．００８４  ・・・（１９）
β＝１０１３２α2−２４１．３９α＋４．７４７  ・・・（２２）
α＝−０．０００１β2＋０．００２β＋０．００７４  ・・・（２３）
α＝−７×１０-5β2＋０．０００７β＋０．００９７  ・・・（３７）
【０１９０】
（１４０ｎｍ＜Ｌ＜１６０ｎｍ）
総膜厚Ｌが１４０ｎｍを超え１６０ｎｍ未満である場合、図２８および図２９に示す各パラメータの条件を満足する領域に基づき、以下の式（２３）、式（２６）、式（２８）および式（３８）で囲まれる領域が、各パラメータの条件を満足する領域となる。
α＝−０．０００１β2＋０．００２β＋０．００７４  ・・・（２３）
α＝０．００４３β2−０．０３３２β＋０．０７  ・・・（２６）
α＝−０．０００１β2＋０．００２５β＋０．００６２  ・・・（２８）
β＝２．８７５  ・・・（３２）
α＝−０．０００１β2＋０．００１１β＋０．００８３  ・・・（３８）
【０１９１】
（１６０ｎｍ＜Ｌ＜１８０ｎｍ）
総膜厚Ｌが１６０ｎｍを超え１８０ｎｍ未満である場合、図２９および図３０に示す各パラメータの条件を満足する領域に基づき、以下の式（２８）、式（３０）、式（３２）、式（３９）および式（３１）で囲まれる領域が、各パラメータの条件を満足する領域となる。
α＝−０．０００１β2＋０．００２５β＋０．００６２  ・・・（２８）
α＝−０．０１０３β2＋０．０４７β−０．０３２２  ・・・（３０）
α＝−０．０００３β2＋０．００３６β＋０．００４６  ・・・（３２）
α＝−０．０００２β2＋０．００１６β＋０．００６７  ・・・（３９）
α＝０．００９３β2−０．０６７７β＋０．１２１２  ・・・（３１）
【０１９２】
第１の実施形態によれば、反射層３の各層の膜厚に応じて決定される比率αおよび比率βに対する各パラメータの条件を満足する領域を決定し、比率αおよび比率βがこの領域内に含まれるように反射膜３の膜厚を設定することにより、色調変化を抑制することができる。
【０１９３】
＜変形例＞
以下、上記実施形態の変形例について説明する。
【０１９４】
[第１の変形例]
図３３Ａは、本発明の第１の実施形態の第１の変形例を示す断面図である。図３３Ａに示すように、この第１の変形例に係る光学フィルム１は、凹凸形状の入射面Ｓ１を有している。この入射面Ｓ１の凹凸形状と、第１の光学層４の凹凸形状とは、例えば、両者の凹凸形状が対応するように形成されており、凸部の頂部と凹部の最下部との位置が一致している。入射面Ｓ１の凹凸形状は、第１の光学層４の凹凸形状よりもなだらかであることが好ましい。
【０１９５】
[第２の変形例]
図３３Ｂは、本発明の第１の実施形態の第２の変形例を示す断面図である。図３３Ｂに示すように、この第２の変形例に係る光学フィルム１では、反射層３が形成された第１の光学層４の凹凸面のうちの凸形状頂部の位置が、第１の光学層４の入射面Ｓ１とほぼ同一の高さとなるように形成されている。
【０１９６】
＜２．第２の実施形態＞
図３４〜図３７は、本発明の第２の実施形態に係る光学フィルムの構造体の構成例を示す。第２の実施形態において、第１の実施形態と対応する箇所には同一の符号を付す。第２の実施形態は、第１の光学層４の一主面に、構造体４ｃが２次元配列されている点において、第１の実施形態とは異なっている。２次元配列は、最稠密充填状態での２次元配列であることが好ましい。指向反射率を向上することができるからである。
【０１９７】
図３４Ａ〜図３４Ｂに示すように、第１の光学層４の一主面には、例えば、柱状の構造体（柱状体）４ｃを直交配列することにより形成されている。具体的には、第１の方向に向かって配列された第１の構造体４ｃと、上記第１の方向とは直交する第２の方向に向かって配列された第２の構造体４ｃとが、互いの側面を貫通するように配列されている。柱状の構造体４ｃは、例えば、プリズム形状（図３４Ａ）、レンチキュラー形状（図３４Ｂ）などの柱状、またはこれらの柱状の頂部を多角形状（例えば五角形状）とした形状（図３４Ｃ）を有する凸部または凹部である。
【０１９８】
また、第１の光学層４の一主面に、例えば、球面状やコーナーキューブ状などの形状を有する構造体４ｃを最稠密充填状態で２次元配列することにより、正方稠密アレイ、デルタ稠密アレイ、六方稠密アレイなどの稠密アレイを形成するようにしてもよい。正方稠密アレイは、例えば図３５Ａ〜図３５Ｃに示すように、四角形状（例えば正方形状）の底面を有する構造体４ｃを正方稠密状、すなわちマトリックス状（格子状）に配列させたものである。六方稠密アレイは、例えば図３６Ａ〜図３６Ｃに示すように、六方形状の底面を有する構造体４ｃを六方稠密状に配列させたものである。デルタ稠密アレイは、例えば図３７Ａ〜図３７Ｂに示すように、三角形状の底面を有する構造体４ｃ（例えば三角錐）を最稠密充填状態で配列させたものである。
【０１９９】
構造体４ｃは、例えば、コーナーキューブ状、半球状、半楕円球状、プリズム状、シリンドリカル形状、自由曲面状、多角形状、円錐形状、多角錐状、円錐台形状、放物面状などの凸部または凹部である。構造体４ｃの底面は、例えば、円形状、楕円形状、または三角形状、四角形状、六角形状もしくは八角形状などの多角形状を有している。また、構造体４ｃのピッチＰ１、Ｐ２は、所望とする光学特性に応じて適宜選択することが好ましい。また、光学フィルム１の入射面に対して垂直な垂線に対して、構造体４ｃの主軸を傾ける場合、構造体４ｃの２次元配列のうちの少なくとも一方の配列方向に構造体４ｃの主軸を傾けるようにすることが好ましい。地面に対して略垂直に配置された窓材に光学フィルム１を貼る場合には、構造体４ｃの主軸が、垂線を基準にして窓材の下方（地面側）に傾いていることが好ましい。
【０２００】
構造体４ｃがコーナーキューブ形状の場合、稜線Ｒが大きい場合は、上空に向けて傾けた方が良く、下方反射を抑制するという目的においては、地面側に向けて傾いている方が好ましい。太陽光線は、フィルムに対して斜めから入射するため、構造の奥まで光が入射しにくく、入射側の形状が重要となる。すなわち、稜線部分のＲが大きい場合は、再帰反射光が減少してしまうため、上空に向けて傾けることでこの現象を抑制することができる。また、コーナーキューブ体では、反射面で３回反射することで再帰反射を実現するが、一部の光が２回反射により再帰反射以外の方向に漏れる。コーナーキューブを地面側に向けて傾けることで、この漏れ光を上空方向に多く戻すことができる。このように、形状や目的に応じてどちらの方向に傾けても良い。
【０２０１】
＜３．第３の実施形態＞
図３８Ａは、本発明の第３の実施形態に係る光学フィルムの一構成例を示す断面図である。第３の実施形態において、第１の実施形態と同一の箇所には同一の符号を付して説明を省略する。第３の実施形態は、光の入射面に対して傾斜した複数の反射層３を光学層２内に備え、これらの反射層３を互いに平行に配列している点において、第１の実施形態とは異なっている。
【０２０２】
図３８Ｂは、本発明の第３の実施形態に係る光学フィルムの構造体の一構成例を示す斜視図である。構造体４ｃは、一方向に延在された三角柱状の凸部であり、この柱状の構造体４ｃが一方向に向かって一次元配列されている。構造体４ｃの延在方向に垂直な断面は、例えば、直角三角形状を有する。構造体４ｃの鋭角側の傾斜面上に、例えば、蒸着法、スパッタリング法などの、指向性を有する薄膜形成法により、反射層３が形成される。
【０２０３】
第３の実施形態によれば、複数の反射層３を光学層５内に平行に配列している。これにより、反射層３による反射回数を、コーナーキューブ形状やプリズム形状の構造体４ｃを形成した場合に比べて低減することができる。したがって、反射率を高くすることができ、かつ、反射層３による光の吸収を低減できる。
【０２０４】
＜４．第４の実施形態＞
第４の実施形態は、特定波長の光を指向反射するのに対して、特定波長以外の光を散乱させる点において、第１の実施形態とは異なっている。光学フィルム１は、入射光を散乱する光散乱体を備えている。この散乱体は、例えば、光学層２の表面、光学層２の内部、および反射層３と光学層２との間のうち、少なくとも１箇所に設けられている。光散乱体は、好ましくは、反射層３と第１の光学層４との間、第１の光学層４の内部、および第１の光学層４の表面のうちの少なくとも一箇所に設けられている。光学フィルム１を窓材などの支持体に貼り合わせる場合、室内側および室外側のどちらにも適用可能である。光学フィルム１を室外側に対して貼り合わせる場合、反射層３と窓材などの支持体との間にのみ、特定波長以外の光を散乱させる光散乱体を設けることが好ましい。反射層３と入射面との間に光散乱体が存在すると、指向反射特性が失われてしまうからである。また、室内側に光学フィルム１を貼り合せる場合には、その貼り合わせ面とは反対側の出射面と、反射層３との間に光散乱体を設けることが好ましい。
【０２０５】
図３９Ａは、本発明の第４の実施形態に係る光学フィルム１の第１の構成例を示す断面図である。図３９Ａに示すように、第１の光学層４は、樹脂と微粒子１１とを含んでいる。微粒子１１は、第１の光学層４の主構成材料である樹脂とは異なる屈折率を有している。微粒子１１としては、例えば有機微粒子および無機微粒子の少なくとも１種を用いることができる。また、微粒子１１としては、中空微粒子を用いてもよい。微粒子１１としては、例えば、シリカ、アルミナなどの無機微粒子、またはスチレン、アクリルやそれらの共重合体などの有機微粒子が挙げられるが、シリカ微粒子が特に好ましい。
【０２０６】
図３９Ｂは、本発明の第４の実施形態に係る光学フィルム１の第２の構成例を示す断面図である。図３９Ｂに示すように、光学フィルム１は、第１の光学層４の表面に光拡散層１２をさらに備えている。光拡散層１２は、例えば、樹脂と微粒子とを含んでいる。微粒子としては、第１の例と同様のものを用いることができる。
【０２０７】
図３９Ｃは、本発明の第４の実施形態に係る光学フィルム１の第３の構成例を示す断面図である。図３９Ｃに示すように、光学フィルム１は、反射層３と第１の光学層４との間に光拡散層１２をさらに備えている。光拡散層１２は、例えば、樹脂と微粒子とを含んでいる。微粒子としては、第１の例と同様のものを用いることができる。
【０２０８】
第４の実施形態によれば、赤外線などの特定波長帯の光を指向反射し、可視光などの特定波長対以外の光を散乱させることができる。したがって、光学フィルム１を曇らせて、光学フィルム１に対して意匠性を付与することができる。
【０２０９】
＜５．第５の実施形態＞
図４０Ａは、本発明の第５の実施形態に係る光学フィルムの一構成例を示す断面図である。第５の実施形態において、第１の実施形態と同一の箇所には同一の符号を付して説明を省略する。図４０Ａに示すように、第５の実施形態に係る光学フィルム１は、光学層２ａの凹凸面が樹脂材料などにより包埋されてはおらず、光学層２ａの凹凸面上に形成された反射層３が露出している点において、第１の実施形態とは異なっている。光学フィルム１は、太陽光などの光が入射する凹凸形状の入射面Ｓ１と、この入射面Ｓ１より入射した光のうち、光学フィルム１を透過した光が出射される出射面Ｓ２とを有する。
【０２１０】
光学フィルム１が、必要に応じて、光学層２ａの出射面Ｓ２に基材２ｂをさらに備えるようにしてもよい。また、光学フィルム１が、必要に応じて、光学層２ａの出射面Ｓ２上、または基材２ｂ上に、貼合層６、および剥離層７を備えるようにしてもよい。光学層２ａ、基材２ｂとしては、上述の第１の実施形態における第１の光学層４、基材４ａと同様のものを用いることができる。
【０２１１】
図４０Ｂは、本発明の第５の実施形態に係る光学フィルムを被着体に貼り合わせた例を示す断面図である。図４０Ｂに示すように、光学フィルム１の入射面Ｓ２が、例えば、貼合層６を介して被着体１０ａに対して貼り合わされる。被着体１０ａとしては、窓材、ブラインド、ロールスクリーン、プリーツスクリーンなどが好ましい。
【０２１２】
第５の実施形態によれば、反射層３が形成された光学層２ａの凹凸面を入射面Ｓ１としているので、入射する光の一部は入射面Ｓ１により散乱されるのに対して、散乱されなかった光の一部が光学フィルム１を透過する。したがって、入射光により光の明るさを感じることはできるが、不透明であるという光学フィルム１を得ることができる。このような特性を有するため光学フィルム１は、プライバシーが要求される内装部材、外装部材、および日射遮蔽部材など、より具体的には窓材、ブラインド、ロールスクリーン、およびプリーツスクリーンなどに適用して好適である。
【０２１３】
＜６．第６の実施形態＞
図４１は、本発明の第６の実施形態に係る光学フィルムの一構成例を示す断面図である。第６の実施形態は、光学フィルム１の入射面Ｓ１および出射面Ｓ２のうち、被着体に貼り合わされる面とは反対側の露出面上に、洗浄効果を発現する自己洗浄効果層５１をさらに備えている点において、第１の実施形態とは異なっている。自己洗浄効果層５１は、例えば、光触媒を含んでいる。光触媒としては、例えば、ＴｉＯ2を用いることができる。
【０２１４】
上述したように、光学フィルム１は入射光を半透過する点に特徴を有している。光学フィルム１を屋外や汚れの多い部屋などで使用する際には、表面に付着した汚れにより光が散乱され透過性および反射性が失われてしまうため、表面が常に光学的に透明であることが好ましい。そのため、表面が撥水性や親水性などに優れ、表面が自動的に洗浄効果を発現することが好ましい。
【０２１５】
第６の実施形態によれば、光学フィルム１が自己洗浄効果層５１を備えているので、撥水性や親水性などを入射面に付与することができる。したがって、入射面に対する汚れなどの付着を抑制し、指向反射特性の低減を抑制できる。
【０２１６】
＜７．第７の実施形態＞
上述の第１の実施形態では、本発明を窓材などに適用する場合を例として説明したが、本発明はこの例に限定されるものではなく、窓材以外の内装部材や外装部材などに適用することが可能である。また、本発明は壁や屋根などのように固定された不動の内装部材および外装部材のみならず、季節や時間変動などに起因する太陽光の光量変化に応じて、太陽光の透過量および／または反射量を内装部材または外装部材を動かして調整し、屋内などの空間に取り入れ可能な装置にも適用可能である。第７の実施形態では、このような装置の一例として、複数の日射遮蔽部材からなる日射遮蔽部材群の角度を変更することにより、日射遮蔽部材群による入射光線の遮蔽量を調整可能な日射遮蔽装置（ブラインド装置）について説明する。
【０２１７】
図４２は、本発明の第７の実施形態に係るブラインド装置の一構成例を示す斜視図である。図４２に示すように、日射遮蔽装置であるブラインド装置は、ヘッドボックス２０３と、複数のスラット（羽）２０２ａからなるスラット群（日射遮蔽部材群）２０２と、ボトムレール２０４とを備える。ヘッドボックス２０３は、複数のスラット２０２ａからなるスラット群２０２の上方に設けられている。ヘッドボックス２０３からラダーコード２０６、および昇降コード２０５が下方に向かって延びており、これらのコードの下端にボトムレール２０４が吊り下げられている。日射遮蔽部材であるスラット２０２ａは、例えば、細長い矩形状を有し、ヘッドボックス２０３から下方に延びるラダーコード２０６により所定間隔で吊り下げ支持されている。また、ヘッドボックス２０３には、複数のスラット２０２ａからなるスラット群２０２の角度を調整するためのロッドなどの操作手段（図示省略）が設けられている。
【０２１８】
ヘッドボックス２０３は、ロッドなどの操作手段の操作により応じて、複数のスラット２０２ａからなるスラット群２０２を回転駆動することにより、室内などの空間に取り込まれる光量を調整する駆動手段である。また、ヘッドボックス２０３は、昇降操作コード２０７などの操作手段の適宜操作に応じて、スラット群２０２を昇降する駆動手段（昇降手段）としての機能も有している。
【０２１９】
図４３Ａは、スラットの第１の構成例を示す断面図である。図４３Ａに示すように、スラット２０２は、基材２１１と、光学フィルム１とを備える。光学フィルム１は、基材２１１の両主面のうち、スラット群２０２を閉じた状態において外光が入射する入射面側（例えば窓材に対向する面側）に設けることが好ましい。光学フィルム１と基材２１１とは、例えば、接着層または粘着層などの貼合層により貼り合される。
【０２２０】
基材２１１の形状としては、例えば、シート状、フィルム状、および板状などを挙げることができる。基材２１１の材料としては、ガラス、樹脂材料、紙材、および布材などを用いることができ、可視光を室内などの所定の空間に取り込むことを考慮すると、透明性を有する樹脂材料を用いることが好ましい。ガラス、樹脂材料、紙材、および布材としては、従来ロールスクリーンとして公知のものを用いることができる。光学フィルム１としては、上述の第１〜第６の実施形態に係る光学フィルム１のうちの１種、または２種以上を組み合わせて用いることができる。
【０２２１】
図４３Ｂは、スラットの第２の構成例を示す断面図である。図４３Ｂに示すように、第２の構成例は、光学フィルム１をスラット２０２ａとして用いるものである。光学フィルム１は、ラダーコード２０５により支持可能であるとともに、支持した状態において形状を維持できる程度の剛性を有していることが好ましい。
【０２２２】
＜８．第８の実施形態＞
第８の実施形態では、日射遮蔽部材を巻き取る、または巻き出すことで、日射遮蔽部材による入射光線の遮蔽量を調整可能な日射遮蔽装置の一例であるロールスクリーン装置について説明する。
【０２２３】
図４４Ａは、本発明の第８の実施形態に係るロールスクリーン装置の一構成例を示す斜視図である。図４４Ａに示すように、日射遮蔽装置であるロールスクリーン装置３０１は、スクリーン３０２と、ヘッドボックス３０３と、芯材３０４とを備える。ヘッドボックス３０３は、チェーン２０５などの操作部を操作することにより、スクリーン３０２を昇降可能に構成されている。ヘッドボックス３０３は、その内部にスクリーンを巻き取り、および巻き出すための巻軸を有し、この巻軸に対してスクリーン３０２の一端が結合されている。また、スクリーン３０２の他端には芯材３０４が結合されている。スクリーン３０２は可撓性を有し、その形状は特に限定されるものではなく、ロールスクリーン装置３０１を適用する窓材などの形状に応じて選択することが好ましく、例えば矩形状に選ばれる。
【０２２４】
図４４Ｂは、スクリーン３０２の一構成例を示す断面図である。図４４Ｂに示すように、スクリーン３０２は、基材３１１と、光学フィルム１とを備え、可撓性を有していることが好ましい。光学フィルム１は、基材２１１の両主面のうち、外光を入射させる入射面側（窓材に対向する面側）に設けることが好ましい。光学フィルム１と基材３１１とは、例えば、接着層または粘着層などの貼合層により貼り合される。なお、スクリーン３０２の構成はこの例に限定されるものではなく、光学フィルム１をスクリーン３０２として用いるようにしてもよい。
【０２２５】
基材３１１の形状としては、例えば、例えば、シート状、フィルム状、および板状などを挙げることができる。基材３１１としては、ガラス、樹脂材料、紙材、および布材などを用いることができ、可視光を室内などの所定の空間に取り込むことを考慮すると、透明性を有する樹脂材料を用いることが好ましい。ガラス、樹脂材料、紙材、および布材としては、従来ロールスクリーンとして公知のものを用いることができる。光学フィルム１としては、上述の第１〜第６の実施形態に係る光学フィルム１のうちの１種、または２種以上を組み合わせて用いることができる。
【０２２６】
＜９．第９の実施形態＞
第９の実施形態では、指向反射性能を有する光学体に採光部を備える建具（内装部材または外装部材）に対して本発明を適用した例について説明する。
【０２２７】
図４５Ａは、本発明の第９の実施形態に係る建具の一構成例を示す斜視図である。図４５Ａに示すように、建具４０１は、その採光部４０４に光学体４０２を備える構成を有している。具体的には、建具４０１は、光学体４０２と、光学体４０２の周縁部に設けられる枠材４０３とを備える。光学体４０２は枠材４０３により固定され、必要に応じて枠材４０３を分解して光学体４０２を取り外すことが可能である。建具４０１としては、例えば障子を挙げることができるが、本発明はこの例に限定されるものではなく、採光部を有する種々の建具に適用可能である。
【０２２８】
図４５Ｂは、光学体の一構成例を示す断面図である。図４４に示すように、光学体４０２は、基材４１１と、光学フィルム１とを備える。光学フィルム１は、基材４１１の両主面のうち、外光を入射させる入射面側（窓材に対向する面側）に設けられる。光学フィルム１と基材３１１とは、接着層または粘着層などの貼合層などにより貼り合される。なお、障子４０２の構成はこの例に限定されるものではなく、光学フィルム１を光学体４０２として用いるようにしてもよい。
【０２２９】
基材４１１は、例えば、可撓性を有するシート、フィルム、または基板である。基材４１１としては、ガラス、樹脂材料、紙材、および布材などを用いることができ、可視光を室内などの所定の空欄に取り込むことを考慮すると、透明性を有する樹脂材料を用いることが好ましい。ガラス、樹脂材料、紙材、および布材としては、従来建具の光学体として公知のものを用いることができる。光学フィルム１としては、上述の第１〜第６の実施形態に係る光学フィルム１のうちの１種、または２種以上を組み合わせて用いることができる。
【実施例】
【０２３０】
以下、実施例によりこの発明を具体的に説明するが、この発明はこれらの実施例のみに限定されるものではない。
【０２３１】
以下の実施例では、反射層３の積層膜における各層の膜厚を変化させた場合の積層膜の光学特性をシミュレーションにより求めた。シミュレーションは、ＯＲＡ（Optical Research Associates）社の光学シミュレーションソフト（Light Tools）を用い、下記のサンプル１−１〜サンプル７−５に示す積層膜に対して行い、比率αおよび比率βを変化させた場合の可視光線透過率、遮蔽係数、青み指標および赤み指標の値を求めた。
【０２３２】
（サンプル１−１）
まず、高屈折率層および金属層を積層し、５層構造とした積層膜を想定した。この積層膜の構成の詳細を以下に示す。
層構成：高屈折率層／金属層／高屈折率層／金属層／高屈折率層
総膜厚Ｌ：８０ｎｍ
高屈折率層：
材料：ＧＡＺＯ
屈折率：１．９３６
１層目および５層目の幾何膜厚：６．７３ｎｍ
３層目の膜厚：５６．５３ｎｍ
金属層：
材料：ＡｇＮｄＣｕ
屈折率：０．１６４
２層目および４層目の幾何膜厚：５．０ｎｍ
比率α：０．０１２１
比率β：８．４
【０２３３】
（サンプル１−２）
比率α：０．０１３８、比率β：１２．４となるように各層の膜厚を変化させる以外はサンプル１−１と同様にして、積層膜を想定した。
【０２３４】
（サンプル１−３）
比率α：０．０１３８、比率β：１７．９となるように各層の膜厚を変化させる以外はサンプル１−１と同様にして、積層膜を想定した。
【０２３５】
（サンプル１−４）
比率α：０．０１５５、比率β：１７．４となるように各層の膜厚を変化させる以外はサンプル１−１と同様にして、積層膜を想定した。
【０２３６】
（サンプル１−５）
比率α：０．０１７２、比率β：１４．６となるように各層の膜厚を変化させる以外はサンプル１−１と同様にして、積層膜を想定した。
【０２３７】
（サンプル２−１）
積層膜の総膜厚Ｌ：９０ｎｍとするとともに、比率α：０．０１０６、比率β：４となるように各層の膜厚を変化させる以外はサンプル１−１と同様にして、積層膜を想定した。
【０２３８】
（サンプル２−２）
比率α：０．０１２３、比率β：１０．６となるように各層の膜厚を変化させる以外はサンプル２−１と同様にして、積層膜を想定した。
【０２３９】
（サンプル２−３）
比率α：０．０１４、比率β：７．６となるように各層の膜厚を変化させる以外はサンプル２−１と同様にして、積層膜を想定した。
【０２４０】
（サンプル２−４）
比率α：０．０１５７、比率β：１．６となるように各層の膜厚を変化させる以外はサンプル２−１と同様にして、積層膜を想定した。
【０２４１】
（サンプル２−５）
比率α：０．０１５７、比率β：９となるように各層の膜厚を変化させる以外はサンプル２−１と同様にして、積層膜を想定した。
【０２４２】
（サンプル３−１）
積層膜の総膜厚Ｌ：１００ｎｍとするとともに、比率α：０．００９５、比率β：４．２となるように各層の膜厚を変化させる以外はサンプル１−１と同様にして、積層膜を想定した。
【０２４３】
（サンプル３−２）
比率α：０．０１２２、比率β：６．６となるように各層の膜厚を変化させる以外はサンプル３−１と同様にして、積層膜を想定した。
【０２４４】
（サンプル３−３）
比率α：０．０１２９、比率β：４．８となるように各層の膜厚を変化させる以外はサンプル３−１と同様にして、積層膜を想定した。
【０２４５】
（サンプル３−４）
比率α：０．０１２９、比率β：７．４となるように各層の膜厚を変化させる以外はサンプ３−１と同様にして、積層膜を想定した。
【０２４６】
（サンプル３−５）
比率α：０．０１４６、比率β：４．８となるように各層の膜厚を変化させる以外はサンプル３−１と同様にして、積層膜を想定した。
【０２４７】
（サンプル４−１）
積層膜の総膜厚Ｌ：１２０ｎｍとするとともに、比率α：０．００９４、比率β：３となるように各層の膜厚を変化させる以外はサンプル１−１と同様にして、積層膜を想定した。
（サンプル４−２）
比率α：０．０１１１、比率β：４．６となるように各層の膜厚を変化させる以外はサンプル４−１と同様にして、積層膜を想定した。
【０２４８】
（サンプル４−３）
比率α：０．０１２８、比率β：４となるように各層の膜厚を変化させる以外はサンプル４−１と同様にして、積層膜を想定した。
【０２４９】
（サンプル４−４）
比率α：０．０１２８、比率β：５．８となるように各層の膜厚を変化させる以外はサンプル４−１と同様にして、積層膜を想定した。
【０２５０】
（サンプル４−５）
比率α：０．０１４５、比率β：３となるように各層の膜厚を変化させる以外はサンプル４−１と同様にして、積層膜を想定した。
【０２５１】
（サンプル５−１）
積層膜の総膜厚Ｌ：１４０ｎｍとするとともに、比率α：０．００６５、比率β：２．４となるように各層の膜厚を変化させる以外はサンプル１−１と同様にして、積層膜を想定した。
【０２５２】
（サンプル５−２）
比率α：０．００８２、比率β：３．８となるように各層の膜厚を変化させる以外はサンプル５−１と同様にして、積層膜を想定した。
【０２５３】
（サンプル５−３）
比率α：０．００９９、比率β：１．６となるように各層の膜厚を変化させる以外はサンプル５−１と同様にして、積層膜を想定した。
【０２５４】
（サンプル５−４）
比率α：０．００９９、比率β：４．２となるように各層の膜厚を変化させる以外はサンプル５−１と同様にして、積層膜を想定した。
【０２５５】
（サンプル５−５）
比率α：０．０１１６、比率β：１．６となるように各層の膜厚を変化させる以外はサンプル５−１と同様にして、積層膜を想定した。
【０２５６】
（サンプル６−１）
積層膜の総膜厚Ｌ：１６０ｎｍとするとともに、比率α：０．００５７、比率β：２．２となるように各層の膜厚を変化させる以外はサンプル１−１と同様にして、積層膜を想定した。
【０２５７】
（サンプル６−２）
比率α：０．００７４、比率β：３．６となるように各層の膜厚を変化させる以外はサンプル６−１と同様にして、積層膜を想定した。
【０２５８】
（サンプル６−３）
比率α：０．００９１、比率β：１．６となるように各層の膜厚を変化させる以外はサンプル６−１と同様にして、積層膜を想定した。
【０２５９】
（サンプル６−４）
比率α：０．０１０８、比率β：１．２となるように各層の膜厚を変化させる以外はサンプル６−１と同様にして、積層膜を想定した。
【０２６０】
（サンプル６−５）
比率α：０．０１２５、比率β：３．２となるように各層の膜厚を変化させる以外はサンプル６−１と同様にして、積層膜を想定した。
【０２６１】
（サンプル７−１）
積層膜の総膜厚Ｌ：１８０ｎｍとするとともに、比率α：０．００５、比率β：１．８となるように各層の膜厚を変化させる以外はサンプル１−１と同様にして、積層膜を想定した。
【０２６２】
（サンプル７−２）
比率α：０．００６７、比率β：３．４となるように各層の膜厚を変化させる以外はサンプル７−１と同様にして、積層膜を想定した。
【０２６３】
（サンプル７−３）
比率α：０．０１０１、比率β：２となるように各層の膜厚を変化させる以外はサンプル７−１と同様にして、積層膜を想定した。
【０２６４】
（サンプル７−４）
比率α：０．０１１８、比率β：１．６となるように各層の膜厚を変化させる以外はサンプル７−１と同様にして、積層膜を想定した。
【０２６５】
（サンプル７−５）
比率α：０．０１３５、比率β：２となるように各層の膜厚を変化させる以外はサンプル７−１と同様にして、積層膜を想定した。
【０２６６】
［シミュレーション結果］
サンプル１−１〜サンプル７−５に示す積層膜に対するシミュレーションの結果を表１に示す。
【０２６７】
【表１】
0005973044.tif 000002
【０２６８】
表１から以下のことがわかる。
【０２６９】
（Ｌ＝８０ｎｍ）
可視光線透過率、青み指標および赤み指標をパラメータとした場合、サンプル１−１、サンプル１−２およびサンプル１−４は、各パラメータの条件を満足するため、設定された比率αおよび比率βが図１７に示す領域内となる。サンプル１−３は、青み指標が条件を満足しないため、図１７に示す領域外となる。サンプル１−５は、可視光線透過率および赤み指標が条件を満足しないため、図１７に示す領域外となる。
【０２７０】
また、可視光線透過率、青み指標および赤み指標に加えて、さらに遮蔽係数をパラメータとした場合、サンプル１−４は、遮蔽係数の条件についても満足するため、設定された比率αおよび比率βが図２４に示す領域内となる。サンプル１−１およびサンプル１−２は、遮蔽係数の条件を満足しないため、図２４に示す領域外となる。
【０２７１】
（Ｌ＝９０ｎｍ）
可視光線透過率、青み指標および赤み指標をパラメータとした場合、サンプル２−１およびサンプル２−３は、各パラメータの条件を満足するため、設定された比率αおよび比率βが図１８に示す領域内となる。サンプル２−２は、青み指標が条件を満足しないため、図１８に示す領域外となる。サンプル２−４は、可視光線透過率、青み指標および赤み指標が条件を満足しないため、図１８に示す領域外となる。サンプル２−５は、赤み指標が条件を満足しないため、図１８に示す領域外となる。
【０２７２】
また、可視光線透過率、青み指標および赤み指標に加えて、さらに遮蔽係数をパラメータとした場合、サンプル２−３は、遮蔽係数の条件についても満足するため、設定された比率αおよび比率βが図２５に示す領域内となる。サンプル２−１は、遮蔽係数の条件を満足しないため、図２５に示す領域外となる。
【０２７３】
（Ｌ＝１００ｎｍ）
可視光線透過率、青み指標および赤み指標をパラメータとした場合、サンプル３−１およびサンプル３−３は、各パラメータの条件を満足するため、設定された比率αおよび比率βが図１９に示す領域内となる。サンプル３−２およびサンプル３−４は、青み指標が条件を満足しないため、図１９に示す領域外となる。サンプル３−５は、可視光線透過率および赤み指標が条件を満足しないため、図１９に示す領域外となる。
【０２７４】
また、可視光線透過率、青み指標および赤み指標に加えて、さらに遮蔽係数をパラメータとした場合、サンプル３−３は、遮蔽係数の条件についても満足するため、設定された比率αおよび比率βが図２６に示す領域内となる。サンプル３−１は、遮蔽係数の条件を満足しないため、図２６に示す領域外となる。
【０２７５】
（Ｌ＝１２０ｎｍ）
可視光線透過率、青み指標および赤み指標をパラメータとした場合、サンプル４−１およびサンプル４−３は、各パラメータの条件を満足するため、設定された比率αおよび比率βが図２０に示す領域内となる。サンプル４−２およびサンプル４−４は、青み指標が条件を満足しないため、図２０に示す領域外となる。サンプル４−５は、可視光線透過率および赤み指標が条件を満足しないため、図２０に示す領域外となる。
【０２７６】
また、可視光線透過率、青み指標および赤み指標に加えて、さらに遮蔽係数をパラメータとした場合、サンプル４−３は、遮蔽係数の条件についても満足するため、設定された比率αおよび比率βが図２７に示す領域内となる。サンプル４−１は、遮蔽係数の条件を満足しないため、図２７に示す領域外となる。
【０２７７】
（Ｌ＝１４０ｎｍ）
可視光線透過率、青み指標および赤み指標をパラメータとした場合、サンプル５−１およびサンプル５−３は、各パラメータの条件を満足するため、設定された比率αおよび比率βが図２１に示す領域内となる。サンプル５−２およびサンプル５−４は、青み指標が条件を満足しないため、図２１に示す領域外となる。サンプル５−５は、可視光線透過率および赤み指標が条件を満足しないため、図２１に示す領域外となる。
【０２７８】
また、可視光線透過率、青み指標および赤み指標に加えて、さらに遮蔽係数をパラメータとした場合、サンプル５−３は、遮蔽係数の条件についても満足するため、設定された比率αおよび比率βが図２８に示す領域内となる。サンプル５−１は、遮蔽係数の条件を満足しないため、図２８に示す領域外となる。
【０２７９】
（Ｌ＝１６０ｎｍ）
可視光線透過率、青み指標および赤み指標をパラメータとした場合、サンプル６−１およびサンプル６−３は、各パラメータの条件を満足するため、設定された比率αおよび比率βが図２２に示す領域内となる。サンプル６−２およびサンプル６−５は、青み指標が条件を満足しないため、図２２に示す領域外となる。サンプル６−４は、可視光線透過率および赤み指標が条件を満足しないため、図２２に示す領域外となる。
【０２８０】
また、可視光線透過率、青み指標および赤み指標に加えて、さらに遮蔽係数をパラメータとした場合、サンプル６−３は、遮蔽係数の条件についても満足するため、設定された比率αおよび比率βが図２９に示す領域内となる。サンプル６−１は、遮蔽係数の条件を満足しないため、図２９に示す領域外となる。
【０２８１】
（Ｌ＝１８０ｎｍ）
可視光線透過率、青み指標および赤み指標をパラメータとした場合、サンプル７−１およびサンプル７−３は、各パラメータの条件を満足するため、設定された比率αおよび比率βが図２３に示す領域内となる。サンプル７−２は、青み指標が条件を満足しないため、図２３に示す領域外となる。サンプル７−４およびサンプル７−５は、可視光線透過率および赤み指標が条件を満足しないため、図２３に示す領域外となる。
【０２８２】
また、可視光線透過率、青み指標および赤み指標に加えて、さらに遮蔽係数をパラメータとした場合、サンプル７−３は、遮蔽係数の条件についても満足するため、設定された比率αおよび比率βが図３０に示す領域内となる。サンプル７−１は、遮蔽係数の条件を満足しないため、図３０に示す領域外となる。
【０２８３】
以上、本発明の実施形態について具体的に説明したが、本発明は、上述の実施形態に限定されるものではなく、本発明の技術的思想に基づく各種の変形が可能である。
【０２８４】
例えば、上述の実施形態において挙げた構成、方法、形状、材料および数値などはあくまでも例に過ぎず、必要に応じてこれと異なる構成、方法、形状、材料および数値などを用いてもよい。
【０２８５】
また、上述の実施形態の各構成は、本発明の主旨を逸脱しない限り、互いに組み合わせることが可能である。
【０２８６】
また、上述の実施形態では、ブランインド装置、およびロールスクリーン装置の駆動方式が手動式である場合を例として説明したが、ブランインド装置、およびロールスクリーン装置の駆動方式を電動式としてもよい。
【０２８７】
また、上述の実施形態では、光学フィルムを窓材などの被着体に貼り合わせる構成を例として説明したが、窓材などの被着体を光学フィルムの第１の光学層、または第２の光学層自体とする構成を採用するようにしてもよい。これにより、窓材などの光学体に予め指向反射の機能を付与することができる。
【０２８８】
また、上述の実施形態では、光学体が光学フィルムである場合を例として説明したが、光学体の形状はフィルム状に限定されるものではなく、プレート状、ブロック状などでもよい。
【０２８９】
上述の実施形態では、本発明を窓材、建具、ブラインド装置のスラット、およびロールスクリーン装置のスクリーンなどの内装部材または外装部材に適用した場合を例として説明したが、本発明はこの例に限定されるものではなく、上記以外の内装部材および外装部材にも適用可能である。
【０２９０】
本発明に係る光学体が適用される内装部材または外装部材としては、例えば、光学体自体により構成された内装部材または外装部材、指向反射体が貼り合わされた透明基材などにより構成された内装部材または外装部材などが挙げられる。このような内装部材または外装部材を室内の窓付近に設置することで、例えば、赤外線だけを屋外に指向反射し、可視光線を室内に取り入れることができる。したがって、内装部材または外装部材を設置した場合にも、室内照明の必要性が低減される。また、内装部材または外装部材による室内側への散乱反射も殆どないため、周囲の温度上昇も抑えることができる。また、視認性制御や強度向上など必要な目的に応じ、透明基材以外の貼り合わせ部材に適用することも可能である。
【０２９１】
また、上述の実施形態では、ブラインド装置、およびロールスクリーン装置に対して本発明を適用した例について説明したが、本発明はこの例に限定されるものではなく、室内または屋内に設置される種々の日射遮蔽装置に適用可能である。
【０２９２】
また、上述の実施形態では、日射遮蔽部材を巻き取る、または巻き出すことで、日射遮蔽部材による入射光線の遮蔽量を調整可能な日射遮蔽装置（例えばロールスクリーン装置）に本発明を適用した例について説明したが、本発明はこの例に限定されるものではない。例えば、日射遮蔽部材を折り畳むことで、日射遮蔽部材による入射光線の遮蔽量を調整可能な日射遮蔽装置に対しても本発明は適用可能である。このような日射遮蔽装置としては、例えば、日射遮蔽部材であるスクリーンを蛇腹状に折り畳むことで、入射光線の遮蔽量を調整するプリーツスクリーン装置を挙げることができる。
【０２９３】
また、上述の実施形態では、本発明を横型ブラインド装置（ベネシアンブラインド装置）に対して適用した例について説明したが、縦型ブラインド装置（バーチカルブラインド装置）に対しても適用可能である。
【符号の説明】
【０２９４】
１    光学フィルム
２    光学層
３    反射層
４    第１の光学層
４ａ    第１の基材
５    第２の光学層
５ａ    第２の基材
６    貼合層
７    剥離層
８    ハードコート層
９    反射層付き光学層
Ｓ１    入射面
Ｓ２    出射面
【図１】
0005973044.tif 000003
【図２】
0005973044.tif 000004
【図３】
0005973044.tif 000005
【図４】
0005973044.tif 000006
【図５】
0005973044.tif 000007
【図６】
0005973044.tif 000008
【図７】
0005973044.tif 000009
【図８】
0005973044.tif 000010
【図９】
0005973044.tif 000011
【図１０】
0005973044.tif 000012
【図１１】
0005973044.tif 000013
【図１２】
0005973044.tif 000014
【図１３】
0005973044.tif 000015
【図１４】
0005973044.tif 000016
【図１５】
0005973044.tif 000017
【図１７】
0005973044.tif 000018
【図１８】
0005973044.tif 000019
【図１９】
0005973044.tif 000020
【図２０】
0005973044.tif 000021
【図２１】
0005973044.tif 000022
【図２２】
0005973044.tif 000023
【図２３】
0005973044.tif 000024
【図２４】
0005973044.tif 000025
【図２５】
0005973044.tif 000026
【図２６】
0005973044.tif 000027
【図２７】
0005973044.tif 000028
【図２８】
0005973044.tif 000029
【図２９】
0005973044.tif 000030
【図３０】
0005973044.tif 000031
【図３１】
0005973044.tif 000032
【図３２】
0005973044.tif 000033
【図３３】
0005973044.tif 000034
【図３４】
0005973044.tif 000035
【図３５】
0005973044.tif 000036
【図３６】
0005973044.tif 000037
【図３７】
0005973044.tif 000038
【図３８】
0005973044.tif 000039
【図３９】
0005973044.tif 000040
【図４０】
0005973044.tif 000041
【図４１】
0005973044.tif 000042
【図４２】
0005973044.tif 000043
【図４３】
0005973044.tif 000044
【図４４】
0005973044.tif 000045
【図４５】
0005973044.tif 000046
【図１６】
0005973044.tif 000047